(57)【要約】【課題】オレフィンの製造に関してコスト効率の良い製造方法を提供することである。【解決手段】本発明はオレフィンを重合する製造方法に関するもので、その製造方法は、（i）プロピレン、および（ii）４〜２０個の炭素原子を有するアルファオレフィンであって３つ以上の異なるアルファオレフィンおよびオプションとしてエチレンを含む混合物であり、前記混合物の重量に基づいて、少なくとも１つのアルファオレフィンがZパーセント以上で存在し、Ｚ＝Ｙ＋Ｘであり、Ｘ＝（前記混合物中に存在するアルファオレフィンの数で割ったものを100倍したもの）（＝100/（前記混合物中に存在するアルファオレフィンの数））およびＹは1〜75の間の値に等しく、Ｚは95%以下である混合物を（iii）メタロセン触媒系と接触することを含む。【選択図】なし。【特許請求の範囲】
【請求項１】
オレフィンを重合する製造方法であって、
（i）プロピレン、および
（ii）４〜２０個の炭素原子を有するアルファオレフィンであって、３つ以上の異なるアルファオレフィンおよびオプションとしてエチレンを含む混合物であり、前記混合物の重量に基づいて、少なくとも１つのアルファオレフィンがZパーセント以上で存在し、Ｚ＝Ｙ＋Ｘであり、Ｘ＝（前記混合物中に存在するアルファオレフィンの数で割ったものを100倍したもの）（＝100/（前記混合物中に存在するアルファオレフィンの数））およびＹは1〜75に等しく、Ｚは95%以下である混合物を
（iii）メタロセン触媒系と、
接触することを含むことを特徴とする製造方法。
【請求項２】
前記混合物は、４〜２０個の炭素原子を有する４つ以上の異なるアルファオレフィンを含むことを特徴とする、請求項１記載の製造方法。
【請求項３】
前記混合物は、４〜２０個の炭素原子を有する５つ以上の異なるアルファオレフィンを含むことを特徴とする、請求項１記載の製造方法。
【請求項４】
前記混合物は、４〜２０個の炭素原子を有する６つ以上の異なるアルファオレフィンを含むことを特徴とする、請求項１記載の製造方法。
【請求項５】
前記混合物は、４〜２０個の炭素原子を有する７つ以上の異なるアルファオレフィンを含むことを特徴とする、請求項１記載の製造方法。
【請求項６】
前記混合物は、４〜２０個の炭素原子を有する８つ以上の異なるアルファオレフィンを含むことを特徴とする、請求項１記載の製造方法。
【請求項７】
前記混合物は、混合物の重量に基づいて１０重量％未満のエチレンを含むこと特徴とする、請求項１〜６のいずれかの項に記載の製造方法。
【請求項８】
前記混合物は、混合物の重量に基づいて６重量％未満のエチレンを含むことを特徴とする、請求項７記載の製造方法。
【請求項９】
前記混合物は、混合物の重量に基づいて３重量％未満のエチレンを含むことを特徴とする、請求項７記載の製造方法。
【請求項１０】
エチレン、プロピレンおよび混合物の重量に基づいて、３０重量％までのエチレンが、プロピレンおよび混合物の結合に付加されることを特徴とする、請求項１〜６のいずれかの項に記載の製造方法。
【請求項１１】
Yは５〜６５に等しいことを特徴とする、請求項１〜１０のいずれかの項に記載の製造方法。
【請求項１２】
Yは２０〜５０に等しいことを特徴とする、請求項１１記載の製造方法。
【請求項１３】
Yは１０〜４０に等しいことを特徴とする、請求項１２記載の製造方法。
【請求項１４】
上記メタロセン触媒系は一つ以上の４族遷移金属メタロセン化合物を含むことを特徴とする、請求項１〜１３のいずれかの項に記載の製造方法。
【請求項１５】
上記メタロセン触媒系は、２つのシクロペンタジエニル基を持つメタロセンを含むことを特徴とする、請求項１〜１４のいずれかの項に記載の製造方法。
【請求項１６】
上記メタロセン触媒系は、アルモキサンを含むことを特徴とする、請求項１〜１５のいずれかの項に記載の製造方法。
【請求項１７】
上記アルモキサンは、メチルアルモキサンを含むことを特徴とする、請求項１６記載の製造方法。
【請求項１８】
上記メタロセン触媒系は、非配位アニオンを含むことを特徴とする、請求項１〜１７のいずれかの項に記載の製造方法。
【請求項１９】
上記メタロセン触媒系は一つ以上の次のものを含み、ここで、金属はZr、Hf、またはTiであることを特徴とする、請求項１〜１８のいずれかの項に記載の製造方法。
ジメチルシラジル(2-メチル-4-フェニルインデニル)2金属二塩化物、
ジメチルシラジル(2-メチル-4-フェニルインデニル)2金属ジメチル、
ジメチルシラジル(2-メチル・インデニル)2金属二塩化物、
ジメチルシラジル(2-メチル・インデニル)2金属ジメチル、
ジメチルシラジル(インデニル)2金属二塩化物、
ジメチルシラジル(インデニル)2金属ジメチル、
ジメチルシラジル(テトラヒドロインデニル)2金属二塩化物、
ジメチルシラジル(テトラヒドロインデニル)2金属ジメチル、
ジメチルシラジル(インデニル)2金属ジエチル、
ジフェニルシラジル(インデニル)2金属ジメチル、
ジメチルシラジル(2-メチル,4-[3’,5’-ジーt-ブチルフェニル]インデニル)2金属二塩化物、
ジメチルシラジル(2-メチル,4-[3’,5’-ジーt-ブチルフェニル]インデニル)2金属ジメチル、
ジメチルシラジル(2-エチル,4-[3’,5’-ジーt-ブチルフェニル]インデニル)2金属二塩化物、
ジメチルシラジル(2-エチル,4-[3’,5’-ジーt-ブチルフェニル]インデニル)2金属ジメチル、
ジメチルシラジル(2-n-プロピル,4-[3’,5’-ジーt-ブチルフェニル]インデニル)2金属二塩化物、
ジメチルシラジル(2-n-プロピル,4-[3’,5’-ジーt-ブチルフェニル]インデニル)2金属ジメチル、
ジメチルシラジル(2-イソ-プロピル,4-[3’,5’-ジーt-ブチルフェニル]インデニル)2金属二塩化物、
ジメチルシラジル(2-イソ-プロピル,4-[3’,5’-ジーt-ブチルフェニル]インデニル)2金属ジメチル、
ジメチルシラジル(2-n-ブチル,4-[3’,5’-ジーt-ブチルフェニル]インデニル)2金属二塩化物、
ジメチルシラジル(2-n-ブチル,4-[3’,5’-ジーt-ブチルフェニル]インデニル)2金属ジメチル
ジメチルシラジル(2-イソ-ブチル,4-[3’,5’-ジーt-ブチルフェニル]インデニル)2金属二塩化物、
ジメチルシラジル(2-イソ-ブチル,4-[3’,5’-ジーt-ブチルフェニル]インデニル)2金属ジメチル
ジメチルシラジル(2-セク-ブチル,4-[3’,5’-ジーt-ブチルフェニル]インデニル)2金属二塩化物、
ジメチルシラジル(2-セク-ブチル,4-[3’,5’-ジーt-ブチルフェニル]インデニル)2金属ジメチル
ジメチルシラジル(2-メチル,4-[3’,5’-ジーフェニル・フェニルt-ブチルフェニル]インデニル)2金属二塩化物、
ジメチルシラジル(2-メチル,4-[3’,5’-ジーフェニル・フェニル]インデニル)2金属ジメチル、
ジメチルシラジル(2-エチル,4-[3’,5’-ジーフェニル・フェニル]インデニル)2金属二塩化物、
ジメチルシラジル(2-エチル,4-[3’,5’-ジーフェニル・フェニル]インデニル)2金属ジメチル、
ジメチルシラジル(2-n-プロピル,4-[3’,5’-ジーフェニル・フェニル]インデニル)2金属二塩化物、
ジメチルシラジル(2-n-プロピル,4-[3’,5’-ジーフェニル・フェニル]インデニル)2金属ジメチル、
ジメチルシラジル(2-イソ-プロピル,4-[3’,5’-ジーフェニル・フェニル]インデニル)2金属二塩化物、
ジメチルシラジル(2-イソ-プロピル,4-[3’,5’-ジーフェニル・フェニル]インデニル)2金属ジメチル、
ジメチルシラジル(2-n-ブチル,4-[3’,5’-ジーフェニル・フェニル]インデニル)2金属二塩化物、
ジメチルシラジル(2-n-ブチル,4-[3’,5’-ジーフェニル・フェニル]インデニル)2金属ジメチル、
ジメチルシラジル(2-イソ-ブチル,4-[3’,5’-ジーフェニル・フェニル]インデニル)2金属二塩化物、
ジメチルシラジル(2-イソ-ブチル,4-[3’,5’-ジーフェニル・フェニル]インデニル)2金属ジメチル、
ジメチルシラジル(2-セク-ブチル,4-[3’,5’-ジーフェニル・フェニル]インデニル)2金属二塩化物、
ジメチルシラジル(2-セク-ブチル,4-[3’,5’-ジーフェニル・フェニル]インデニル)2金属ジメチル、
ジメチルシラジル(2-tert-ブチル,4-[3’,5’-ジーフェニル・フェニル]インデニル)2金属二塩化物、
ジメチルシラジル(2-tert-ブチル,4-[3’,5’-ジーフェニル・フェニル]インデニル)2金属ジメチル、
9-シラフルオレンジル(2-メチル-,4-[3’,5’-ジーt-ブチルフェニル]インデニル)2金属二塩化物、
9-シラフルオレンジル(2-メチル,4-[3’,5’-ジーt-ブチルフェニル]インデニル)2金属ジメチル、
9-シラフルオレンジル(2-エチル,4-[3’,5’-ジーt-ブチルフェニル]インデニル)2金属二塩化物、
9-シラフルオレンジル(2-エチル,4-[3’,5’-ジーt-ブチルフェニル]インデニル)2金属ジメチル、
9-シラフルオレンジル(2-n-プロピル,4-[3’,5’-ジーt-ブチルフェニル]インデニル)2金属二塩化物、
9-シラフルオレンジル(2-n-プロピル,4-[3’,5’-ジーt-ブチルフェニル]インデニル)2金属ジメチル、
9-シラフルオレンジル(2-イソ-プロピル,4-[3’,5’-ジーt-ブチルフェニル]インデニル)2金属二塩化物、
9-シラフルオレンジル(2-イソ-プロピル,4-[3’,5’-ジーt-ブチルフェニル]インデニル)2金属ジメチル、
9-シラフルオレンジル(2-n-ブチル,4-[3’,5’-ジーt-ブチルフェニル]インデニル)2金属二塩化物、
9-シラフルオレンジル(2-n-ブチル,4-[3’,5’-ジーt-ブチルフェニル]インデニル)2金属ジメチル、
9-シラフルオレンジル(2-イソ-ブチル,4-[3’,5’-ジーt-ブチルフェニル]インデニル)2金属二塩化物、
9-シラフルオレンジル(2-イソ-ブチル,4-[3’,5’-ジーt-ブチルフェニル]インデニル)2金属ジメチル、
9-シラフルオレンジル(2-sec-ブチル,4-[3’,5’-ジーt-ブチルフェニル]インデニル)2金属二塩化物、
9-シラフルオレンジル(2-sec-ブチル,4-[3’,5’-ジーt-ブチルフェニル]インデニル)2金属ジメチル、
9-シラフルオレンジル(2-tert-ブチル,4-[3’,5’-ジーt-ブチルフェニル]インデニル)2金属二塩化物、
9-シラフルオレンジル(2-tert-ブチル,4-[3’,5’-ジーt-ブチルフェニル]インデニル)2金属ジメチル。
【請求項２０】
上記メタロセン触媒系は一つ以上の次のものを含むことを特徴とする、請求項１〜１８のいずれかの項に記載の製造方法。
ジメチルシラジル(テトラメチルシクロペンタジエニル)(シクロドデシルアミド)チタニウム二塩化物、
ジメチルシラジル(テトラメチルシクロペンタジエニル)(シクロヘキシルアミド)チタニウム二塩化物、
ジメチルシラジル(テトラメチルシクロペンタジエニル)(1-アダマンチルアミド)チタニウム二塩化物、
ジメチルシラジル(テトラメチルシクロペンタジエニル)(t-ブチルアミド)チタニウム二塩化物、
ジメチルシラジル(テトラメチルシクロペンタジエニル)(s-ブチルアミド)チタニウム二塩化物、
ジメチルシラジル(テトラメチルシクロペンタジエニル)(n-ブチルアミド)チタニウム二塩化物、
ジメチルシラジル(テトラメチルシクロペンタジエニル)-(エキソ-2-ノルボルニルアミド)チタニウム二塩化物、
ジエチルシリル(テトラメチルシクロペンタジエニル)(シクロドデシル-アミド)チタニウム二塩化物、
ジエチルシリル(テトラメチルシクロペンタジエニル)(エキソ-2-ノルボルニルアミド)チタニウム二塩化物、
ジエチルシリル(テトラメチルシクロペンタジエニル)(シクロヘキシル-アミド)チタニウム二塩化物、
ジエチルシリル(テトラメチルシクロペンタジエニル)(1-アダマンチル-アミド)チタニウム二塩化物、
メチレン(テトラメチルシクロペンタジエニル)(シクロドデシル-アミド)チタニウム二塩化物、
メチレン(テトラメチルシクロペンタジエニル)(エキソ-2-ノルボルニルアミド)チタニウム二塩化物、
メチレン(テトラメチルシクロペンタジエニル)(シクロヘキシル-アミド)チタニウム二塩化物、
メチレン(テトラメチルシクロペンタジエニル)(1-アダマンチルアミド)チタニウム二塩化物、
ジメチルシラジル(テトラメチルシクロペンタジエニル)(シクロドデシルアミド)チタニウム二塩化物、
ジメチルシラジル(テトラメチルシクロペンタジエニル)(エキソ-2-ノルボルニルアミド)チタニウム二塩化物、
ジメチルシラジル(テトラメチルシクロペンタジエニル)(シクロヘキシル-アミド)チタニウム二塩化物、
ジメチルシラジル(テトラメチルシクロペンタジエニル)(1-アダマンチルアミド)チタニウム二塩化物、
ジメチルシラジル(2,5-ジメチルシクロペンタジエニル)(シクロドデシルアミド)チタニウム二塩化物、
ジメチルシラジル(2,5-ジメチルシクロペンタジエニル)(エキソ-2-ノルボルニルアミド)チタニウム二塩化物、
ジメチルシラジル(2,5-ジメチルシクロペンタジエニル)(シクロヘキシルアミド)チタニウム二塩化物、
ジメチルシラジル(2,5-ジメチルシクロペンタジエニル)(1-アダマンチルアミド)チタニウム二塩化物
ジメチルシラジル(3,4-ジメチルシクロペンタジエニル)(シクロドデシルアミド)チタニウム二塩化物、
ジメチルシラジル(3,4-ジメチルシクロペンタジエニル)(エキソ-2-ノルボルニルアミド)チタニウム二塩化物、
ジメチルシラジル(3,4-ジメチルシクロペンタジエニル)(シクロヘキシルアミド)チタニウム二塩化物、
ジメチルシラジル(3,4-ジメチルシクロペンタジエニル)(1-アダマンチルアミド)チタニウム二塩化物
ジメチルシラジル(2-エチル-5-メチルシクロペンタジエニル)(シクロドデシルアミド)チタニウム二塩化物、
ジメチルシラジル(2-エチル-5-メチルシクロペンタジエニル)(エキソ-2-ノルボルニルアミド)チタニウム二塩化物、
ジメチルシラジル(2-エチル-5-メチルシクロペンタジエニル)(シクロヘキシルアミド)チタニウム二塩化物、
ジメチルシラジル(2-エチル-5-メチルシクロペンタジエニル)(1-アダマンチルアミド)チタニウム二塩化物、
ジメチルシラジル(3-エチル-4-メチルシクロペンタジエニル)(シクロドデシルアミド)チタニウム二塩化物、
ジメチルシラジル(3-エチル-4-メチルシクロペンタジエニル)(エキソ-2-ノルボルニルアミド)チタニウム二塩化物、
ジメチルシラジル(3-エチル-4-メチルシクロペンタジエニル)(シクロヘキシルアミド)チタニウム二塩化物、
ジメチルシラジル(3-エチル-4-メチルシクロペンタジエニル)(1-アダマンチルアミド)チタニウム二塩化物、
ジメチルシラジル(2-エチル-3-ヘキシル-5-メチル-4-オクチルシクロペンタジエニル)(シクロドデシルアミド)チタニウム二塩化物、
ジメチルシラジル(2-エチル-3-ヘキシル-5-メチル-4-オクチルシクロペンタジエニル)(エキソ-2-ノルボルニルアミド)チタニウム二塩化物、
ジメチルシラジル(2-エチル-3-ヘキシル-5-メチル-4-オクチルシクロペンタジエニル)(シクロヘキシルアミド)チタニウム二塩化物、
ジメチルシラジル(2-エチル-3-ヘキシル-5-メチル-4-オクチルシクロペンタジエニル)(1-アダマンチルアミド)チタニウム二塩化物、
ジメチルシラジル(2-テトラヒドロインデニル)(シクロドデシルアミド)チタニウム二塩化物、
ジメチルシラジル(2-テトラヒドロインデニル)(シクロドヘキシルアミド)チタニウム二塩化物、
ジメチルシラジル(2-テトラヒドロインデニル)( 1-アダマンチルアミド)チタニウム二塩化物、
ジメチルシラジル(2-テトラヒドロインデニル)(エキソ-2-ノルボニルアミド)チタニウム二塩化物、
ジメチルシラジル(テトラメチルシクロペンタジエニル)(シクロドデシルアミド)チタニウムジメチル、
ジメチルシラジル(テトラメチルシクロペンタジエニル)(シクロヘキシル-アミド)チタニウムジメチル、
ジメチルシラジル(テトラメチルシクロペンタジエニル)(1-アダマンチルアミド)チタニウムジメチル、
ジメチルシラジル(テトラメチルシクロペンタジエニル)(t-ブチルアミド)チタニウムジメチル、
ジメチルシラジル(テトラメチルシクロペンタジエニル)(s-ブチルアミド)チタニウムジメチル、
ジメチルシラジル(テトラメチルシクロペンタジエニル)(n-ブチルアミド)チタニウムジメチル、
ジメチルシラジル(テトラメチルシクロペンタジエニル)(エキソ-2-ノルボルニルアミド)チタニウムジメチル、
ジエチルシル(テトラメチルシクロペンタジエニル)(シクロドデシルアミド)チタニウムジメチル、
ジエチルシル(テトラメチルシクロペンタジエニル)(エキソ-2-ノルボルニルアミド)チタニウムジメチル、
ジエチルシル(テトラメチルシクロペンタジエニル)(シクロヘキシル-アミド)チタニウムジメチル、
ジエチルシル(テトラメチルシクロペンタジエニル)( 1-アダマンチルアミド)チタニウムジメチル、
メチレン(テトラメチルシクロペンタジエニル)(シクロドデシルアミド)チタニウムジメチル、
メチレン(テトラメチルシクロペンタジエニル)(エキソ-2-ノルボルニルアミド)チタニウムジメチル、
メチレン(テトラメチルシクロペンタジエニル)(シクロヘキシル-アミド)チタニウムジメチル、
メチレン(テトラメチルシクロペンタジエニル)( 1-アダマンチルアミド)チタニウムジメチル、
ジメチルシラジル(テトラメチルシクロペンタジエニル)(シクロドデシルアミド)チタニウムジメチル、
ジメチルシラジル(テトラメチルシクロペンタジエニル)(エキソ-2-ノルボルニルアミド)チタニウムジメチル、
ジメチルシラジル(テトラメチルシクロペンタジエニル)(シクロヘキシル-アミド)チタニウムジメチル、
ジメチルシラジル(テトラメチルシクロペンタジエニル)( 1-アダマンチルアミド)チタニウムジメチル、
ジメチルシラジル(2,5-ジメチルシクロペンタジエニル)(シクロドデシルアミド)チタニウムジメチル、
ジメチルシラジル(2,5-ジメチルシクロペンタジエニル)(エキソ-2-ノルボルニルアミド)チタニウムジメチル、
ジメチルシラジル(2,5-ジメチルシクロペンタジエニル)(シクロヘキシル-アミド)チタニウムジメチル、
ジメチルシラジル(2,5-ジメチルシクロペンタジエニル)( 1-アダマンチルアミド)チタニウムジメチル、
ジメチルシラジル(3,4-ジメチルシクロペンタジエニル)(シクロドデシルアミド)チタニウムジメチル、
ジメチルシラジル(3,4-ジメチルシクロペンタジエニル)(エキソ-2-ノルボルニルアミド)チタニウムジメチル、
ジメチルシラジル(3,4-ジメチルシクロペンタジエニル)(シクロヘキシル-アミド)チタニウムジメチル、
ジメチルシラジル(3,4-ジメチルシクロペンタジエニル)( 1-アダマンチルアミド)チタニウムジメチル、
ジメチルシラジル(2-エチル-5-メチルシクロペンタジエニル)(シクロドデシルアミド)チタニウムジメチル、
ジメチルシラジル(2-エチル-5-メチルシクロペンタジエニル)(エキソ-2-ノルボルニルアミド)チタニウムジメチル、
ジメチルシラジル(2-エチル-5-メチルシクロペンタジエニル)(シクロヘキシル-アミド)チタニウムジメチル、
ジメチルシラジル(2-エチル-5-メチルシクロペンタジエニル)( 1-アダマンチルアミド)チタニウムジメチル、
ジメチルシラジル(3-エチル-4-メチルシクロペンタジエニル)(シクロドデシルアミド)チタニウムジメチル、
ジメチルシラジル(3-エチル-4-メチルシクロペンタジエニル)(エキソ-2-ノルボルニルアミド)チタニウムジメチル、
ジメチルシラジル(3-エチル-4-メチルシクロペンタジエニル)(シクロヘキシル-アミド)チタニウムジメチル、
ジメチルシラジル(3-エチル-4-メチルシクロペンタジエニル)( 1-アダマンチルアミド)チタニウムジメチル、
ジメチルシラジル(2-エチル-3-ヘキシル-5-メチル-4-オクチルシクロペンタジエニル)(シクロドデシルアミド)チタニウムジメチル、
ジメチルシラジル(2-エチル-3-ヘキシル-5-メチル-4-オクチルシクロペンタジエニル)(エキソ-2-ノルボルニルアミド)チタニウムジメチル、
ジメチルシラジル(2-エチル-3-ヘキシル-5-メチル-4-オクチルシクロペンタジエニル)(シクロヘキシル-アミド)チタニウムジメチル、
ジメチルシラジル(2-エチル-3-ヘキシル-5-メチル-4-オクチルシクロペンタジエニル)( 1-アダマンチルアミド)チタニウムジメチル、
ジメチルシラジル(2-テトラヒドロインデニル)(シクロドデシルアミド)チタニウムジメチル、
ジメチルシラジル(2-テトラヒドロインデニル)(シクロヘキシル-アミド)チタニウムジメチル、
ジメチルシラジル(2-テトラヒドロインデニル)( 1-アダマンチルアミド)チタニウムジメチル、
ジメチルシラジル(2-テトラヒドロインデニル)(エキソ-2-ノルボルニルアミド)チタニウムジメチル。
【請求項２１】
上記製造方法はさらに、トリメチルアルミニウム、トリエチルアルミニウム、トリイソブチルアルミニウム、トリ-n-ヘキシルアルミニウム、トリ-n-オクチルアルミニウム、およびこれらの結合からなる群から選択される一つ以上の捕捉剤を使用することを特徴とする、請求項１〜２０のいずれかの項に記載の製造方法。
【請求項２２】
上記メタロセン触媒は担持されていることを特徴とする、請求項１〜２１のいずれかの項に記載の製造方法。
【請求項２３】
上記担体はシリカであることを特徴とする、請求項２２に記載の製造方法。
【請求項２４】
上記触媒系、プロピレンおよび混合物は液相において接触されることを特徴とする、請求項１〜２３のいずれかの項に記載の製造方法。
【請求項２５】
上記触媒、プロピレンおよび混合物はスラリー相において接触されることを特徴とする、請求項１〜２３のいずれかの項に記載の製造方法。
【請求項２６】
上記触媒、プロピレンおよび混合物は高圧重合プロセスにおいて接触されることを特徴とする、請求項１〜２３のいずれかの項に記載の製造方法。
【請求項２７】
上記触媒、プロピレンおよび混合物は炭化水素希釈液において接触されることを特徴とする、請求項１〜２６のいずれかの項に記載の製造方法。
【請求項２８】
上記混合物は、上記プロピレンおよび混合物の重量に基づいて、１〜３０重量％で存在していることを特徴とする、請求項１〜２７のいずれかの項に記載の製造方法。
【請求項２９】
上記混合物は、上記プロピレンおよび混合物の重量に基づいて、２〜２５重量％で存在していることを特徴とする、請求項１〜２８のいずれかの項に記載の製造方法。
【請求項３０】
上記混合物は、上記プロピレンおよび混合物の重量に基づいて、３〜２０重量％で存在していることを特徴とする、請求項１〜２９のいずれかの項に記載の製造方法。
【請求項３１】
上記混合物は、上記プロピレンおよび混合物の重量に基づいて、４〜１５重量％で存在していることを特徴とする、請求項１〜３０のいずれかの項に記載の製造方法。
【請求項３２】
上記混合物は、上記プロピレンおよび混合物の重量に基づいて、１〜１０重量％で存在していることを特徴とする、請求項１〜３１のいずれかの項に記載の製造方法。
【請求項３３】
上記混合物は、上記プロピレンおよび混合物の重量に基づいて、１〜８重量％で存在していることを特徴とする、請求項１〜３２のいずれかの項に記載の製造方法。
【請求項３４】
上記混合物は、上記プロピレンおよび混合物の重量に基づいて、１〜６重量％で存在していることを特徴とする、請求項１〜３３のいずれかの項に記載の製造方法。
【請求項３５】
上記混合物は、上記プロピレンおよび混合物の重量に基づいて、１〜５重量％で存在していることを特徴とする、請求項１〜３４のいずれかの項に記載の製造方法。
【請求項３６】
上記混合物は、COおよびH2を含む合成ガスを上記混合物へ変換することによって得られることを特徴とする、請求項１〜３５のいずれかの項に記載の製造方法。
【請求項３７】
COおよびH2を含む上記合成ガスは、メタンを上記合成ガスへ変換することによって得られることを特徴とする、請求項３６記載の製造方法。
【請求項３８】
上記混合物は、合成ガス流れにフィッシャー・トロプシュ触媒を結合することによって得られることを特徴とする、請求項１〜３７のいずれかの項に記載の製造方法。
【請求項３９】
上記混合物は、メタンをCO2およびH2を含む合成ガスへ変換し、その後、前記合成ガスを前記混合物へ変換することによって得られることを特徴とする、請求項１〜３５のいずれかの項に記載の製造方法。
【請求項４０】
上記混合物は、偶数個の炭素原子を持つアルファ-オレフィンから本質的に成ることを特徴とする、請求項１〜３９のいずれかの項に記載の製造方法。
【請求項４１】
上記混合物は、エチレンおよびブテンを結合することによって得られる混合オレフィン流れであることを特徴とする、請求項１〜４０のいずれかの項に記載の製造方法。
【請求項４２】
上記メタロセン触媒系は一つ以上の次のものからなることを特徴とする、請求項１に記載の製造方法。
ジメチルシラジル(2-メチル、4-[3’,5’-ジ-t-ブチルフェニル]インデニル)2ジルコニウム二塩化物、
ジメチルシラジル(2-エチル、4-[3’,5’-ジ-t-ブチルフェニル]インデニル)2ジルコニウム二塩化物、
ジメチルシラジル(2-n-プロピル、4-[3’,5’-ジ-t-ブチルフェニル]インデニル)2ジルコニウム二塩化物、
ジメチルシラジル(2-イソ-プロピル、4-[3’,5’-ジ-t-ブチルフェニル]インデニル)2ジルコニウム二塩化物、
ジメチルシラジル(2-n-ブチル、4-[3’,5’-ジ-t-ブチルフェニル]インデニル)2ジルコニウム二塩化物、
ジメチルシラジル(2-イソ-ブチル、4-[3’,5’-ジ-t-ブチルフェニル]インデニル)2ジルコニウム二塩化物、
ジメチルシラジル(2-sec-ブチル、4-[3’,5’-ジ-t-ブチルフェニル]インデニル)2ジルコニウム二塩化物、
ジメチルシラジル(2-tert-ブチル、4-[3’,5’-ジ-t-ブチルフェニル]インデニル)2ジルコニウム二塩化物、
ジメチルシラジル(2-メチル、4-[3’,5’-ジ-t-ブチルフェニル]インデニル)2ハフニウム二塩化物、
ジメチルシラジル(2-エチル、4-[3’,5’-ジ-t-ブチルフェニル]インデニル)2ハフニウム二塩化物、
ジメチルシラジル(2-n-プロピル、4-[3’,5’-ジ-t-ブチルフェニル]インデニル)2ハフニウム二塩化物、
ジメチルシラジル(2-イソ-プロピル、4-[3’,5’-ジ-t-ブチルフェニル]インデニル)2ハフニウム二塩化物、
ジメチルシラジル(2-ブチル、4-[3’,5’-ジ-t-ブチルフェニル]インデニル)2ハフニウム二塩化物、
9-シラフルオレンジル(2-メチル、4-[3’,5’-ジ-t-ブチルフェニル]インデニル)2ジルコニウム二塩化物、
9-シラフルオレンジル(2-エチル、4-[3’,5’-ジ-t-ブチルフェニル]インデニル)2ジルコニウム二塩化物、
9-シラフルオレンジル(2-n-プロピル、4-[3’,5’-ジ-t-ブチルフェニル]インデニル)2ジルコニウム二塩化物、
9-シラフルオレンジル(2-イソ-プロピル、4-[3’,5’-ジ-t-ブチルフェニル]インデニル)2ジルコニウム二塩化物、
9-シラフルオレンジル(2-n-ブチル、4-[3’,5’-ジ-t-ブチルフェニル]インデニル)2ジルコニウム二塩化物、
9-シラフルオレンジル(2-イソ-ブチル、4-[3’,5’-ジ-t-ブチルフェニル]インデニル)2ジルコニウム二塩化物、
9-シラフルオレンジル(2-sec-ブチル、4-[3’,5’-ジ-t-ブチルフェニル]インデニル)2ジルコニウム二塩化物、
9-シラフルオレンジル(2-tert-ブチル、4-[3’,5’-ジ-t-ブチルフェニル]インデニル)2ジルコニウム二塩化物、
9-シラフルオレンジル(2-メチル、4-[3’,5’-ジ-t-ブチルフェニル]インデニル)2ハフニウム二塩化物、
9-シラフルオレンジル(2-エチル、4-[3’,5’-ジ-t-ブチルフェニル]インデニル)2ハフニウム二塩化物、
9-シラフルオレンジル(2-n-プロピル、4-[3’,5’-ジ-t-ブチルフェニル]インデニル)2ハフニウム二塩化物、
9-シラフルオレンジル(2-イソ-プロピル、4-[3’,5’-ジ-t-ブチルフェニル]インデニル)2ハフニウム二塩化物、
9-シラフルオレンジル(2-n-ブチル、4-[3’,5’-ジ-t-ブチルフェニル]インデニル)2ハフニウム二塩化物、
9-シラフルオレンジル(2-イソ-ブチル、4-[3’,5’-ジ-t-ブチルフェニル]インデニル)2ハフニウム二塩化物、
9-シラフルオレンジル(2-sec-ブチル、4-[3’,5’-ジ-t-ブチルフェニル]インデニル)2ハフニウム二塩化物、
9-シラフルオレンジル(2-tert-ブチル、4-[3’,5’-ジ-t-ブチルフェニル]インデニル)2ハフニウム二塩化物、
ジメチルシラジル(2-メチル、4-[3’,5’-ジ-t-ブチルフェニル]インデニル)2ジルコニウム・ジメチル、
ジメチルシラジル(2-エチル、4-[3’,5’-ジ-t-ブチルフェニル]インデニル)2ジルコニウム・ジメチル、
ジメチルシラジル(2-n-プロピル、4-[3’,5’-ジ-t-ブチルフェニル]インデニル)2ジルコニウム・ジメチル、
ジメチルシラジル(2-イソ-プロピル、4-[3’,5’-ジ-t-ブチルフェニル]インデニル)2ジルコニウム・ジメチル、
ジメチルシラジル(2-n-ブチル、4-[3’,5’-ジ-t-ブチルフェニル]インデニル)2ジルコニウム・ジメチル、
ジメチルシラジル(2-イソ-ブチル、4-[3’,5’-ジ-t-ブチルフェニル]インデニル)2ジルコニウム・ジメチル、
ジメチルシラジル(2-sec-ブチル、4-[3’,5’-ジ-t-ブチルフェニル]インデニル)2ジルコニウム・ジメチル、
ジメチルシラジル(2-tert-ブチル、4-[3’,5’-ジ-t-ブチルフェニル]インデニル)2ジルコニウム・ジメチル、
ジメチルシラジル(2-メチル、4-[3’,5’-ジ-t-ブチルフェニル]インデニル)2ハフニウム・ジメチル、
ジメチルシラジル(2-エチル、4-[3’,5’-ジ-t-ブチルフェニル]インデニル)2ハフニウム・ジメチル、
ジメチルシラジル(2-n-プロピル、4-[3’,5’-ジ-t-ブチルフェニル]インデニル)2ハフニウム・ジメチル、
ジメチルシラジル(2-イソ-プロピル、4-[3’,5’-ジ-t-ブチルフェニル]インデニル)2ハフニウム・ジメチル、
ジメチルシラジル(2-n-ブチル、4-[3’,5’-ジ-t-ブチルフェニル]インデニル)2ハフニウム・ジメチル、
ジメチルシラジル(2-イソ-ブチル、4-[3’,5’-ジ-t-ブチルフェニル]インデニル)2ハフニウム・ジメチル、
ジメチルシラジル(2-sec-ブチル、4-[3’,5’-ジ-t-ブチルフェニル]インデニル)2ハフニウム・ジメチル、
ジメチルシラジル(2-tert-ブチル、4-[3’,5’-ジ-t-ブチルフェニル]インデニル)2ハフニウム・ジメチル、
9-シラフルオレンジル(2-メチル、4-[3’,5’-ジ-t-ブチルフェニル]インデニル)2ジルコニウムジメチル、
9-シラフルオレンジル(2-エチル、4-[3’,5’-ジ-t-ブチルフェニル]インデニル)2ジルコニウムジメチル、
9-シラフルオレンジル(2-n-プロピル、4-[3’,5’-ジ-t-ブチルフェニル]インデニル)2ジルコニウムジメチル、
9-シラフルオレンジル(2-イソ-プロピル、4-[3’,5’-ジ-t-ブチルフェニル]インデニル)2ジルコニウムジメチル、
9-シラフルオレンジル(2-n-ブチル、4-[3’,5’-ジ-t-ブチルフェニル]インデニル)2ジルコニウムジメチル、
9-シラフルオレンジル(2-イソ-ブチル、4-[3’,5’-ジ-t-ブチルフェニル]インデニル)2ジルコニウムジメチル、
9-シラフルオレンジル(2-sec-ブチル、4-[3’,5’-ジ-t-ブチルフェニル]インデニル)2ジルコニウムジメチル、
9-シラフルオレンジル(2-tert-ブチル、4-[3’,5’-ジ-t-ブチルフェニル]インデニル)2ジルコニウムジメチル、
9-シラフルオレンジル(2-メチル、4-[3’,5’-ジ-t-ブチルフェニル]インデニル)2ハフニウムジメチル、
9-シラフルオレンジル(2-エチル、4-[3’,5’-ジ-t-ブチルフェニル]インデニル)2ハフニウムジメチル、
9-シラフルオレンジル(2-n-プロピル、4-[3’,5’-ジ-t-ブチルフェニル]インデニル)2ハフニウムジメチル、
9-シラフルオレンジル(2-イソ-プロピル、4-[3’,5’-ジ-t-ブチルフェニル]インデニル)2ハフニウムジメチル、
9-シラフルオレンジル(2-n-ブチル、4-[3’,5’-ジ-t-ブチルフェニル]インデニル)2ハフニウムジメチル、
9-シラフルオレンジル(2-イソ-ブチル、4-[3’,5’-ジ-t-ブチルフェニル]インデニル)2ハフニウムジメチル、
9-シラフルオレンジル(2-sec-ブチル、4-[3’,5’-ジ-t-ブチルフェニル]インデニル)2ハフニウムジメチル、
9-シラフルオレンジル(2-tert-ブチル、4-[3’,5’-ジ-t-ブチルフェニル]インデニル)2ハフニウムジメチル、
ジメチルシラジル(2-メチル、4-[3’,5’-ビス-トリフルオロメチルフェニル]インデニル)2ジルコニウムニ塩化物、
ジメチルシラジル(2-エチル、4-[3’,5’-ビス-トリフルオロメチルフェニル]インデニル)2ジルコニウムニ塩化物、
ジメチルシラジル(2-n-プロピル、4-[3’,5’-ビス-トリフルオロメチルフェニル]インデニル)2ジルコニウムニ塩化物、
ジメチルシラジル(2-イソ-プロピル、4-[3’,5’-ビス-トリフルオロメチルフェニル]インデニル)2ジルコニウムニ塩化物、
ジメチルシラジル(2-n-ブチル、4-[3’,5’-ビス-トリフルオロメチルフェニル]インデニル)2ジルコニウムニ塩化物、
ジメチルシラジル(2-イソ-ブチル、4-[3’,5’-ビス-トリフルオロメチルフェニル]インデニル)2ジルコニウムニ塩化物、
ジメチルシラジル(2-sec-ブチル、4-[3’,5’-ビス-トリフルオロメチルフェニル]インデニル)2ジルコニウムニ塩化物、
ジメチルシラジル(2-tert-ブチル、4-[3’,5’-ビス-トリフルオロメチルフェニル]インデニル)2ジルコニウムニ塩化物、
ジメチルシラジル(2-メチル、4-[3’,5’-ビス-トリフルオロメチルフェニル]インデニル)2ハフニウムニ塩化物、
ジメチルシラジル(2-エチル、4-[3’,5’-ビス-トリフルオロメチルフェニル]インデニル)2ハフニウムニ塩化物、
ジメチルシラジル(2-n-プロピル、4-[3’,5’-ビス-トリフルオロメチルフェニル]インデニル)2ハフニウムニ塩化物、
ジメチルシラジル(2-イソ-プロピル、4-[3’,5’-ビス-トリフルオロメチルフェニル]インデニル)2ハフニウムニ塩化物、
ジメチルシラジル(2-n-ブチル、4-[3’,5’-ビス-トリフルオロメチルフェニル]インデニル)2ハフニウムニ塩化物、
ジメチルシラジル(2-イソ-ブチル、4-[3’,5’-ビス-トリフルオロメチルフェニル]インデニル)2ハフニウムニ塩化物、
ジメチルシラジル(2-sec-ブチル、4-[3’,5’-ビス-トリフルオロメチルフェニル]インデニル)2ハフニウムニ塩化物、
ジメチルシラジル(2-tert-ブチル、4-[3’,5’-ビス-トリフルオロメチルフェニル]インデニル)2ハフニウムニ塩化物、
9-シラフルオレンジル(2-メチル、4-[3’,5’-ビス-トリフルオロメチルフェニル]インデニル)2ジルコニウムニ塩化物、
ジメチルシラジル(2-エチル、4-[3’,5’-ビス-トリフルオロメチルフェニル]インデニル)2ハフニウムニ塩化物、
9-シラフルオレンジル(2-n-プロピル、4-[3’,5’-ビス-トリフルオロメチルフェニル]インデニル)2ジルコニウムニ塩化物、
9-シラフルオレンジル(2-イソ-プロピル、4-[3’,5’-ビス-トリフルオロメチルフェニル]インデニル)2ジルコニウムニ塩化物、
9-シラフルオレンジル(2-n-ブチル、4-[3’,5’-ビス-トリフルオロメチルフェニル]インデニル)2ジルコニウムニ塩化物、
9-シラフルオレンジル(2-イソ-ブチル、4-[3’,5’-ビス-トリフルオロメチルフェニル]インデニル)2ジルコニウムニ塩化物、
9-シラフルオレンジル(2-sec-ブチル、4-[3’,5’-ビス-トリフルオロメチルフェニル]インデニル)2ジルコニウムニ塩化物、
9-シラフルオレンジル(2-tert-ブチル、4-[3’,5’-ビス-トリフルオロメチルフェニル]インデニル)2ジルコニウムニ塩化物、
9-シラフルオレンジル(2-メチル、4-[3’,5’-ビス-トリフルオロメチルフェニル]インデニル)2ハフニウムニ塩化物、
9-シラフルオレンジル(2-エチル、4-[3’,5’-ビス-トリフルオロメチルフェニル]インデニル)2ハフニウムニ塩化物、
9-シラフルオレンジル(2-n-プロピル、4-[3’,5’-ビス-トリフルオロメチルフェニル]インデニル)2ハフニウムニ塩化物、
9-シラフルオレンジル(2-イソ-プロピル、4-[3’,5’-ビス-トリフルオロメチルフェニル]インデニル)2ハフニウムニ塩化物、
9-シラフルオレンジル(2-n-ブチル、4-[3’,5’-ビス-トリフルオロメチルフェニル]インデニル)2ハフニウムニ塩化物、
9-シラフルオレンジル(2-イソ-ブチル、4-[3’,5’-ビス-トリフルオロメチルフェニル]インデニル)2ハフニウムニ塩化物、
9-シラフルオレンジル(2-sec-ブチル、4-[3’,5’-ビス-トリフルオロメチルフェニル]インデニル)2ハフニウムニ塩化物、
9-シラフルオレンジル(2-tert-ブチル、4-[3’,5’-ビス-トリフルオロメチルフェニル]インデニル)2ハフニウムニ塩化物、
ジメチルシラジル(2-メチル、4-[3’,5’-ビス-トリフルオロメチルフェニル]インデニル)2ジルコニウムジメチル、
ジメチルシラジル(2-エチル、4-[3’,5’-ビス-トリフルオロメチルフェニル]インデニル)2ジルコニウムジメチル、
ジメチルシラジル(2-n-プロピル、4-[3’,5’-ビス-トリフルオロメチルフェニル]インデニル)2ジルコニウムジメチル、
ジメチルシラジル(2-イソ-プロピル、4-[3’,5’-ビス-トリフルオロメチルフェニル]インデニル)2ジルコニウムジメチル、
ジメチルシラジル(2-n-ブチル、4-[3’,5’-ビス-トリフルオロメチルフェニル]インデニル)2ジルコニウムジメチル、
ジメチルシラジル(2-イソ-ブチル、4-[3’,5’-ビス-トリフルオロメチルフェニル]インデニル)2ジルコニウムジメチル、
ジメチルシラジル(2-sec-ブチル、4-[3’,5’-ビス-トリフルオロメチルフェニル]インデニル)2ジルコニウムジメチル、
ジメチルシラジル(2-tert-ブチル、4-[3’,5’-ビス-トリフルオロメチルフェニル]インデニル)2ジルコニウムジメチル、
ジメチルシラジル(2-メチル、4-[3’,5’-ビス-トリフルオロメチルフェニル]インデニル)2ハフニウムジメチル、
ジメチルシラジル(2-エチル、4-[3’,5’-ビス-トリフルオロメチルフェニル]インデニル)2ハフニウムジメチル、
ジメチルシラジル(2-n-プロピル、4-[3’,5’-ビス-トリフルオロメチルフェニル]インデニル)2ハフニウムジメチル、
ジメチルシラジル(2-イソ-プロピル、4-[3’,5’-ビス-トリフルオロメチルフェニル]インデニル)2ハフニウムジメチル、
ジメチルシラジル(2-n-ブチル、4-[3’,5’-ビス-トリフルオロメチルフェニル]インデニル)2ハフニウムジメチル、
ジメチルシラジル(2-イソ-ブチル、4-[3’,5’-ビス-トリフルオロメチルフェニル]インデニル)2ハフニウムジメチル、
ジメチルシラジル(2-sec-ブチル、4-[3’,5’-ビス-トリフルオロメチルフェニル]インデニル)2ハフニウムジメチル、
ジメチルシラジル(2-tert-ブチル、4-[3’,5’-ビス-トリフルオロメチルフェニル]インデニル)2ハフニウムジメチル、
9-シラフルオレンジル(2-メチル、4-[3’,5’-ビス-トリフルオロメチルフェニル]インデニル)2ジルコニウムジメチル、
ジメチルシラジル(2-エチル、4-[3’,5’-ビス-トリフルオロメチルフェニル]インデニル)2ハフニウムジメチル、
9-シラフルオレンジル(2-n-プロピル、4-[3’,5’-ビス-トリフルオロメチルフェニル]インデニル)2ジルコニウムジメチル、
9-シラフルオレンジル(2-イソ-プロピル、4-[3’,5’-ビス-トリフルオロメチルフェニル]インデニル)2ジルコニウムジメチル、
9-シラフルオレンジル(2-n-ブチル、4-[3’,5’-ビス-トリフルオロメチルフェニル]インデニル)2ジルコニウムジメチル、
9-シラフルオレンジル(2-イソ-ブチル、4-[3’,5’-ビス-トリフルオロメチルフェニル]インデニル)2ジルコニウムジメチル、
9-シラフルオレンジル(2-sec-ブチル、4-[3’,5’-ビス-トリフルオロメチルフェニル]インデニル)2ジルコニウムジメチル、
9-シラフルオレンジル(2-tert-ブチル、4-[3’,5’-ビス-トリフルオロメチルフェニル]インデニル)2ジルコニウムジメチル、
9-シラフルオレンジル(2-メチル、4-[3’,5’-ビス-トリフルオロメチルフェニル]インデニル)2ハフニウムジメチル、
9-シラフルオレンジル(2-エチル、4-[3’,5’-ビス-トリフルオロメチルフェニル]インデニル)2ハフニウムジメチル、
9-シラフルオレンジル(2-n-プロピル、4-[3’,5’-ビス-トリフルオロメチルフェニル]インデニル)2ハフニウムジメチル、
9-シラフルオレンジル(2-イソ-プロピル、4-[3’,5’-ビス-トリフルオロメチルフェニル]インデニル)2ハフニウムジメチル、
9-シラフルオレンジル(2-n-ブチル、4-[3’,5’-ビス-トリフルオロメチルフェニル]インデニル)2ハフニウムジメチル、
9-シラフルオレンジル(2-イソ-ブチル、4-[3’,5’-ビス-トリフルオロメチルフェニル]インデニル)2ハフニウムジメチル、
9-シラフルオレンジル(2-sec-ブチル、4-[3’,5’-ビス-トリフルオロメチルフェニル]インデニル)2ハフニウムジメチル、
9-シラフルオレンジル(2-tert-ブチル、4-[3’,5’-ビス-トリフルオロメチルフェニル]インデニル)2ハフニウムジメチル、
ジメチルシラジル(2-エチル、4-[3’,5’-ジ-イソ-プロピルフェニル]インデニル)2ジルコニウムニ塩化物、
ジメチルシラジル(2-n-プロピル、4-[3’,5’-ジ-イソ-プロピルフェニル]インデニル)2ジルコニウムニ塩化物、
ジメチルシラジル(2-イソ-プロピル、4-[3’,5’-ジ-イソ-プロピルフェニル]インデニル)2ジルコニウムニ塩化物、
ジメチルシラジル(2-n-ブチル、4-[3’,5’-ジ-イソ-プロピルフェニル]インデニル)2ジルコニウムニ塩化物、
ジメチルシラジル(2-イソ-ブチル、4-[3’,5’-ジ-イソ-プロピルフェニル]インデニル)2ジルコニウムニ塩化物、
ジメチルシラジル(2-sec-ブチル、4-[3’,5’-ジ-イソ-プロピルフェニル]インデニル)2ジルコニウムニ塩化物、
ジメチルシラジル(2-tert-ブチル、4-[3’,5’-ジ-イソ-プロピルフェニル]インデニル)2ジルコニウムニ塩化物、
ジメチルシラジル(2-エチル、4-[3’,5’-ジ-イソ-プロピルフェニル]インデニル)2ハフニウムニ塩化物、
ジメチルシラジル(2-n-プロピル、4-[3’,5’-ジ-イソ-プロピルフェニル]インデニル)2ハフニウムニ塩化物、
ジメチルシラジル(2-イソ-プロピル、4-[3’,5’-ジ-イソ-プロピルフェニル]インデニル)2ハフニウムニ塩化物、
ジメチルシラジル(2-n-ブチル、4-[3’,5’-ジ-イソ-プロピルフェニル]インデニル)2ハフニウムニ塩化物、
ジメチルシラジル(2-イソ-ブチル、4-[3’,5’-ジ-イソ-プロピルフェニル]インデニル)2ハフニウムニ塩化物、
ジメチルシラジル(2-sec-ブチル、4-[3’,5’-ジ-イソ-プロピルフェニル]インデニル)2ハフニウムニ塩化物、
ジメチルシラジル(2-tert-ブチル、4-[3’,5’-ジ-イソ-プロピルフェニル]インデニル)2ハフニウムニ塩化物、
9-シラフルオレンジル(2-エチル、4-[3’,5’-ジ-イソ-プロピルフェニル]インデニル)2ジルコニウムニ塩化物、
9-シラフルオレンジル(2-n-プロピル、4-[3’,5’-ジ-イソ-プロピルフェニル]インデニル)2ジルコニウムニ塩化物、
9-シラフルオレンジル(2-イソ-プロピル、4-[3’,5’-ジ-イソ-プロピルフェニル]インデニル)2ジルコニウムニ塩化物、
9-シラフルオレンジル(2-n-ブチル、4-[3’,5’-ジ-イソ-プロピルフェニル]インデニル)2ジルコニウムニ塩化物、
9-シラフルオレンジル(2-イソ-ブチル、4-[3’,5’-ジ-イソ-プロピルフェニル]インデニル)2ジルコニウムニ塩化物、
9-シラフルオレンジル(2-sec-ブチル、4-[3’,5’-ジ-イソ-プロピルフェニル]インデニル)2ジルコニウムニ塩化物、
9-シラフルオレンジル(2-tert-ブチル、4-[3’,5’-ジ-イソ-プロピルフェニル]インデニル)2ジルコニウムニ塩化物、
9-シラフルオレンジル(2-エチル、4-[3’,5’-ジ-イソ-プロピルフェニル]インデニル)2ハフニウムニ塩化物、
9-シラフルオレンジル(2-n-プロピル、4-[3’,5’-ジ-イソ-プロピルフェニル]インデニル)2ハフニウムニ塩化物、
9-シラフルオレンジル(2-イソ-プロピル、4-[3’,5’-ジ-イソ-プロピルフェニル]インデニル)2ハフニウムニ塩化物、
9-シラフルオレンジル(2-n-ブチル、4-[3’,5’-ジ-イソ-プロピルフェニル]インデニル)2ハフニウムニ塩化物、
9-シラフルオレンジル(2-イソ-ブチル、4-[3’,5’-ジ-イソ-プロピルフェニル]インデニル)2ハフニウムニ塩化物、
9-シラフルオレンジル(2-sec-ブチル、4-[3’,5’-ジ-イソ-プロピルフェニル]インデニル)2ハフニウムニ塩化物、
9-シラフルオレンジル(2-tert-ブチル、4-[3’,5’-ジ-イソ-プロピルフェニル]インデニル)2ハフニウムニ塩化物、
ジメチルシラジル(2-エチル、4-[3’,5’-ジ-イソ-プロピルフェニル]インデニル)2ジルコニウムジメチル、
ジメチルシラジル(2-n-プロピル、4-[3’,5’-ジ-イソ-プロピルフェニル]インデニル)2ジルコニウムジメチル、
ジメチルシラジル(2-イソ-プロピル、4-[3’,5’-ジ-イソ-プロピルフェニル]インデニル)2ジルコニウムジメチル、
ジメチルシラジル(2-n-ブチル、4-[3’,5’-ジ-イソ-プロピルフェニル]インデニル)2ジルコニウムジメチル、
ジメチルシラジル(2-イソ-ブチル、4-[3’,5’-ジ-イソ-プロピルフェニル]インデニル)2ジルコニウムジメチル、
ジメチルシラジル(2-sec-ブチル、4-[3’,5’-ジ-イソ-プロピルフェニル]インデニル)2ジルコニウムジメチル、
ジメチルシラジル(2-tert-ブチル、4-[3’,5’-ジ-イソ-プロピルフェニル]インデニル)2ジルコニウムジメチル、
ジメチルシラジル(2-エチル、4-[3’,5’-ジ-イソ-プロピルフェニル]インデニル)2ハフニウムジメチル、
ジメチルシラジル(2-n-プロピル、4-[3’,5’-ジ-イソ-プロピルフェニル]インデニル)2ハフニウムジメチル、
ジメチルシラジル(2-イソ-プロピル、4-[3’,5’-ジ-イソ-プロピルフェニル]インデニル)2ハフニウムジメチル、
ジメチルシラジル(2-n-ブチル、4-[3’,5’-ジ-イソ-プロピルフェニル]インデニル)2ハフニウムジメチル、
ジメチルシラジル(2-イソ-ブチル、4-[3’,5’-ジ-イソ-プロピルフェニル]インデニル)2ハフニウムジメチル、
ジメチルシラジル(2-sec-ブチル、4-[3’,5’-ジ-イソ-プロピルフェニル]インデニル)2ハフニウムジメチル、
ジメチルシラジル(2-tert-ブチル、4-[3’,5’-ジ-イソ-プロピルフェニル]インデニル)2ハフニウムジメチル、
9-シラフルオレンジル(2-エチル、4-[3’,5’-ジ-イソ-プロピルフェニル]インデニル)2ジルコニウムジメチル、
9-シラフルオレンジル(2-n-プロピル、4-[3’,5’-ジ-イソ-プロピルフェニル]インデニル)2ジルコニウムジメチル、
9-シラフルオレンジル(2-イソ-プロピル、4-[3’,5’-ジ-イソ-プロピルフェニル]インデニル)2ジルコニウムジメチル、
9-シラフルオレンジル(2-n-ブチル、4-[3’,5’-ジ-イソ-プロピルフェニル]インデニル)2ジルコニウムジメチル、
9-シラフルオレンジル(2-イソ-ブチル、4-[3’,5’-ジ-イソ-プロピルフェニル]インデニル)2ジルコニウムジメチル、
9-シラフルオレンジル(2-sec-ブチル、4-[3’,5’-ジ-イソ-プロピルフェニル]インデニル)2ジルコニウムジメチル、
9-シラフルオレンジル(2-tert-ブチル、4-[3’,5’-ジ-イソ-プロピルフェニル]インデニル)2ジルコニウムジメチル、
9-シラフルオレンジル(2-エチル、4-[3’,5’-ジ-イソ-プロピルフェニル]インデニル)2ハフニウムジメチル、
9-シラフルオレンジル(2-n-プロピル、4-[3’,5’-ジ-イソ-プロピルフェニル]インデニル)2ハフニウムジメチル、
9-シラフルオレンジル(2-イソ-プロピル、4-[3’,5’-ジ-イソ-プロピルフェニル]インデニル)2ハフニウムジメチル、
9-シラフルオレンジル(2-n-ブチル、4-[3’,5’-ジ-イソ-プロピルフェニル]インデニル)2ハフニウムジメチル、
9-シラフルオレンジル(2-イソ-ブチル、4-[3’,5’-ジ-イソ-プロピルフェニル]インデニル)2ハフニウムジメチル、
9-シラフルオレンジル(2-sec-ブチル、4-[3’,5’-ジ-イソ-プロピルフェニル]インデニル)2ハフニウムジメチル、
9-シラフルオレンジル(2-tert-ブチル、4-[3’,5’-ジ-イソ-プロピルフェニル]インデニル)2ハフニウムジメチル、
ジメチルシラジル(2-メチル、4-[3’,5’-ジ-フェニルフェニル]インデニル)2ジルコニウムニ塩化物、
ジメチルシラジル(2-エチル、4-[3’,5’-ジ-フェニルフェニル]インデニル)2ジルコニウムニ塩化物、
ジメチルシラジル(2-イソ-プロピル、4-[3’,5’-ジ-フェニルフェニル]インデニル)2ジルコニウムニ塩化物、
ジメチルシラジル(2-n-ブチル、4-[3’,5’-ジ-フェニルフェニル]インデニル)2ジルコニウムニ塩化物、
ジメチルシラジル(2-イソ-ブチル、4-[3’,5’-ジ-フェニルフェニル]インデニル)2ジルコニウムニ塩化物、
ジメチルシラジル(2-sec-ブチル、4-[3’,5’-ジ-フェニルフェニル]インデニル)2ジルコニウムニ塩化物、
ジメチルシラジル(2-tert-ブチル、4-[3’,5’-ジ-フェニルフェニル]インデニル)2ジルコニウムニ塩化物、
ジメチルシラジル(2-メチル、4-[3’,5’-ジ-フェニルフェニル]インデニル)2ハフニウムニ塩化物、
ジメチルシラジル(2-エチル、4-[3’,5’-ジ-フェニルフェニル]インデニル)2ハフニウムニ塩化物、
ジメチルシラジル(2-n-プロピル、4-[3’,5’-ジ-フェニルフェニル]インデニル)2ハフニウムニ塩化物、
ジメチルシラジル(2-イソ-プロピル、4-[3’,5’-ジ-フェニルフェニル]インデニル)2ハフニウムニ塩化物、
ジメチルシラジル(2-n-ブチル、4-[3’,5’-ジ-フェニルフェニル]インデニル)2ハフニウムニ塩化物、
ジメチルシラジル(2-イソ-ブチル、4-[3’,5’-ジ-フェニルフェニル]インデニル)2ハフニウムニ塩化物、
ジメチルシラジル(2-sec-ブチル、4-[3’,5’-ジ-フェニルフェニル]インデニル)2ハフニウムニ塩化物、
ジメチルシラジル(2-tert-ブチル、4-[3’,5’-ジ-フェニルフェニル]インデニル)2ハフニウムニ塩化物、
9-シラフルオレンジル(2-メチル、4-[3’,5’-ジ-フェニルフェニル]インデニル)2ジルコニウムニ塩化物、
9-シラフルオレンジル(2-エチル、4-[3’,5’-ジ-フェニルフェニル]インデニル)2ジルコニウムニ塩化物、
9-シラフルオレンジル(2-n-プロピル、4-[3’,5’-ジ-フェニルフェニル]インデニル)2ジルコニウムニ塩化物、
9-シラフルオレンジル(2-イソ-プロピル、4-[3’,5’-ジ-フェニルフェニル]インデニル)2ジルコニウムニ塩化物、
9-シラフルオレンジル(2-n-ブチル、4-[3’,5’-ジ-フェニルフェニル]インデニル)2ジルコニウムニ塩化物、
9-シラフルオレンジル(2-イソ-ブチル、4-[3’,5’-ジ-フェニルフェニル]インデニル)2ジルコニウムニ塩化物、
9-シラフルオレンジル(2-sec-ブチル、4-[3’,5’-ジ-フェニルフェニル]インデニル)2ジルコニウムニ塩化物、
9-シラフルオレンジル(2-tert-ブチル、4-[3’,5’-ジ-フェニルフェニル]インデニル)2ジルコニウムニ塩化物、
9-シラフルオレンジル(2-メチル、4-[3’,5’-ジ-フェニルフェニル]インデニル)2ハフニウムニ塩化物、
9-シラフルオレンジル(2-エチル、4-[3’,5’-ジ-フェニルフェニル]インデニル)2ハフニウムニ塩化物、
9-シラフルオレンジル(2-n-プロピル、4-[3’,5’-ジ-フェニルフェニル]インデニル)2ハフニウムニ塩化物、
9-シラフルオレンジル(2イソn-プロピル、4-[3’,5’-ジ-フェニルフェニル]インデニル)2ハフニウムニ塩化物、
9-シラフルオレンジル(2-n-ブチル、4-[3’,5’-ジ-フェニルフェニル]インデニル)2ハフニウムニ塩化物、
9-シラフルオレンジル(2-イソ-ブチル、4-[3’,5’-ジ-フェニルフェニル]インデニル)2ハフニウムニ塩化物、
9-シラフルオレンジル(2-sec-ブチル、4-[3’,5’-ジ-フェニルフェニル]インデニル)2ハフニウムニ塩化物、
9-シラフルオレンジル(2-tert-ブチル、4-[3’,5’-ジ-フェニルフェニル]インデニル)2ハフニウムニ塩化物、
ジメチルシラジル(2-メチル、4-[3’,5’-ジ-フェニルフェニル]インデニル)2ジルコニウムジメチル、
ジメチルシラジル(2-エチル、4-[3’,5’-ジ-フェニルフェニル]インデニル)2ジルコニウムジメチル、
ジメチルシラジル(2-n-プロピル、4-[3’,5’-ジ-フェニルフェニル]インデニル)2ジルコニウムジメチル、
ジメチルシラジル(2-イソ-プロピル、4-[3’,5’-ジ-フェニルフェニル]インデニル)2ジルコニウムジメチル、
ジメチルシラジル(2-n-ブチル、4-[3’,5’-ジ-フェニルフェニル]インデニル)2ジルコニウムジメチル、
ジメチルシラジル(2-イソ-ブチル、4-[3’,5’-ジ-フェニルフェニル]インデニル)2ジルコニウムジメチル、
ジメチルシラジル(2-sec-ブチル、4-[3’,5’-ジ-フェニルフェニル]インデニル)2ジルコニウムジメチル、
ジメチルシラジル(2-tert-ブチル、4-[3’,5’-ジ-フェニルフェニル]インデニル)2ジルコニウムジメチル、
ジメチルシラジル(2-メチル、4-[3’,5’-ジ-フェニルフェニル]インデニル)2ハフニウムジメチル、
ジメチルシラジル(2-エチル、4-[3’,5’-ジ-フェニルフェニル]インデニル)2ハフニウムジメチル、
ジメチルシラジル(2-n-プロピル、4-[3’,5’-ジ-フェニルフェニル]インデニル)2ハフニウムジメチル、
ジメチルシラジル(2-イソ-プロピル、4-[3’,5’-ジ-フェニルフェニル]インデニル)2ハフニウムジメチル、
ジメチルシラジル(2-n-ブチル、4-[3’,5’-ジ-フェニルフェニル]インデニル)2ハフニウムジメチル、
ジメチルシラジル(2-イソ-ブチル、4-[3’,5’-ジ-フェニルフェニル]インデニル)2ハフニウムジメチル、
ジメチルシラジル(2-sec-ブチル、4-[3’,5’-ジ-フェニルフェニル]インデニル)2ハフニウムジメチル、
ジメチルシラジル(2-tert-ブチル、4-[3’,5’-ジ-フェニルフェニル]インデニル)2ハフニウムジメチル、
9-シラフルオレンジル(2-メチル、4-[3’,5’-ジ-フェニルフェニル]インデニル)2ジルコニウムジメチル、
9-シラフルオレンジル(2-エチル、4-[3’,5’-ジ-フェニルフェニル]インデニル)2ジルコニウムジメチル、
9-シラフルオレンジル(2-n-プロピル、4-[3’,5’-ジ-フェニルフェニル]インデニル)2ジルコニウムジメチル、
9-シラフルオレンジル(2-イソ-プロピル、4-[3’,5’-ジ-フェニルフェニル]インデニル)2ジルコニウムジメチル、
9-シラフルオレンジル(2-n-ブチル、4-[3’,5’-ジ-フェニルフェニル]インデニル)2ジルコニウムジメチル、
9-シラフルオレンジル(2-イソ-ブチル、4-[3’,5’-ジ-フェニルフェニル]インデニル)2ジルコニウムジメチル、
9-シラフルオレンジル(2-sec-ブチル、4-[3’,5’-ジ-フェニルフェニル]インデニル)2ジルコニウムジメチル、
9-シラフルオレンジル(2-tert-ブチル、4-[3’,5’-ジ-フェニルフェニル]インデニル)2ジルコニウムジメチル、
9-シラフルオレンジル(2-メチル、4-[3’,5’-ジ-フェニルフェニル]インデニル)2ハフニウムジメチル、
9-シラフルオレンジル(2-エチル、4-[3’,5’-ジ-フェニルフェニル]インデニル)2ハフニウムジメチル、
9-シラフルオレンジル(2-n-プロピル、4-[3’,5’-ジ-フェニルフェニル]インデニル)2ハフニウムジメチル、
9-シラフルオレンジル(2-イソ-プロピル、4-[3’,5’-ジ-フェニルフェニル]インデニル)2ハフニウムジメチル、
9-シラフルオレンジル(2-n-ブチル、4-[3’,5’-ジ-フェニルフェニル]インデニル)2ハフニウムジメチル、
9-シラフルオレンジル(2-イソ-ブチル、4-[3’,5’-ジ-フェニルフェニル]インデニル)2ハフニウムジメチル、
9-シラフルオレンジル(2-sec-ブチル、4-[3’,5’-ジ-フェニルフェニル]インデニル)2ハフニウムジメチル、
9-シラフルオレンジル(2-tert-ブチル、4-[3’,5’-ジ-フェニルフェニル]インデニル)2ハフニウムジメチル、
ジメチルアミドボラン(2-メチル、4-[3’,5’-ジ-t-ブチルフェニル]インデニル)2ジルコニウム二塩化物、
ジメチルアミドボラン(2-エチル、4-[3’,5’-ジ-t-ブチルフェニル]インデニル)2ジルコニウム二塩化物、
ジメチルアミドボラン(2-n-プロピル、4-[3’,5’-ジ-t-ブチルフェニル]インデニル)2ジルコニウム二塩化物、
ジメチルアミドボラン(2-イソ-プロピル、4-[3’,5’-ジ-t-ブチルフェニル]インデニル)2ジルコニウム二塩化物、
ジメチルアミドボラン(2-n-ブチル、4-[3’,5’-ジ-t-ブチルフェニル]インデニル)2ジルコニウム二塩化物、
ジメチルアミドボラン(2-イソ-ブチル、4-[3’,5’-ジ-t-ブチルフェニル]インデニル)2ジルコニウム二塩化物、
ジメチルアミドボラン(2-sec-ブチル、4-[3’,5’-ジ-t-ブチルフェニル]インデニル)2ジルコニウム二塩化物、
ジメチルアミドボラン(2-tert-ブチル、4-[3’,5’-ジ-t-ブチルフェニル]インデニル)2ジルコニウム二塩化物、
ジメチルアミドボラン(2-エチル、4-[3’,5’-ジ-ビス-トリフルオロメチルフェニル]インデニル)2ジルコニウム二塩化物、
ジメチルアミドボラン(2-n-プロピル、4-[3’,5’-ジ-ビス-トリフルオロメチルフェニル]インデニル)2ジルコニウム二塩化物、
ジメチルアミドボラン(2-イソ-プロピル、4-[3’,5’-ジ-ビス-トリフルオロメチルフェニル]インデニル)2ジルコニウム二塩化物、
ジメチルアミドボラン(2-n-ブチル、4-[3’,5’-ジ-ビス-トリフルオロメチルフェニル]インデニル)2ジルコニウム二塩化物、
ジメチルアミドボラン(2-イソ-ブチル、4-[3’,5’-ジ-ビス-トリフルオロメチルフェニル]インデニル)2ジルコニウム二塩化物、
ジメチルアミドボラン(2-sec-ブチル、4-[3’,5’-ジ-ビス-トリフルオロメチルフェニル]インデニル)2ジルコニウム二塩化物、
ジメチルアミドボラン(2-tert-ブチル、4-[3’,5’-ジ-ビス-トリフルオロメチルフェニル]インデニル)2ジルコニウム二塩化物、
ジメチルアミドボラン(2-エチル、4-[3’,5’-ジ-イソ-プロピルフェニル]インデニル)2ジルコニウム二塩化物、
ジメチルアミドボラン(2-n-プロピル、4-[3’,5’-ジ-イソ-プロピルフェニル]インデニル)2ジルコニウム二塩化物、
ジメチルアミドボラン(2-イソ-プロピル、4-[3’,5’-ジ-イソ-プロピルフェニル]インデニル)2ジルコニウム二塩化物、
ジメチルアミドボラン(2-n-ブチル、4-[3’,5’-ジ-イソ-プロピルフェニル]インデニル)2ジルコニウム二塩化物、
ジメチルアミドボラン(2-イソ-ブチル、4-[3’,5’-ジ-イソ-プロピルフェニル]インデニル)2ジルコニウム二塩化物、
ジメチルアミドボラン(2-sec-ブチル、4-[3’,5’-ジ-イソ-プロピルフェニル]インデニル)2ジルコニウム二塩化物、
ジメチルアミドボラン(2-tert-ブチル、4-[3’,5’-ジ-イソ-プロピルフェニル]インデニル)2ジルコニウム二塩化物、
ジメチルアミドボラン(2-メチル、4-[3’,5’-ジ-フェニルフェニル]インデニル)2ジルコニウム二塩化物、
ジメチルアミドボラン(2-エチル、4-[3’,5’-ジ-フェニルフェニル]インデニル)2ジルコニウム二塩化物、
ジメチルアミドボラン(2-n-プロピル、4-[3’,5’-ジ-フェニルフェニル]インデニル)2ジルコニウム二塩化物、
ジメチルアミドボラン(2-イソ-プロピル、4-[3’,5’-ジ-フェニルフェニル]インデニル)2ジルコニウム二塩化物、
ジメチルアミドボラン(2-n-ブチル、4-[3’,5’-ジ-フェニルフェニル]インデニル)2ジルコニウム二塩化物、
ジメチルアミドボラン(2-イソ-ブチル、4-[3’,5’-ジ-フェニルフェニル]インデニル)2ジルコニウム二塩化物、
ジメチルアミドボラン(2-sec-ブチル、4-[3’,5’-ジ-フェニルフェニル]インデニル)2ジルコニウム二塩化物、
ジメチルアミドボラン(2-tert-ブチル、4-[3’,5’-ジ-フェニルフェニル]インデニル)2ジルコニウム二塩化物、
ジメチルアミドボラン(2-メチル、4-[3’,5’-ジ-ブチルフェニル]インデニル)2ジルコニウムジメチル、
ジメチルアミドボラン(2-エチル、4-[3’,5’-ジ-ブチルフェニル]インデニル)2ジルコニウムジメチル、
ジメチルアミドボラン(2-n-プロピル、4-[3’,5’-ジ-ブチルフェニル]インデニル)2ジルコニウムジメチル、
ジメチルアミドボラン(2-イソ-プロピル、4-[3’,5’-ジ-ブチルフェニル]インデニル)2ジルコニウムジメチル、
ジメチルアミドボラン(2-n-ブチル、4-[3’,5’-ジ-ブチルフェニル]インデニル)2ジルコニウムジメチル、
ジメチルアミドボラン(2-イソ-ブチル、4-[3’,5’-ジ-ブチルフェニル]インデニル)2ジルコニウムジメチル、
ジメチルアミドボラン(2-sec-ブチル、4-[3’,5’-ジ-ブチルフェニル]インデニル)2ジルコニウムジメチル、
ジメチルアミドボラン(2-tert-ブチル、4-[3’,5’-ジ-ブチルフェニル]インデニル)2ジルコニウムジメチル、
ジメチルアミドボラン(2-エチル、4-[3’,5’-ビス-トリフルオロメチルフェニル]インデニル)2ジルコニウムジメチル、
ジメチルアミドボラン(2-n-プロピル、4-[3’,5’-ビス-トリフルオロメチルフェニル]インデニル)2ジルコニウムジメチル、
ジメチルアミドボラン(2-イソ-プロピル、4-[3’,5’-ビス-トリフルオロメチルフェニル]インデニル)2ジルコニウムジメチル、
ジメチルアミドボラン(2-n-ブチル、4-[3’,5’-ビス-トリフルオロメチルフェニル]インデニル)2ジルコニウムジメチル、
ジメチルアミドボラン(2-イソ-ブチル、4-[3’,5’-ビス-トリフルオロメチルフェニル]インデニル)2ジルコニウムジメチル、
ジメチルアミドボラン(2-sec-ブチル、4-[3’,5’-ビス-トリフルオロメチルフェニル]インデニル)2ジルコニウムジメチル、
ジメチルアミドボラン(2-tert-ブチル、4-[3’,5’-ビス-トリフルオロメチルフェニル]インデニル)2ジルコニウムジメチル、
ジメチルアミドボラン(2-エチル、4-[3’,5’-ジ-イソ-プロピルフェニル]インデニル)2ジルコニウムジメチル、
ジメチルアミドボラン(2-n-プロピル、4-[3’,5’-ジ-イソ-プロピルフェニル]インデニル)2ジルコニウムジメチル、
ジメチルアミドボラン(2-イソ-プロピル、4-[3’,5’-ジ-イソ-プロピルフェニル]インデニル)2ジルコニウムジメチル、
ジメチルアミドボラン(2-n-ブチル、4-[3’,5’-ジ-イソ-プロピルフェニル]インデニル)2ジルコニウムジメチル、
ジメチルアミドボラン(2-イソ-ブチル、4-[3’,5’-ジ-イソ-プロピルフェニル]インデニル)2ジルコニウムジメチル、
ジメチルアミドボラン(2-sec-ブチル、4-[3’,5’-ジ-イソ-プロピルフェニル]インデニル)2ジルコニウムジメチル、
ジメチルアミドボラン(2-tert-ブチル、4-[3’,5’-ジ-イソ-プロピルフェニル]インデニル)2ジルコニウムジメチル、
ジメチルアミドボラン(2-メチル、4-[3’,5’-ジ-フェニルフェニル]インデニル)2ジルコニウムジメチル、
ジメチルアミドボラン(2-エチル、4-[3’,5’-ジ-フェニルフェニル]インデニル)2ジルコニウムジメチル、
ジメチルアミドボラン(2-n-プロピル、4-[3’,5’-ジ-フェニルフェニル]インデニル)2ジルコニウムジメチル、
ジメチルアミドボラン(2-イソ-プロピル、4-[3’,5’-ジ-フェニルフェニル]インデニル)2ジルコニウムジメチル、
ジメチルアミドボラン(2-n-ブチル、4-[3’,5’-ジ-フェニルフェニル]インデニル)2ジルコニウムジメチル、
ジメチルアミドボラン(2-イソ-ブチル、4-[3’,5’-ジ-フェニルフェニル]インデニル)2ジルコニウムジメチル、
ジメチルアミドボラン(2-sec-ブチル、4-[3’,5’-ジ-フェニルフェニル]インデニル)2ジルコニウムジメチル、
ジメチルアミドボラン(2-tert-ブチル、4-[3’,5’-ジ-フェニルフェニル]インデニル)2ジルコニウムジメチル、
ジイソプロピルアミドボラン(2-メチル、4-[3’,5’-ジ-t-ブチルフェニル]インデニル)2ジルコニウムニ塩化物、
ジイソプロピルアミドボラン(2-エチル、4-[3’,5’-ジ-t-ブチルフェニル]インデニル)2ジルコニウムニ塩化物、
ジイソプロピルアミドボラン(2-n-プロピル、4-[3’,5’-ジ-t-ブチルフェニル]インデニル)2ジルコニウムニ塩化物、
ジイソプロピルアミドボラン(2-イソ-プロピル、4-[3’,5’-ジ-t-ブチルフェニル]インデニル)2ジルコニウムニ塩化物、
ジイソプロピルアミドボラン(2-n-ブチル、4-[3’,5’-ジ-t-ブチルフェニル]インデニル)2ジルコニウムニ塩化物、
ジイソプロピルアミドボラン(2-イソ-ブチル、4-[3’,5’-ジ-t-ブチルフェニル]インデニル)2ジルコニウムニ塩化物、
ジイソプロピルアミドボラン(2-sec-ブチル、4-[3’,5’-ジ-t-ブチルフェニル]インデニル)2ジルコニウムニ塩化物、
ジイソプロピルアミドボラン(2-tert-ブチル、4-[3’,5’-ジ-t-ブチルフェニル]インデニル)2ジルコニウムニ塩化物、
ジイソプロピルアミドボラン(2-エチル、4-[3’,5’-ビス-トリフルオロメチルフェニル]インデニル)2ジルコニウムニ塩化物、
ジイソプロピルアミドボラン(2-n-プロピル、4-[3’,5’-ビス-トリフルオロメチルフェニル]インデニル)2ジルコニウムニ塩化物、
ジイソプロピルアミドボラン(2-イソ-プロピル、4-[3’,5’-ビス-トリフルオロメチルフェニル]インデニル)2ジルコニウムニ塩化物、
ジイソプロピルアミドボラン(2-n-ブチル、4-[3’,5’-ビス-トリフルオロメチルフェニル]インデニル)2ジルコニウムニ塩化物、
ジイソプロピルアミドボラン(2-イソ-ブチル、4-[3’,5’-ビス-トリフルオロメチルフェニル]インデニル)2ジルコニウムニ塩化物、
ジイソプロピルアミドボラン(2-sec-ブチル、4-[3’,5’-ビス-トリフルオロメチルフェニル]インデニル)2ジルコニウムニ塩化物、
ジイソプロピルアミドボラン(2-tert-ブチル、4-[3’,5’-ビス-トリフルオロメチルフェニル]インデニル)2ジルコニウムニ塩化物、
ジイソプロピルアミドボラン(2-エチル、4-[3’,5’-ジ-プロピルフェニル]インデニル)2ジルコニウムニ塩化物、
ジイソプロピルアミドボラン(2-n-プロピル、4-[3’,5’-ジ-プロピルフェニル]インデニル)2ジルコニウムニ塩化物、
ジイソプロピルアミドボラン(2-イソ-プロピル、4-[3’,5’-ジ-プロピルフェニル]インデニル)2ジルコニウムニ塩化物、
ジイソプロピルアミドボラン(2-n-ブチル、4-[3’,5’-ジ-プロピルフェニル]インデニル)2ジルコニウムニ塩化物、
ジイソプロピルアミドボラン(2-イソ-ブチル、4-[3’,5’-ジ-プロピルフェニル]インデニル)2ジルコニウムニ塩化物、
ジイソプロピルアミドボラン(2-sec-ブチル、4-[3’,5’-ジ-プロピルフェニル]インデニル)2ジルコニウムニ塩化物、
ジイソプロピルアミドボラン(2-tert-ブチル、4-[3’,5’-ジ-プロピルフェニル]インデニル)2ジルコニウムニ塩化物、
ジイソプロピルアミドボラン(2-メチル、4-[3’,5’-ジ-フェニルフェニル]インデニル)2ジルコニウムニ塩化物、
ジイソプロピルアミドボラン(2-エチル、4-[3’,5’-ジ-フェニルフェニル]インデニル)2ジルコニウムニ塩化物、
ジイソプロピルアミドボラン(2-n-プロピル、4-[3’,5’-ジ-フェニルフェニル]インデニル)2ジルコニウムニ塩化物、
ジイソプロピルアミドボラン(2-イソ-プロピル、4-[3’,5’-ジ-フェニルフェニル]インデニル)2ジルコニウムニ塩化物、
ジイソプロピルアミドボラン(2-n-ブチル、4-[3’,5’-ジ-フェニルフェニル]インデニル)2ジルコニウムニ塩化物、
ジイソプロピルアミドボラン(2-イソ-ブチル、4-[3’,5’-ジ-フェニルフェニル]インデニル)2ジルコニウムニ塩化物、
ジイソプロピルアミドボラン(2-sec-ブチル、4-[3’,5’-ジ-フェニルフェニル]インデニル)2ジルコニウムニ塩化物、
ジイソプロピルアミドボラン(2-tert-ブチル、4-[3’,5’-ジ-フェニルフェニル]インデニル)2ジルコニウムニ塩化物、
ジイソプロピルアミドボラン(2-メチル、4-[3’,5’-ジ-t-ブチルフェニル]インデニル)2ジルコニウムジメチル、
ジイソプロピルアミドボラン(2-エチル、4-[3’,5’-ジ-t-ブチルフェニル]インデニル)2ジルコニウムジメチル、
ジイソプロピルアミドボラン(2-n-プロピル、4-[3’,5’-ジ-t-ブチルフェニル]インデニル)2ジルコニウムジメチル、
ジイソプロピルアミドボラン(2-イソ-プロピル、4-[3’,5’-ジ-t-ブチルフェニル]インデニル)2ジルコニウムジメチル、
ジイソプロピルアミドボラン(2-n-ブチル、4-[3’,5’-ジ-t-ブチルフェニル]インデニル)2ジルコニウムジメチル、
ジイソプロピルアミドボラン(2-イソ-ブチル、4-[3’,5’-ジ-t-ブチルフェニル]インデニル)2ジルコニウムジメチル、
ジイソプロピルアミドボラン(2-sec-ブチル、4-[3’,5’-ジ-t-ブチルフェニル]インデニル)2ジルコニウムジメチル、
ジイソプロピルアミドボラン(2-tert-ブチル、4-[3’,5’-ジ-t-ブチルフェニル]インデニル)2ジルコニウムジメチル、
ジイソプロピルアミドボラン(2-エチル、4-[3’,5’-ビス-トリフルオロメチルフェニル]インデニル)2ジルコニウムジメチル、
ジイソプロピルアミドボラン(2-n-プロピル、4-[3’,5’-ビス-トリフルオロメチルフェニル]インデニル)2ジルコニウムジメチル、
ジイソプロピルアミドボラン(2-イソ-プロピル、4-[3’,5’-ビス-トリフルオロメチルフェニル]インデニル)2ジルコニウムジメチル、
ジイソプロピルアミドボラン(2-n-ブチル、4-[3’,5’-ビス-トリフルオロメチルフェニル]インデニル)2ジルコニウムジメチル、
ジイソプロピルアミドボラン(2-イソ-ブチル、4-[3’,5’-ビス-トリフルオロメチルフェニル]インデニル)2ジルコニウムジメチル、
ジイソプロピルアミドボラン(2-sec-ブチル、4-[3’,5’-ビス-トリフルオロメチルフェニル]インデニル)2ジルコニウムジメチル、
ジイソプロピルアミドボラン(2-tert-ブチル、4-[3’,5’-ビス-トリフルオロメチルフェニル]インデニル)2ジルコニウムジメチル、
ジイソプロピルアミドボラン(2-エチル、4-[3’,5’-ジ-イソ-プロピルオロメチルフェニル]インデニル)2ジルコニウムジメチル、
ジイソプロピルアミドボラン(2-n-プロピル、4-[3’,5’-ジ-イソ-プロピルオロメチルフェニル]インデニル)2ジルコニウムジメチル、
ジイソプロピルアミドボラン(2-イソ-プロピル、4-[3’,5’-ジ-イソ-プロピルオロメチルフェニル]インデニル)2ジルコニウムジメチル、
ジイソプロピルアミドボラン(2-n-ブチル、4-[3’,5’-ジ-イソ-プロピルオロメチルフェニル]インデニル)2ジルコニウムジメチル、
ジイソプロピルアミドボラン(2-イソ-ブチル、4-[3’,5’-ジ-イソ-プロピルオロメチルフェニル]インデニル)2ジルコニウムジメチル、
ジイソプロピルアミドボラン(2-sec-ブチル、4-[3’,5’-ジ-イソ-プロピルオロメチルフェニル]インデニル)2ジルコニウムジメチル、
ジイソプロピルアミドボラン(2-tert-ブチル、4-[3’,5’-ジ-イソ-プロピルオロメチルフェニル]インデニル)2ジルコニウムジメチル、
ジイソプロピルアミドボラン(2-メチル、4-[3’,5’-ジ-フェニルフェニル]インデニル)2ジルコニウムジメチル、
ジイソプロピルアミドボラン(2-エチル、4-[3’,5’-ジ-フェニルフェニル]インデニル)2ジルコニウムジメチル、
ジイソプロピルアミドボラン(2-n-プロピル、4-[3’,5’-ジ-フェニルフェニル]インデニル)2ジルコニウムジメチル、
ジイソプロピルアミドボラン(2-イソ-プロピル、4-[3’,5’-ジ-フェニルフェニル]インデニル)2ジルコニウムジメチル、
ジイソプロピルアミドボラン(2-n-ブチル、4-[3’,5’-ジ-フェニルフェニル]インデニル)2ジルコニウムジメチル、
ジイソプロピルアミドボラン(2-イソ-ブチル、4-[3’,5’-ジ-フェニルフェニル]インデニル)2ジルコニウムジメチル、
ジイソプロピルアミドボラン(2-sec-ブチル、4-[3’,5’-ジ-フェニルフェニル]インデニル)2ジルコニウムジメチル、
ジイソプロピルアミドボラン(2-tert-ブチル、4-[3’,5’-ジ-フェニルフェニル]インデニル)2ジルコニウムジメチル、
ビス(トリメチルシリル)アミドボラン(2-メチル、4-[3’,5’-ジ-t-ブチルフェニル]インデニル)2ジルコニウムニ塩化物、
ビス(トリメチルシリル)アミドボラン(2-エチル、4-[3’,5’-ジ-t-ブチルフェニル]インデニル)2ジルコニウムニ塩化物、
ビス(トリメチルシリル)アミドボラン(2-n-プロピル、4-[3’,5’-ジ-t-ブチルフェニル]インデニル)2ジルコニウムニ塩化物、
ビス(トリメチルシリル)アミドボラン(2-イソ-プロピル、4-[3’,5’-ジ-t-ブチルフェニル]インデニル)2ジルコニウムニ塩化物、
ビス(トリメチルシリル)アミドボラン(2-n-ブチル、4-[3’,5’-ジ-t-ブチルフェニル]インデニル)2ジルコニウムニ塩化物、
ビス(トリメチルシリル)アミドボラン(2-イソ-ブチル、4-[3’,5’-ジ-t-ブチルフェニル]インデニル)2ジルコニウムニ塩化物、
ビス(トリメチルシリル)アミドボラン(2-sec-ブチル、4-[3’,5’-ジ-t-ブチルフェニル]インデニル)2ジルコニウムニ塩化物、
ビス(トリメチルシリル)アミドボラン(2-tert-ブチル、4-[3’,5’-ジ-t-ブチルフェニル]インデニル)2ジルコニウムニ塩化物、
ビス(トリメチルシリル)アミドボラン(2-エチル、4-[3’,5’-ビス-トリフルオロメチルフェニル]インデニル)2ジルコニウムニ塩化物、
ビス(トリメチルシリル)アミドボラン(2-n-プロピル、4-[3’,5’-ビス-トリフルオロメチルフェニル]インデニル)2ジルコニウムニ塩化物、
ビス(トリメチルシリル)アミドボラン(2-イソ-プロピル、4-[3’,5’-ビス-トリフルオロメチルフェニル]インデニル)2ジルコニウムニ塩化物、
ビス(トリメチルシリル)アミドボラン(2-n-ブチル、4-[3’,5’-ビス-トリフルオロメチルフェニル]インデニル)2ジルコニウムニ塩化物、
ビス(トリメチルシリル)アミドボラン(2-イソ-ブチル、4-[3’,5’-ビス-トリフルオロメチルフェニル]インデニル)2ジルコニウムニ塩化物、
ビス(トリメチルシリル)アミドボラン(2-sec-ブチル、4-[3’,5’-ビス-トリフルオロメチルフェニル]インデニル)2ジルコニウムニ塩化物、
ビス(トリメチルシリル)アミドボラン(2-tert-ブチル、4-[3’,5’-ビス-トリフルオロメチルフェニル]インデニル)2ジルコニウムニ塩化物、
ビス(トリメチルシリル)アミドボラン(2-エチル、4-[3’,5’-ジ-イソ-プロピルフェニル]インデニル)2ジルコニウムニ塩化物、
ビス(トリメチルシリル)アミドボラン(2-n-プロピル、4-[3’,5’-ジ-イソ-プロピルフェニル]インデニル)2ジルコニウムニ塩化物、
ビス(トリメチルシリル)アミドボラン(2-イソ-プロピル、4-[3’,5’-ジ-イソ-プロピルフェニル]インデニル)2ジルコニウムニ塩化物、
ビス(トリメチルシリル)アミドボラン(2-n-ブチル、4-[3’,5’-ジ-イソ-プロピルフェニル]インデニル)2ジルコニウムニ塩化物、
ビス(トリメチルシリル)アミドボラン(2-イソ-ブチル、4-[3’,5’-ジ-イソ-プロピルフェニル]インデニル)2ジルコニウムニ塩化物、
ビス(トリメチルシリル)アミドボラン(2-sec-ブチル、4-[3’,5’-ジ-イソ-プロピルフェニル]インデニル)2ジルコニウムニ塩化物、
ビス(トリメチルシリル)アミドボラン(2-tert-ブチル、4-[3’,5’-ジ-イソ-プロピルフェニル]インデニル)2ジルコニウムニ塩化物、
ビス(トリメチルシリル)アミドボラン(2-メチル、4-[3’,5’-ジ-フェニルフェニル]インデニル)2ジルコニウムニ塩化物、
ビス(トリメチルシリル)アミドボラン(2-エチル、4-[3’,5’-ジ-フェニルフェニル]インデニル)2ジルコニウムニ塩化物、
ビス(トリメチルシリル)アミドボラン(2-n-プロピル、4-[3’,5’-ジ-フェニルフェニル]インデニル)2ジルコニウムニ塩化物、
ビス(トリメチルシリル)アミドボラン(2-イソ-プロピル、4-[3’,5’-ジ-フェニルフェニル]インデニル)2ジルコニウムニ塩化物、
ビス(トリメチルシリル)アミドボラン(2-n-ブチル、4-[3’,5’-ジ-フェニルフェニル]インデニル)2ジルコニウムニ塩化物、
ビス(トリメチルシリル)アミドボラン(2-イソ-ブチル、4-[3’,5’-ジ-フェニルフェニル]インデニル)2ジルコニウムニ塩化物、
ビス(トリメチルシリル)アミドボラン(2-sec-ブチル、4-[3’,5’-ジ-フェニルフェニル]インデニル)2ジルコニウムニ塩化物、
ビス(トリメチルシリル)アミドボラン(2-tert-ブチル、4-[3’,5’-ジ-フェニルフェニル]インデニル)2ジルコニウムニ塩化物、
ビス(トリメチルシリル)アミドボラン(2-メチル、4-[3’,5’-ジ-t-ブチルフェニル]インデニル)2ジルコニウムジメチル、
ビス(トリメチルシリル)アミドボラン(2-エチル、4-[3’,5’-ジ-t-ブチルフェニル]インデニル)2ジルコニウムジメチル、
ビス(トリメチルシリル)アミドボラン(2-n-プロピル、4-[3’,5’-ジ-t-ブチルフェニル]インデニル)2ジルコニウムジメチル、
ビス(トリメチルシリル)アミドボラン(2-イソ-プロピル、4-[3’,5’-ジ-t-ブチルフェニル]インデニル)2ジルコニウムジメチル、
ビス(トリメチルシリル)アミドボラン(2-n-ブチル、4-[3’,5’-ジ-t-ブチルフェニル]インデニル)2ジルコニウムジメチル、
ビス(トリメチルシリル)アミドボラン(2-イソ-ブチル、4-[3’,5’-ジ-t-ブチルフェニル]インデニル)2ジルコニウムジメチル、
ビス(トリメチルシリル)アミドボラン(2-sec-ブチル、4-[3’,5’-ジ-t-ブチルフェニル]インデニル)2ジルコニウムジメチル、
ビス(トリメチルシリル)アミドボラン(2-tert-ブチル、4-[3’,5’-ジ-t-ブチルフェニル]インデニル)2ジルコニウムジメチル、
ビス(トリメチルシリル)アミドボラン(2-エチル、4-[3’,5’-ビス-トリフルオロメチルフェニル]インデニル)2ジルコニウムジメチル、
ビス(トリメチルシリル)アミドボラン(2-n-プロピル、4-[3’,5’-ビス-トリフルオロメチルフェニル]インデニル)2ジルコニウムジメチル、
ビス(トリメチルシリル)アミドボラン(2-イソ-プロピル、4-[3’,5’-ビス-トリフルオロメチルフェニル]インデニル)2ジルコニウムジメチル、
ビス(トリメチルシリル)アミドボラン(2-n-ブチル、4-[3’,5’-ビス-トリフルオロメチルフェニル]インデニル)2ジルコニウムジメチル、
ビス(トリメチルシリル)アミドボラン(2-イソ-ブチル、4-[3’,5’-ビス-トリフルオロメチルフェニル]インデニル)2ジルコニウムジメチル、
ビス(トリメチルシリル)アミドボラン(2-sec-ブチル、4-[3’,5’-ビス-トリフルオロメチルフェニル]インデニル)2ジルコニウムジメチル、
ビス(トリメチルシリル)アミドボラン(2-tert-ブチル、4-[3’,5’-ビス-トリフルオロメチルフェニル]インデニル)2ジルコニウムジメチル、
ビス(トリメチルシリル)アミドボラン(2-エチル、4-[3’,5’-ジ-イソ-プロピルフェニル]インデニル)2ジルコニウムジメチル、
ビス(トリメチルシリル)アミドボラン(2-n-プロピル、4-[3’,5’-ジ-イソ-プロピルフェニル]インデニル)2ジルコニウムジメチル、
ビス(トリメチルシリル)アミドボラン(2-イソ-プロピル、4-[3’,5’-ジ-イソ-プロピルフェニル]インデニル)2ジルコニウムジメチル、
ビス(トリメチルシリル)アミドボラン(2-n-ブチル、4-[3’,5’-ジ-イソ-プロピルフェニル]インデニル)2ジルコニウムジメチル、
ビス(トリメチルシリル)アミドボラン(2-イソ-ブチル、4-[3’,5’-ジ-イソ-プロピルフェニル]インデニル)2ジルコニウムジメチル、
ビス(トリメチルシリル)アミドボラン(2-sec-ブチル、4-[3’,5’-ジ-イソ-プロピルフェニル]インデニル)2ジルコニウムジメチル、
ビス(トリメチルシリル)アミドボラン(2-tert-ブチル、4-[3’,5’-ジ-イソ-プロピルフェニル]インデニル)2ジルコニウムジメチル、
ビス(トリメチルシリル)アミドボラン(2-メチル、4-[3’,5’-ジ-フェニルフェニル]インデニル)2ジルコニウムジメチル、
ビス(トリメチルシリル)アミドボラン(2-エチル、4-[3’,5’-ジ-フェニルフェニル]インデニル)2ジルコニウムジメチル、
ビス(トリメチルシリル)アミドボラン(2-n-プロピル、4-[3’,5’-ジ-フェニルフェニル]インデニル)2ジルコニウムジメチル、
ビス(トリメチルシリル)アミドボラン(2-イソ-プロピル、4-[3’,5’-ジ-フェニルフェニル]インデニル)2ジルコニウムジメチル、
ビス(トリメチルシリル)アミドボラン(2-n-ブチル、4-[3’,5’-ジ-フェニルフェニル]インデニル)2ジルコニウムジメチル、
ビス(トリメチルシリル)アミドボラン(2-イソ-ブチル、4-[3’,5’-ジ-フェニルフェニル]インデニル)2ジルコニウムジメチル、
ビス(トリメチルシリル)アミドボラン(2-sec-ブチル、4-[3’,5’-ジ-フェニルフェニル]インデニル)2ジルコニウムジメチル、
ビス(トリメチルシリル)アミドボラン(2-tert-ブチル、4-[3’,5’-ジ-フェニルフェニル]インデニル)2ジルコニウムジメチル。
【請求項４３】
上記混合物は少なくとも９個、または9個より多くの線状アルファ-オレフィンを含むことを特徴とする、請求項１〜４２のいずれかの項に記載の製造方法。
【請求項４４】
上記混合物は少なくとも１０個、または１０個より多くの線状アルファ-オレフィンを含むことを特徴とする、請求項１〜４３のいずれかの項に記載の製造方法。
【請求項４５】
上記混合物は少なくとも１１個、または１１個より多くの線状アルファ-オレフィンを含むことを特徴とする、請求項１〜４４のいずれかの項に記載の製造方法。
【請求項４６】
上記混合物は少なくとも１２個、または１２個より多くの線状アルファ-オレフィンを含むことを特徴とする、請求項１〜４５のいずれかの項に記載の製造方法。
【請求項４７】
上記混合物は少なくとも１３個、または１３個より多くの線状アルファ-オレフィンを含むことを特徴とする、請求項１〜４６のいずれかの項に記載の製造方法。
【請求項４８】
上記混合物は少なくとも１４個、または１４個より多くの線状アルファ-オレフィンを含むことを特徴とする、請求項１〜４７のいずれかの項に記載の製造方法。
【請求項４９】
上記混合物は少なくとも１５個、または１５個より多くの線状アルファ-オレフィンを含むことを特徴とする、請求項１〜４８のいずれかの項に記載の製造方法。
【請求項５０】
上記混合物は少なくとも１６個、または１６個より多くの線状アルファ-オレフィンを含むことを特徴とする、請求項１〜４９のいずれかの項に記載の製造方法。
【請求項５１】
上記混合物は少なくとも１７個、または１７個より多くの線状アルファ-オレフィンを含むことを特徴とする、請求項１〜５０のいずれかの項に記載の製造方法。
【請求項５２】
上記混合物は８〜１７個の間の線状アルファ-オレフィンを含むことを特徴とする、請求項１〜４１のいずれかの項に記載の製造方法。
【請求項５３】
上記混合物は１０〜１７個の間の線状アルファ-オレフィンを含むことを特徴とする、請求項１〜４１のいずれかの項に記載の製造方法。
【発明の詳細な説明】
【技術分野】
【０００１】
本発明はプロピレンおよび３つ以上の線状アルファオレフィンを含む原料流れを使うオレフィンを重合するための製造方法に関する。
【背景技術】
【０００２】
プロピレンコポリマーは、透明度の増加、耐衝撃性強度の増加、およびヒートシール（熱融着）温度の低下が好適であるような応用において、広く使われる。殆どの商用のプロピレンコポリマーにおいて使われる典型的なコモノマー（ランダムコモノマー(RCP)とも呼ばれる）はエチレンである。プロピレンを重合するために、エチレンの代わりに、またはエチレンと結合して使われる他のアルファオレフィンの多くの例がある。たとえば、WO99/67307はプロピレン、エチレン、またはC4〜C6オレフィン、および異なるC4〜C12オレフィンを含むプロピレンターポリマーを開示している。特にWO99/67307はプロピレン-ブテン-ヘキセン・ターポリマーおよびプロピレン-エチレン-ブテン・ターポリマーの例を開示している。同様にWO99/67094は、類似のポリプロピレン・ターポリマーを含む多層フィルムを開示している。プロピレン-ヘキセンおよびプロピレン-オクテン・コポリマーおよびそれらから作られる製品は、WO97/1991において詳述されている。US5,658,997は、メタロセン触媒を使うプロピレン-エチレン、プロピレン-ブテンおよびプロピレン-オクテンのコポリマーの重合を記載している。プロピレン-エチレン、プロピレン-ブテンおよびプロピレン-オクテンの例が示される。EP1031584は、プロピレン、少なくともα-オレフィン(2〜20個の炭素原子)および環状オレフィンを含むプロピレン・コポリマーを記載している。これらすべての場合において、この重合は、制御された量でリアクターへ導入することが可能な、プロピレンおよび精製コモノマーの原料との間の反応を含む。所望のアルファ・オレフィンだけを得るための所望のコモノマーの精製は、コモノマーのコストの大部分である。オレフィンを重合するためのもっと費用効率の高く、もっと効率の良く、新しい方法は、技術的な必要性がある。本発明は、有用な特性を持つポリマーを生成するために混合オレフィン原料を用いたプロピレンの重合化を説明する。混合原料の使用は、ポリプロピレン・コポリマーの望ましい特性のいずれも犠牲にせずに、コモノマー原料流れ（ストリーム）のコストを減らす。
【０００３】
複数のアルファ-オレフィン・モノマー（エチレン、プロピレンおよびブテン）を含むポリマーを作るプロセスは、US6,417,416に開示されている。同様にWO01/46278は、メタロセンタイプの触媒を使って生成される複数のモノマーのプロピレン・ベース・ポリマーを開示している。WO99/67094は、メタロセンタイプの触媒を用いて作られた、プロピレン、ブテンおよびヘキセンのポリマーを開示している。WO97/19991は、プロピレン、第一のアルファ・オレフィン（ペンテン、4-メチル-ペンテン-1、ヘキセンまたはオクテンから選択される）、および第二のアルファ・オレフィン（エチレン、ブテン、4-メチル-ペンテン-1、ヘキセンまたはオクテンから選択される）のコポリマーを開示している。
【０００４】
興味ある他のレファレンスは以下を含む。WO99/67094、US2001/0000258Al、CA2,125,247、US5,658,997、WO99/67307、US6,417,416、WO99/19392、WO99/67307、WO01/07493、JP2000178319、EP1031584、およびWO01/18109。
【発明の開示】
【発明が解決しようとする課題】
【０００５】
所望のアルファ・オレフィンだけを得るための所望のコモノマーの精製は、コモノマーのコストの大部分である。オレフィンを重合するためのもっと費用効率の高く、もっと効率の良く、新しい方法は、技術的な必要性がある。本発明は、有用な特性を持つポリマーを生成するために混合オレフィン原料を用いたプロピレンの重合化を説明する。混合原料の使用は、ポリプロピレン・コポリマーの望ましい特性のいずれも犠牲にせずに、コモノマー原料流れ（ストリーム）のコストを減らす。さらに、本発明の課題は、プロピレン・コポリマーの製造に関してコスト効率の良い製造方法を提供することである。
【課題を解決するための手段】
【０００６】
本発明の概要
本発明はオレフィンを重合する製造方法に関するもので、その製造方法は、
（i）プロピレン、および
（ii）４〜２０個の炭素原子を有するアルファオレフィンであって３つ以上の異なるアルファオレフィンおよびオプションとしてエチレンを含む混合物であり、前記混合物の重量に基づいて、少なくとも１つのアルファオレフィンがZパーセント以上で存在し、Ｚ＝Ｙ＋Ｘであり、Ｘ＝（前記混合物中に存在するアルファオレフィンの数で割ったものを100倍したもの）（＝100/（前記混合物中に存在するアルファオレフィンの数））およびＹは1〜75に等しく、Ｚは95%以下である混合物を
（iii）メタロセン触媒系と、
接触することを含むことを特徴とする。
【０００７】
図の簡単な説明
図１は、本発明の例における場合と、比較のプロピレン・エチレン・コポリマーの場合における、融点（℃）対コモノマー濃度（％モル）を示す表１、２および３から得られるグラフ表示である。
【０００８】
図２は、本発明の例における場合と、比較のプロピレン・エチレン・コポリマーの場合における、融解熱（ジュール／ｇ）対コモノマー濃度（％モル）を示す表１、２および３から得られるグラフ表示である。
【発明を実施するための最良の形態】
【０００９】
詳細な説明
好適な実施形態において、本発明はオレフィンを重合する製造方法に関するもので、その製造方法は、
（i）プロピレンおよび
（ii）4〜20個の炭素原子を有する３つ以上の異なるアルファ・オレフィン、およびオプションとしてエチレンを含む混合物の、（プロピレンおよび混合物の重量に基づいて）1〜30重量%、好適には2〜25重量%、好適には3〜20重量%、好適には4〜15重量%、好適には1〜10重量%、好適には1〜8重量%、好適には1〜6重量%の混合物（ここで、混合物の重量に基づいて、少なくとも１つのアルファオレフィンがZパーセント以上で存在し、Ｚ＝Ｙ＋Ｘであり、Ｘ＝（前記混合物中に存在するアルファオレフィンの数で割ったものを100倍したもの）（＝100/（前記混合物中に存在するアルファオレフィンの数））およびＹは1〜75に等しく（１〜７５の間の値を取る）、Ｚは95%以下である）を、
（iii）メタロセン触媒系と、
接触することを含むことを特徴とする。
【００１０】
好適な実施形態において、混合物は、少なくとも４つ以上の線状アルファ-オレフィン、少なくとも５つ以上の線状アルファ-オレフィン、少なくとも６つ以上の線状アルファ-オレフィン、７つ以上の線状アルファ-オレフィン、少なくとも８つ以上の線状アルファ-オレフィン、少なくとも９つ以上の線状アルファ-オレフィン、少なくとも１０以上の線状アルファ-オレフィン、少なくとも１１以上の線状アルファ-オレフィン、少なくとも１２以上の線状アルファ-オレフィン、１３以上の線状アルファ-オレフィン、少なくとも１４以上の線状アルファ-オレフィン、少なくとも１５以上の線状アルファ-オレフィン、少なくとも１６以上の線状アルファ-オレフィン、１７以上の線状アルファ-オレフィンを含む。好適な実施形態において、混合物は８〜１７のアルファ-オレフィン、好適には１０〜１７のアルファ-オレフィン、好適には１２〜１６のアルファ-オレフィンを含む。
【００１１】
好適な実施形態において、混合物は、混合物の重量に基づいて、10重量%未満のエチレンを含むが、好適には6重量%以下、もっと好適には5重量%以下、もっと好適には４重量%以下、もっと好適には３重量%以下、もっと好適には２重量%以下、もっと好適には１重量%以下のエチレンを含む。
【００１２】
別の実施形態において、Yは５〜７５、１０〜７５、１５〜７５、２０〜７５、２５〜７５、３０〜７５、３５〜７５、４０〜７５に等しい。
【００１３】
別の実施形態において、エチレンが混合物中に存在するかどうかにかかわりなく、エチレンはプロピレンおよび混合物の結合に付加される。幾つかの実施形態において、エチレン、プロピレンおよび混合物の重量に基づいて、30重量％までの（好適には20重量％までの、もっと好適には10重量％までの）エチレンが、プロピレンおよび混合物の結合に付加される。
【００１４】
好適な実施形態において、混合物は、３つ以上のブテン、ヘキセン、オクテン、デセン、ドデセン、ブテン、ペンテン、ヘキセン、ヘプテン、オクテン、ドデセン、テトラデセン、ヘキサデセン、オクタデセン、イコセン、ドコセン、テトラコセン、ヘキサコセン、オクタコセン、トリアコンテンおよびこれらの類似物を含む。
【００１５】
好適な実施形態において、混合物は、３つ以上のブテン、ヘキセン、オクテン、デセン、ドデセン、ブテン、ペンテン、ヘキセン、ヘプテン、オクテン、ドデセン、テトラデセン、ヘキサデセン、オクタデセン、イコセン、ドコセン、テトラコセン、ヘキサコセン、オクタコセン、トリアコンテン、ノネン、アンデセン、トリデセン、ペンタデセン、ヘプタデセン、ノナデセン、ヘネイコセン、トリコセン、ペンタコセン、ヘプタコセン、ノナコセンを含む。
【００１６】
好適な実施形態において、混合物は、５つ以上のブテン、ヘキセン、オクテン、デセン、ドデセン、ブテン、ペンテン、ヘキセン、ヘプテン、オクテン、ドデセン、テトラデセン、ヘキサデセン、オクタデセン、イコセン、ドコセン、テトラコセン、ヘキサコセン、オクタコセン、トリアコンテン、ノネン、アンデセン、トリデセン、ペンタデセン、ヘプタデセン、ノナデセン、ヘネイコセン、トリコセン、ペンタコセン、ヘプタコセン、ノナコセンを含む。
【００１７】
好適な実施形態において、混合物は、挿入重合が可能な線状のC4〜C30オレフィンから成る群から選択される３つ以上のアルファオレフィンを含む。オレフィンモノマー原料の好適な混合物はC4〜C20線状α-オレフィン、もっと好適にはC4〜C18α-オレフィンを含む。
【００１８】
特に、安価に確立した方法によって、種々の組成物および配置を有するα-オレフィンの混合物を含む原料を得ることもできる。たとえば、フィッシャー・トロプシュ合成において、合成ガス（CO＋H2）からC4〜C20の線状α-オレフィンの混合物を作成できる。混合物は、偶数および奇数の炭素原子の両方を有するα-オレフィンの正規の配置を有する。幾つかの実施形態において、混合物は、奇数の炭素を持つ25重量%以上、好適には30重量％のオレフィンを有する。この混合物を生成する方法の別の例は、安価なブテンおよびエチレンの結合反応であり、偶数のα-オレフィン（C6、C8、C10,C12、・・・・）だけを含む混合α-オレフィン原料を生じる。これらの混合したα-オレフィンは潜在的に、プロピレン-α-オレフィン・コポリマーを作成する時に、どんな単一の高級α-オレフィンより余り高価でない原料ストックである。
【００１９】
好適な実施形態において、フィッシャー・トロプシュ触媒を使った一酸化炭素の変換からのフィッシャー・トロプシュ合成から、オレフィンの混合原料を得ることができる。フィッシャー・トロプシュ触媒は、前もって錠剤化した、ペレット化した、ビーズ化した、押出した、スプレー乾燥した、または篩にかけた担体材料に、触媒金属、または金属類の堆積によって形成される。触媒の製造において、金属類は、堆積される金属類の所望の絶対量および重量比を提供するために、前もって選択した量で、担体上に溶液から堆積される。追加の金属、または金属類、促進剤または改質剤（たとえば、ルテニウム、ハフニウム、ジルコニウム、チタニウム、クロム、トリア、銅など）の添加の有り無しで、チタニア、またはチタニア含有担体、シリカなどに担持したコバルトおよびレニウムからなる触媒は、優れた炭化水素の合成特性を示し、合成ガスのC5＋炭化水素液体への合成ガスの変換において高い選択性を提供する。適切には、金属類は、溶液、適切には水溶液（これは、鉄族金属（たとえば、コバルト）の化合物または塩、またはレニウムの化合物または塩に加えた分散化補助剤、鉄族金属の化合物または塩およびレニウムの化合物または塩を含む）との担体の接触および処理によって共析出される。
【００２０】
触媒金属、または鉄族金属、およびレニウムを順に溶液から堆積することができ、または同一の含浸液から共析出することができ、また鉄族金属、およびレニウムと一緒に溶液から分散化補助剤を共析出することができる。この結果、触媒金属、または金属と一緒に分散化補助剤を共析出することができ、または分離含浸によって溶液から分散化補助剤を堆積することもできる。しかしながら好適には、分散化補助剤は、鉄族金属、およびレニウムと一緒に溶液から共析出される。含浸において使われる含浸液の容量は通常、担体の容量の約１〜約20倍の範囲にあり、含浸は一般に常温または高温で行われる。好適には、含浸は初期濡れ条件で、かつ本質的に常温で行われる。初期濡れ技術によって、周知のように、含浸液の容量および金属量は、担体を含浸するときに過度に液体を含まずに、担体の内部空隙をちょうど満たす最大容量に相当するように前もって決定される。種々の耐熱性無機酸化物担体は本発明の実施に従った触媒形成において有用である。このような担体の例は、チタニア（これは好適である）、シリカ、シリカ-アルミナ、アルミナおよびこれらの類似物である。
【００２１】
高度に濃縮した金属塩溶液は炭化水素合成触媒を生成するのに最適である。なぜならそれらは、含浸あたり最高の金属搭載を産み、より高い金属搭載はより高い触媒活性を次々に生ずるからである。触媒金属の塩または化合物を一般に使用できる。しかし、硝酸塩は、特にコバルトの場合において、好適である。何故ならそれは最も容易に利用可能で、最安価な塩であり、もっと重要なこととして、それは最高の水溶解度を持っているからである。
【００２２】
酢酸コバルトも適切であるが、但し水の溶解度は小さい。分散化補助剤による分散化の促進にもかかわらず、おそらく焼成においては除去されない残留アニオンによる汚染のために、塩化コバルトおよび硫化コバルトは炭化水素合成触媒を作るには適切ではない。
【００２３】
水以外の溶媒（たとえば、アルコール、ケトンおよびこれらの類似物）も使用できるが、より低い金属塩溶解度および追加の生産コストのために一般に好適ではない。適切なレニウム化合物は普通の水溶解性化合物で、特に過レニウム酸および過レニウム酸アンモニウムである。
【００２４】
触媒金属、または鉄族金属、好適にはコバルトが、完成触媒（無水ベース）の全重量に基づいて、約２％〜約５０％、好適には約５％〜約３５％の元素金属を提供するために十分な量で担体へ付加される。含浸あたり得ることができる最大金属搭載量は、担体の空隙量（これは次に担体組成に依存する）および含浸溶液中の金属濃度に依存する。大きな最終搭載量を得るために、多くの含浸／焼成工程を使うことも可能である。完成触媒の活性度を促進するために、必要なら、他の金属（たとえば、トリウム、セリウム、ハフニウム、ウラニウム、およびこれらの類似物）も付加できる。これらの金属は、存在するとき、触媒金属または鉄族金属に対する重量比で、約0.01:1以上、好適には約0.025:1〜約0.1:1の範囲で、付加される。レニウムは、完成触媒において、約0.005:1〜約0.2:1、好適には約0.01:1〜約0.1:1（無水ベース）の範囲のレニウム元素：鉄族金属元素の重量比（たとえば、Re/Co重量比）を提供するのに十分な濃度で担体へ付加される。担体全体に鉄族金属化合物を分散するために十分な濃度で、この目的を十分に達成するために一般に適切な分散化補助剤の約２％〜約３０％、好適には約６％〜約２５％で、分散化補助剤が担体へ添加される。それは、レニウムよりもっと効率的に目的を達成できる。好適には、分散化補助剤を特徴付ける化合物の金属に対するモル比が、約0.1:1〜約0.6:1、好適には約0.2:1〜約0.5:1であるように、分散化補助剤は金属含浸溶液へ添加される。触媒は、含浸後、約30℃〜約120℃の範囲の温度で、空気、窒素、または他のガス流れ、または真空下で、適切に加熱することによって乾燥される。金属は、約200℃〜約550℃、好適には約250℃〜約400℃の焼成によって酸化物形態へ変換される。そして、分散化補助剤は、燃やされ、消費され、触媒から除去される。その後触媒は、還元によって、適切には約250℃〜約550℃、好適には約275℃〜約425℃の範囲の温度で、大気圧以上〜約４０気圧の範囲の圧力で約0.5時間〜約２４時間の範囲の時間、水素との接触によって、活性化される。
【００２５】
上述の触媒は合成ガスのC5＋炭化水素への変換において使用される。フィッシャー・トロプシュ、F-T、または炭化水素合成プロセスは、約160℃〜約325℃、好適には約190℃〜約260℃の温度、約５atm〜約100atm、好適には約10atm〜約40atmの圧力、約300V/Hr/V〜約20000V/Hr/V、好適には約500V/Hr/V〜約15000V/Hr/Vの気体空間速度で行われる。合成ガスにおける一酸化炭素に対する水素の化学量論比は、高級炭化水素の生成に関して約2.1:1である。しかし、1:1〜約4:1、好適には約1.5:1〜約2.5;1、もっと好適には約1.8:1〜約2.2;1のH2/CO比が使われる。これらの反応条件は周知であり、特別の組の反応条件は当業者によって容易に決定することができる。この反応は実際上どんな種類のリアクター（たとえば、固定床、移動床、流動床、スラリー、バブリング床など）においても行うことが可能である。F-Tリアクター、または、本発明の実施に従って作成される触媒を使うリアクターからの生成物は、炭化水素含有の本質的に非硫黄、非窒素、非芳香族化合物である。この混合オレフィン原料は、分離によって炭化水素から得ることができる。
【００２６】
好適な実施形態において、本発明はオレフィンを重合するプロセス（製造方法）に関するもので、この製造方法は以下を含む。
【００２７】
ａ）前記合成ガスを線状のアルファオレフィンを含む混合物へ変換することであって、前記混合物は、４〜２０個の炭素原子を有する線状アルファオレフィンであって３つ以上の異なる線状アルファオレフィンおよびオプションとしてエチレンを含み、前記混合物の重量に基づいて、少なくとも１つの線状アルファオレフィンがZパーセント以上で存在し、Ｚ＝Ｙ＋Ｘであり、Ｘ＝（前記混合物中に存在するアルファオレフィンの数で割ったものを100倍したもの）およびＹは1〜75に等しく、Ｚは95%以下であることを特徴とする変換、および
ｂ）プロピレンおよび前記混合物をメタロセン触媒系と接触すること。
【００２８】
別の好適な実施形態において、本発明はオレフィンを重合するプロセス（製造方法）に関するもので、この製造方法は以下を含む。
【００２９】
ａ）メタンを、COおよびH2を含む合成ガスへ変換すること、
ｂ）前記合成ガスを、線状アルファオレフィンを含む混合物へ変換することであって、前記混合物は４〜２０個の炭素原子を有する線状アルファオレフィンであって４つ以上の異なる線状アルファオレフィンおよびオプションとしてエチレンを含み、前記混合物の重量に基づいて、少なくとも１つの線状アルファオレフィンがZパーセント以上で存在し、Ｚ＝Ｙ＋Ｘであり、Ｘ＝（前記混合物中に存在するアルファオレフィンの数で割ったものを100倍したもの）およびＹは1〜75に等しく、Ｚは95%以下であることを特徴とする変換、および
ｃ）プロピレンおよび前記混合物をメタロセン触媒系と接触すること。
【００３０】
本明細書で使われるように、周期律表群の新しい番号付け表記法は化学と工学ニュースの63(5),27(1985)を始めとして使われる。
【００３１】
ポリマーはオレフィンを含む、と言うとき、このポリマー中に存在するオレフィンは、前記オレフィンの重合形態である。同様に、触媒成分はその成分の中性の安定形態を含む、として記載されるとき、その成分のイオン形態がポリマーを生成するためのモノマーと反応する形態であるということは、当業者によって良く理解されている。
【００３２】
本発明はさらに次の実施形態に関する。
【００３３】
１．    オレフィンを重合する製造方法であって、
（i）プロピレン、および
（ii）４〜２０個の炭素原子を有するアルファオレフィンであって、３つ以上の異なるアルファオレフィンおよびオプションとしてエチレンを含む混合物であり、前記混合物の重量に基づいて、少なくとも１つのアルファオレフィンがZパーセント以上で存在し、Ｚ＝Ｙ＋Ｘであり、Ｘ＝（前記混合物中に存在するアルファオレフィンの数で割ったものを100倍したもの）（＝100/（前記混合物中に存在するアルファオレフィンの数））、およびＹは1〜75に等しく、Ｚは95%以下である混合物を
（iii）メタロセン触媒系と、
接触することを含むことを特徴とする製造方法。
【００３４】
２．    オレフィンを重合する製造方法であって、
ａ）COおよびH2を含む合成ガスを、線状アルファオレフィンを含む混合物へ変換することであって、前記混合物は４〜２０個の炭素原子を有する線状アルファオレフィンであって、３つ以上の異なる線状アルファオレフィンおよびオプションとしてエチレンを含み、前記混合物の重量に基づいて、少なくとも１つの線状アルファオレフィンがZパーセント以上で存在し、Ｚ＝Ｙ＋Ｘであり、Ｘ＝（前記混合物中に存在するアルファオレフィンの数で割ったものを100倍したもの）およびＹは1〜75に等しく、Ｚは95%以下であることを特徴とする変換、および
ｂ）プロピレンおよび前記液体混合物をメタロセン触媒系と接触すること、
を含むことを特徴とする製造方法。
【００３５】
３．    オレフィンを重合する製造方法であって、
ａ）メタンを、COおよびH2を含む合成ガスへ変換すること、
ｂ）前記合成ガスを、線状アルファオレフィンを含む混合物へ変換することであって、前記混合物は４〜２０個の炭素原子を有する線状アルファオレフィンであって、３つ以上の異なる線状アルファオレフィンおよびオプションとしてエチレンを含み、前記混合物の重量に基づいて、少なくとも１つの線状アルファオレフィンがZパーセント以上で存在し、Ｚ＝Ｙ＋Ｘであり、Ｘ＝（前記混合物中に存在するアルファオレフィンの数で割ったものを100倍したもの）およびＹは1〜75に等しく、Ｚは95%以下であることを特徴とする変換、および
ｃ）プロピレンおよび前記混合物をメタロセン触媒系と接触すること、
を含むことを特徴とする製造方法。
【００３６】
４．    オレフィンを重合する製造方法であって、
（i）プロピレン、エチレンおよび
（ii）４〜２０個の炭素原子を有するアルファオレフィンであって、３つ以上の異なるアルファオレフィンおよびオプションとして30重量％までのエチレンを含む混合物であり、前記混合物の重量に基づいて、少なくとも１つのアルファオレフィンがZパーセント以上で存在し、Ｚ＝Ｙ＋Ｘであり、Ｘ＝（前記混合物中に存在するアルファオレフィンの数で割ったものを100倍したもの）（＝100/（前記混合物中に存在するアルファオレフィンの数））およびＹは1〜75に等しく、Ｚは95%以下である混合物を
（iii）メタロセン触媒系と、
接触することを含むことを特徴とする製造方法。
【００３７】
５．合成ガス流れをフィッシャー・トロプシュ触媒と結合することによって混合オレフィン原料流れを得て、この結果前記原料流れをメタロセン触媒系と接触させることを含むことを特徴とするポリマーを得るための製造方法。
【００３８】
６．上記混合オレフィン原料流れはC4〜C20の線状アルファオレフィンを含むことを特徴とする５項記載の製造方法。
【００３９】
７．上記混合オレフィン原料流れはC4〜C20の線状アルファオレフィンを含み、前記オレフィンの少なくとも25%は奇数の炭素原子を有することを特徴とする５項記載の製造方法。
【００４０】
８．オレフィンを重合する製造方法であって、
ａ）二酸化炭素および水素を含む合成ガスを、線状アルファオレフィンを含む混合物へ変換することであって、前記混合物は４〜２０個の炭素原子を有する線状アルファオレフィンであって、４つ以上の異なる線状アルファオレフィンおよびオプションとしてエチレンを含み、前記混合物の重量に基づいて、少なくとも１つの線状アルファオレフィンがZパーセント以上で存在し、Ｚ＝Ｙ＋Ｘであり、Ｘ＝（前記混合物中に存在するアルファオレフィンの数で割ったものを100倍したもの）およびＹは1〜75に等しく、Ｚは95%以下であることを特徴とする変換、および
ｂ）プロピレンおよび前記混合物をメタロセン触媒系と接触すること、
を含むことを特徴とする製造方法。
【００４１】
９．オレフィンを重合する製造方法であって、
ａ）メタンを、COおよびH2を含む合成ガスへ変換すること、
ｂ）前記合成ガスを、線状アルファオレフィンを含む混合物へ変換することであって、前記混合物は４〜２０個の炭素原子を有する線状アルファオレフィンであって、４つ以上の異なる線状アルファオレフィンおよびオプションとしてエチレンを含み、前記混合物の重量に基づいて、少なくとも１つの線状アルファオレフィンがZパーセント以上で存在し、Ｚ＝Ｙ＋Ｘであり、Ｘ＝（前記混合物中に存在するアルファオレフィンの数で割ったものを100倍したもの）およびＹは1〜75に等しく、Ｚは95%以下であることを特徴とする変換、および
ｃ）プロピレンおよび前記混合物をメタロセン触媒系と接触すること、
を含むことを特徴とする製造方法。
【００４２】
１０．オレフィンを重合する製造方法であって、
ａ）二酸化炭素および水素を含む合成ガスを、線状アルファオレフィンを含む混合物へ変換することであって、前記混合物は４〜２０個の炭素原子を有する線状アルファオレフィンであって、５つ以上の異なる線状アルファオレフィンおよびオプションとしてエチレンを含み、前記混合物の重量に基づいて、少なくとも１つの線状アルファオレフィンがZパーセント以上で存在し、Ｚ＝Ｙ＋Ｘであり、Ｘ＝（前記混合物中に存在するアルファオレフィンの数で割ったものを100倍したもの）およびＹは1〜75に等しく、Ｚは95%以下であることを特徴とする変換、および
ｂ）プロピレンおよび前記混合物をメタロセン触媒系と接触すること、
を含むことを特徴とする製造方法。
【００４３】
１１．オレフィンを重合する製造方法であって、
ａ）メタンを、COおよびH2を含む合成ガスへ変換すること、
ｂ）前記合成ガスを、線状アルファオレフィンを含む混合物へ変換することであって、前記混合物は４〜２０個の炭素原子を有する線状アルファオレフィンであって、５つ以上の異なる線状アルファオレフィンおよびオプションとしてエチレンを含み、前記混合物の重量に基づいて、少なくとも１つの線状アルファオレフィンがZパーセント以上で存在し、Ｚ＝Ｙ＋Ｘであり、Ｘ＝（前記混合物中に存在するアルファオレフィンの数で割ったものを100倍したもの）およびＹは1〜75に等しく、Ｚは95%以下であることを特徴とする変換、および
ｃ）プロピレンおよび前記混合物をメタロセン触媒系と接触すること、
を含むことを特徴とする製造方法。
【００４４】
１２．オレフィンを重合する製造方法であって、
ａ）二酸化炭素および水素を含む合成ガスを、線状アルファオレフィンを含む混合物へ変換することであって、前記混合物は４〜２０個の炭素原子を有する線状アルファオレフィンであって、６つ以上の異なる線状アルファオレフィンおよびオプションとしてエチレンを含み、前記混合物の重量に基づいて、少なくとも１つの線状アルファオレフィンがZパーセント以上で存在し、Ｚ＝Ｙ＋Ｘであり、Ｘ＝（前記混合物中に存在するアルファオレフィンの数で割ったものを100倍したもの）およびＹは1〜75に等しく、Ｚは95%以下であることを特徴とする変換、および
ｂ）プロピレンおよび前記混合物をメタロセン触媒系と接触すること、
を含むことを特徴とする製造方法。
【００４５】
１３．オレフィンを重合する製造方法であって、
ａ）メタンを、COおよびH2を含む合成ガスへ変換すること、
ｂ）前記合成ガスを、線状アルファオレフィンを含む混合物へ変換することであって、前記混合物は４〜２０個の炭素原子を有する線状アルファオレフィンであって、６つ以上の異なる線状アルファオレフィンおよびオプションとしてエチレンを含み、前記混合物の重量に基づいて、少なくとも１つの線状アルファオレフィンがZパーセント以上で存在し、Ｚ＝Ｙ＋Ｘであり、Ｘ＝（前記混合物中に存在するアルファオレフィンの数で割ったものを100倍したもの）およびＹは1〜75に等しく、Ｚは95%以下であることを特徴とする変換、および
ｃ）プロピレンおよび前記混合物をメタロセン触媒系と接触すること、
を含むことを特徴とする製造方法。
【００４６】
１４．一酸化炭素をフィッシャー・トロプシュ触媒と結合することによって混合オレフィン原料流れを得て、この結果前記混合原料流れをプロピレンおよびメタロセン触媒系と接触させることを含むことを特徴とする、ポリマーを得るための製造方法。
【００４７】
１５．ブテンおよびエチレンを結合させることによって混合オレフィン原料流れを得て、この結果前記混合原料流れをプロピレンおよびメタロセン触媒系と接触させることを含むことを特徴とする、ポリマーを得るための製造方法。
【００４８】
１６．上記混合オレフィン原料流れは偶数の炭素原子を有するアルファオレフィンから本質的になることを特徴とする１〜４項、または８〜１５項のいずれかの項記載の製造方法。
【００４９】
１７．オレフィンを重合する製造方法であって、
ａ）エチレンおよびブテンを結合することによって混合オレフィン流れを得ることであって、前記混合物は４〜２０個の炭素原子を有する線状アルファオレフィンであって、４つ以上の異なる線状アルファオレフィンおよびオプションとしてエチレンを含み、前記混合物の重量に基づいて、少なくとも１つの線状アルファオレフィンがZパーセント以上で存在し、Ｚ＝Ｙ＋Ｘであり、Ｘ＝（前記混合物中に存在するアルファオレフィンの数で割ったものを100倍したもの）およびＹは1〜75に等しく、Ｚは95%以下であることを特徴とするもの、および
ｂ）プロピレンおよび前記混合物をメタロセン触媒系と接触すること、
を含むことを特徴とする製造方法。
【００５０】
１８．オレフィンを重合する製造方法であって、
ａ）エチレンおよびブテンを結合することによって混合オレフィン流れを得ることであって、前記混合物は４〜２０個の炭素原子を有する線状アルファオレフィンであって、６つ以上の異なる線状アルファオレフィンおよびオプションとしてエチレンを含み、前記混合物の重量に基づいて、少なくとも１つの線状アルファオレフィンがZパーセント以上で存在し、Ｚ＝Ｙ＋Ｘであり、Ｘ＝（前記混合物中に存在するアルファオレフィンの数で割ったものを100倍したもの）およびＹは1〜75に等しく、Ｚは95%以下であることを特徴とするもの、および
ｂ）プロピレンおよび前記混合物をメタロセン触媒系と接触すること、
を含むことを特徴とする製造方法。
【００５１】
１９．上記混合物は４〜２０個の炭素原子を有する４つ以上の異なるアルファオレフィンを含む混合物であることを特徴とする、１〜１８項のいずれかの項記載の製造方法。
【００５２】
２０．上記混合物は４〜２０個の炭素原子を有する５つ以上の異なるアルファオレフィンを含む混合物であることを特徴とする、１〜１９項のいずれかの項記載の製造方法。
【００５３】
２１．上記混合物の重量に基づいて、10重量％未満のエチレンを含む混合物であることを特徴とする、１〜２０項のいずれかの項記載の製造方法。
【００５４】
２２．Ｙは５〜６５に等しいことを特徴とする、１〜２１項のいずれかの項記載の製造方法。
【００５５】
２３．メタロセン触媒系はアルモキサンを含むことを特徴とする、１〜２２項のいずれかの項記載の製造方法。
【００５６】
２４．メタロセン触媒系はメチルアルモキサンを含むことを特徴とする、１〜２３項のいずれかの項記載の製造方法。
【００５７】
２５．メタロセン触媒系は非配位アニオンを含むことを特徴とする、１〜２４項のいずれかの項記載の製造方法。
【００５８】
２６．メタロセン触媒系は、以下で名づけられた一つ以上のメタロセン触媒のいずれをも含むことを特徴とする、１〜２５項のいずれかの項記載の製造方法。
【００５９】
２７．上記製造方法はさらに、トリメチルアルミニウム、トリエチルアルミニウム、トリイソブチルアルミニウム、トリ-n-ヘキシルアルミニウム、トリ-n-オクチルアルミニウム、およびこれらの組合せからなる群から選択される、一つ以上の捕捉剤（スカベンジャー）を使用することを特徴とする、１〜２６項のいずれかの項記載の製造方法。
【００６０】
２８．上記メタロセン触媒系は担持されていることを特徴とする、１〜２７項のいずれかの項記載の製造方法。
【００６１】
２９．上記担持はシリカであることを特徴とする、１〜２８項のいずれかの項記載の製造方法。
【００６２】
３０．上記触媒、上記プロピレンおよび上記混合物は炭化水素希釈液中で接触されることを特徴とする、１〜２９項のいずれかの項記載の製造方法。
【００６３】
３１．上記混合物は、上記プロピレンおよび上記混合物の重量に基づいて、１〜３０重量％で存在することを特徴とする、１〜３０項のいずれかの項記載の製造方法。
【００６４】
（メタロセン触媒系）
プロピレンおよび上述の混合物の結合物は通常メタロセン触媒系と接触される。メタロセン触媒系、遷移金属、好適には４族を含む遷移金属化合物、少なくとも一つのシクロペンタジエニル族（シクロペンタジエニル族は、フルオレニールおよびインデニル（これらはこれら自体で置換されて良い）を含む置換シクロペンタジエニルを含むと定義される）に結合する遷移金属、好適には４族金属を含む遷移金属化合物と活性剤の結合がメタロセン触媒系によって意図される。どの炭素族に対する一つ以上の水素原子が、水素、アルキル、シクロアルキル、およびこれらの組合せのような別の族によって置換されるグループは、置換によって意図される。たとえば、「置換シクロペンタジエニル」はシクロペンタジエニル族を示す。シクロペンタジエニルのいずれの炭素に対しても一つ以上の水素原子が、ハロゲン、アリル、置換アリル、シクロアルキル、置換シクロアルキル、およびこれらの組合せのような別の族によって置換される。２つ以上の遷移金属化合物をここに記載されたメタロセン触媒系において使うことができる。幾つかの実施形態において、遷移金属化合物は２つのシクロペンタジエニル族を含む。
【００６５】
一般に、重合は、メチルアルモキサン（MAO）または非配位アニオン（NCA）活性剤のような、アルモキサンを用いて活性化された、ポリプロピレン、好適には立体規則性ポリプロピレン、およびオプションとして捕捉化合物を生成することができるメタロセン触媒を使って行われる。重合は、バルク、溶液、スラリーまたは気相で行われる。
【００６６】
重合は、単一リアクター、連続リアクターまたは並行リアクターのプロセスで行うことができる。スラリー、バルク、または溶液の重合プロセスは、低圧または高圧および−25℃〜150℃の範囲の温度を利用できる。
【００６７】
スラリー重合において、モノマー、触媒およびオプションとしての水素が付加される液体重合媒体において、固体、粒状ポリマーの懸濁液が形成される。溶液重合において、液体媒体はポリマー用の溶媒として役に立つ。重合媒体として使われる液体は、アルカンまたはシクロアルカン（たとえば、ブテン、ペクタン、ヘキサン、またはシクロヘキサン）または芳香族炭化水素（たとえば、トルエン、エチルベンゼン、またはキシレン）であることも可能である。使用される媒体は、重合化の条件下で液体であるべきであり、また比較的不活性であるべきである。好適には、ヘキサンまたはトルエンが溶液重合に関して用いられる。スラリー重合に関して、液体モノマーも使うことができる。気相重合プロセスはUS特許番号4,543,399、4,588,790、5,028,670に記載されている。この触媒は、どんな適切な粒子状材料または多孔質担体（たとえば、ポリマー担体または無機質酸化物（たとえば、シリカ、アルミナ、または両方））に担持されても良い。担持メタロセン触媒の方法は、US特許番号4,808,561、4,897,455、4,937,301、4,937,217、4,912,075、5,008,228、5,086,025、5,147,949、および5,238,892に記載されている。
【００６８】
本発明において使うことができる触媒化合物の間に、（立体特異性触媒とも呼ばれる）同時係属のWO99/29743（US特許番号6117962として公開されてもいる）に記載されている。通常使われる触媒は、立体剛体の（stereorigid）、キラルの、非対称の、架橋メタロセンである。たとえば、US特許番号4,892,851、US特許番号5,017,714、US特許番号5,132,281、US特許番号5,155,080、US特許番号5,296,434、US特許番号5,278,264、US特許番号5,318,935、US特許番号6,376,409、US特許番号6,380,120、US特許番号6,376,412、US特許番号6,376,412、WO-A-(PCT/US92/10066)、WO-A-93/19103、WO01/48034、EP-A2-0577581、EP-A1-0578838を見よ。また、専門誌「ジルコノセン触媒の重合化挙動における芳香族化合物の置換基の影響」（スパレック(Spaleck,W.)ら、有機金属(Organometallics)1994,13,954-970）および「触媒活性およびポリマー鎖長さにおける熱処理された環状配位子効果を用いたアンサ(ansa)ジルコノセン重合化触媒」（ブリンツィンガー(Brintzinger,H)ら、有機金属(Organometallics)1994,13,964-970）を見よ。好適な実施形態において、立体特異性遷移金属触媒化合物はジメチルシラジル架橋ビス(インデニル)ジルコノセンまたはハフノセンである。もっと好適には、遷移金属触媒化合物はジメチルシラジル(2-メチル-4-フェニルインデニル)ジルコニウムまたは二塩化ハフニウムまたはハフニウム・ジメチルである。別の好適な実施形態において、遷移金属触媒は、ジメチルシラジル・ビス(インデニル)ハフニウム・ジメチルまたはジクロライドのようなジメチルシラジル架橋ビス(インデニル)ハフノセンである。好適な立体特異性メタロセン触媒は、次のラセミ異性体である。
【００６９】
ジメチルシラジル(2-メチル-4-フェニルインデニル)2金属二塩化物、
ジメチルシラジル(2-メチル-4-フェニルインデニル)2金属ジメチル、
ジメチルシラジル(2-メチル・インデニル)2金属二塩化物、
ジメチルシラジル(2-メチル・インデニル)2金属ジメチル、
ジメチルシラジル(インデニル)2金属二塩化物、
ジメチルシラジル(インデニル)2金属ジメチル、
ジメチルシラジル(テトラヒドロインデニル)2金属二塩化物、
ジメチルシラジル(テトラヒドロインデニル)2金属ジメチル、
ジメチルシラジル(インデニル)2金属ジエチル、
ジフェニルシラジル(インデニル)2金属ジメチル、
ジメチルシラジル(2-メチル,4-[3’,5’-ジーt-ブチルフェニル]インデニル)2金属二塩化物、
ジメチルシラジル(2-メチル,4-[3’,5’-ジーt-ブチルフェニル]インデニル)2金属ジメチル、
ジメチルシラジル(2-エチル,4-[3’,5’-ジーt-ブチルフェニル]インデニル)2金属二塩化物、
ジメチルシラジル(2-エチル,4-[3’,5’-ジーt-ブチルフェニル]インデニル)2金属ジメチル、
ジメチルシラジル(2-n-プロピル,4-[3’,5’-ジーt-ブチルフェニル]インデニル)2金属二塩化物、
ジメチルシラジル(2-n-プロピル,4-[3’,5’-ジーt-ブチルフェニル]インデニル)2金属ジメチル、
ジメチルシラジル(2-イソ-プロピル,4-[3’,5’-ジーt-ブチルフェニル]インデニル)2金属二塩化物、
ジメチルシラジル(2-イソ-プロピル,4-[3’,5’-ジーt-ブチルフェニル]インデニル)2金属ジメチル、
ジメチルシラジル(2-n-ブチル,4-[3’,5’-ジーt-ブチルフェニル]インデニル)2金属二塩化物、
ジメチルシラジル(2-n-ブチル,4-[3’,5’-ジーt-ブチルフェニル]インデニル)2金属ジメチル
ジメチルシラジル(2-イソ-ブチル,4-[3’,5’-ジーt-ブチルフェニル]インデニル)2金属二塩化物、
ジメチルシラジル(2-イソ-ブチル,4-[3’,5’-ジーt-ブチルフェニル]インデニル)2金属ジメチル
ジメチルシラジル(2-セク-ブチル,4-[3’,5’-ジーt-ブチルフェニル]インデニル)2金属二塩化物、
ジメチルシラジル(2-セク-ブチル,4-[3’,5’-ジーt-ブチルフェニル]インデニル)2金属ジメチル
ジメチルシラジル(2-メチル,4-[3’,5’-ジーフェニル・フェニルt-ブチルフェニル]インデニル)2金属二塩化物、
ジメチルシラジル(2-メチル,4-[3’,5’-ジーフェニル・フェニル]インデニル)2金属ジメチル、
ジメチルシラジル(2-エチル,4-[3’,5’-ジーフェニル・フェニル]インデニル)2金属二塩化物、
ジメチルシラジル(2-エチル,4-[3’,5’-ジーフェニル・フェニル]インデニル)2金属ジメチル、
ジメチルシラジル(2-n-プロピル,4-[3’,5’-ジーフェニル・フェニル]インデニル)2金属二塩化物、
ジメチルシラジル(2-n-プロピル,4-[3’,5’-ジーフェニル・フェニル]インデニル)2金属ジメチル、
ジメチルシラジル(2-イソ-プロピル,4-[3’,5’-ジーフェニル・フェニル]インデニル)2金属二塩化物、
ジメチルシラジル(2-イソ-プロピル,4-[3’,5’-ジーフェニル・フェニル]インデニル)2金属ジメチル、
ジメチルシラジル(2-n-ブチル,4-[3’,5’-ジーフェニル・フェニル]インデニル)2金属二塩化物、
ジメチルシラジル(2-n-ブチル,4-[3’,5’-ジーフェニル・フェニル]インデニル)2金属ジメチル、
ジメチルシラジル(2-イソ-ブチル,4-[3’,5’-ジーフェニル・フェニル]インデニル)2金属二塩化物、
ジメチルシラジル(2-イソ-ブチル,4-[3’,5’-ジーフェニル・フェニル]インデニル)2金属ジメチル、
ジメチルシラジル(2-セク-ブチル,4-[3’,5’-ジーフェニル・フェニル]インデニル)2金属二塩化物、
ジメチルシラジル(2-セク-ブチル,4-[3’,5’-ジーフェニル・フェニル]インデニル)2金属ジメチル、
ジメチルシラジル(2-tert-ブチル,4-[3’,5’-ジーフェニル・フェニル]インデニル)2金属二塩化物、
ジメチルシラジル(2-tert-ブチル,4-[3’,5’-ジーフェニル・フェニル]インデニル)2金属ジメチル、
9-シラフルオレンジル(2-メチル-,4-[3’,5’-ジーt-ブチルフェニル]インデニル)2金属二塩化物、
9-シラフルオレンジル(2-メチル,4-[3’,5’-ジーt-ブチルフェニル]インデニル)2金属ジメチル、
9-シラフルオレンジル(2-エチル,4-[3’,5’-ジーt-ブチルフェニル]インデニル)2金属二塩化物、
9-シラフルオレンジル(2-エチル,4-[3’,5’-ジーt-ブチルフェニル]インデニル)2金属ジメチル、
9-シラフルオレンジル(2-n-プロピル,4-[3’,5’-ジーt-ブチルフェニル]インデニル)2金属二塩化物、
9-シラフルオレンジル(2-n-プロピル,4-[3’,5’-ジーt-ブチルフェニル]インデニル)2金属ジメチル、
9-シラフルオレンジル(2-イソ-プロピル,4-[3’,5’-ジーt-ブチルフェニル]インデニル)2金属二塩化物、
9-シラフルオレンジル(2-イソ-プロピル,4-[3’,5’-ジーt-ブチルフェニル]インデニル)2金属ジメチル、
9-シラフルオレンジル(2-n-ブチル,4-[3’,5’-ジーt-ブチルフェニル]インデニル)2金属二塩化物、
9-シラフルオレンジル(2-n-ブチル,4-[3’,5’-ジーt-ブチルフェニル]インデニル)2金属ジメチル、
9-シラフルオレンジル(2-イソ-ブチル,4-[3’,5’-ジーt-ブチルフェニル]インデニル)2金属二塩化物、
9-シラフルオレンジル(2-イソ-ブチル,4-[3’,5’-ジーt-ブチルフェニル]インデニル)2金属ジメチル、
9-シラフルオレンジル(2-sec-ブチル,4-[3’,5’-ジーt-ブチルフェニル]インデニル)2金属二塩化物、
9-シラフルオレンジル(2-sec-ブチル,4-[3’,5’-ジーt-ブチルフェニル]インデニル)2金属ジメチル、
9-シラフルオレンジル(2-tert-ブチル,4-[3’,5’-ジーt-ブチルフェニル]インデニル)2金属二塩化物、
9-シラフルオレンジル(2-tert-ブチル,4-[3’,5’-ジーt-ブチルフェニル]インデニル)2金属ジメチル、
ここで、前記金属はZr、Hf、またはTi、好適にはZrから選択することができる。
【００７０】
好適な非立体特異性メタロセン触媒の実例として以下が挙げられる。（しかし、これらに限定されない）
[ジメチルシランジル(テトラメチルシクロペンタジエニル)(シクロドデシルアミド)金属二ハロゲン化物、
[ジメチルシランジル(テトラメチルシクロペンタジエニル)(t-ブチルアミド)金属二ハロゲン化物、および
[ジメチルシランジル(テトラメチルシクロペンタジエニル)(エキソ-2-ノルボニル)金属二ハロゲン化物、
ここで前記金属はZr、Hf、またはTi、好適にはTiから選択することができ、前記ハロゲンは好適には塩素である。
【００７１】
特に好適な化合物は以下を含む。
【００７２】
ジメチルシラジル(テトラメチルシクロペンタジエニル)(シクロドデシルアミド)チタニウム二塩化物、
ジメチルシラジル(テトラメチルシクロペンタジエニル)(シクロヘキシル-アミド)チタニウム二塩化物、
ジメチルシラジル(テトラメチルシクロペンタジエニル)(1-アダマンチルアミド)チタニウム二塩化物、
ジメチルシラジル(テトラメチルシクロペンタジエニル)(t-ブチルアミド)チタニウム二塩化物、
ジメチルシラジル(テトラメチルシクロペンタジエニル)(s-ブチルアミド)チタニウム二塩化物、
ジメチルシラジル(テトラメチルシクロペンタジエニル)(n-ブチルアミド)チタニウム二塩化物、
ジメチルシラジル(テトラメチルシクロペンタジエニル)(エキソ-2-ノルボルニルアミド)チタニウム二塩化物、
ジエチルシリル(テトラメチルシクロペンタジエニル)(シクロドデシル-アミド)チタニウム二塩化物、
ジエチルシリル(テトラメチルシクロペンタジエニル)(エキソ-2-ノルボルニルアミド)チタニウム二塩化物、
ジエチルシリル(テトラメチルシクロペンタジエニル)(シクロヘキシル-アミド)チタニウム二塩化物、
ジエチルシリル(テトラメチルシクロペンタジエニル)(1-アダマンチル-アミド)チタニウム二塩化物、、
メチレン(テトラメチルシクロペンタジエニル)(シクロドデシル-アミド)チタニウム二塩化物、
メチレン(テトラメチルシクロペンタジエニル)(エキソ-2-ノルボルニルアミド)チタニウム二塩化物、
メチレン(テトラメチルシクロペンタジエニル)(シクロヘキシル-アミド)チタニウム二塩化物、
メチレン(テトラメチルシクロペンタジエニル)(1-アダマンチルアミド)チタニウム二塩化物、
ジメチルシラジル(テトラメチルシクロペンタジエニル)(シクロドデシルアミド)チタニウム二塩化物、
ジメチルシラジル(テトラメチルシクロペンタジエニル)(エキソ-2-ノルボルニルアミド)チタニウム二塩化物、
ジメチルシラジル(テトラメチルシクロペンタジエニル)(シクロヘキシル-アミド)チタニウム二塩化物、
ジメチルシラジル(テトラメチルシクロペンタジエニル)(1-アダマンチルアミド)チタニウム二塩化物、
ジメチルシラジル(2,5-ジメチルシクロペンタジエニル)(シクロドデシルアミド)チタニウム二塩化物、
ジメチルシラジル(2,5-ジメチルシクロペンタジエニル)(エキソ-2-ノルボルニルアミド)チタニウム二塩化物、
ジメチルシラジル(2,5-ジメチルシクロペンタジエニル)(シクロヘキシルアミド)チタニウム二塩化物、
ジメチルシラジル(2,5-ジメチルシクロペンタジエニル)(1-アダマンチルアミド)チタニウム二塩化物
ジメチルシラジル(3,4-ジメチルシクロペンタジエニル)(シクロドデシルアミド)チタニウム二塩化物、
ジメチルシラジル(3,4-ジメチルシクロペンタジエニル)(エキソ-2-ノルボルニルアミド)チタニウム二塩化物、
ジメチルシラジル(3,4-ジメチルシクロペンタジエニル)(シクロヘキシルアミド)チタニウム二塩化物、
ジメチルシラジル(3,4-ジメチルシクロペンタジエニル)(1-アダマンチルアミド)チタニウム二塩化物
ジメチルシラジル(2-エチル-5-メチルシクロペンタジエニル)(シクロドデシルアミド)チタニウム二塩化物、
ジメチルシラジル(2-エチル-5-メチルシクロペンタジエニル)(エキソ-2-ノルボルニルアミド)チタニウム二塩化物、
ジメチルシラジル(2-エチル-5-メチルシクロペンタジエニル)(シクロヘキシルアミド)チタニウム二塩化物、
ジメチルシラジル(2-エチル-5-メチルシクロペンタジエニル)(1-アダマンチルアミド)チタニウム二塩化物、
ジメチルシラジル(3-エチル-4-メチルシクロペンタジエニル)(シクロドデシルアミド)チタニウム二塩化物、
ジメチルシラジル(3-エチル-4-メチルシクロペンタジエニル)(エキソ-2-ノルボルニルアミド)チタニウム二塩化物、
ジメチルシラジル(3-エチル-4-メチルシクロペンタジエニル)(シクロヘキシルアミド)チタニウム二塩化物、
ジメチルシラジル(3-エチル-4-メチルシクロペンタジエニル)(1-アダマンチルアミド)チタニウム二塩化物、
ジメチルシラジル(2-エチル-3-ヘキシル-5--メチル-4-オクチルシクロペンタジエニル)(シクロドデシルアミド)チタニウム二塩化物、
ジメチルシラジル(2-エチル-3-ヘキシル-5--メチル-4-オクチルシクロペンタジエニル)(エキソ-2-ノルボルニルアミド)チタニウム二塩化物、
ジメチルシラジル(2-エチル-3-ヘキシル-5--メチル-4-オクチルシクロペンタジエニル)(シクロヘキシルアミド)チタニウム二塩化物、
ジメチルシラジル(2-エチル-3-ヘキシル-5--メチル-4-オクチルシクロペンタジエニル)(1-アダマンチルアミド)チタニウム二塩化物、
ジメチルシラジル(2-テトラヒドロインデニル)(シクロドデシルアミド)チタニウム二塩化物、
ジメチルシラジル(2-テトラヒドロインデニル)(エキソ-2-ノルボルニルアミド)チタニウム二塩化物、
ジメチルシラジル(2-テトラヒドロインデニル)(シクロヘキシルアミド)チタニウム二塩化物、
ジメチルシラジル(2-テトラヒドロインデニル)(1-アダマンチルアミド)チタニウム二塩化物。
【００７３】
さらに、好適な種は、上記化合物（すなわち、チタニウムニ塩化物の代わりにチタニウム・ジメチル）のジアルキル類（たとえば、ジメチル化類）を含む。
【００７４】
さらに好適な化合物は以下を含む。
【００７５】
ジメチルシラジル(2-メチル、4-[3’,5’-ジ-t-ブチルフェニル]インデニル)2ジルコニウム二塩化物、
ジメチルシラジル(2-エチル、4-[3’,5’-ジ-t-ブチルフェニル]インデニル)2ジルコニウム二塩化物、
ジメチルシラジル(2-n-プロピル、4-[3’,5’-ジ-t-ブチルフェニル]インデニル)2ジルコニウム二塩化物、
ジメチルシラジル(2-イソ-プロピル、4-[3’,5’-ジ-t-ブチルフェニル]インデニル)2ジルコニウム二塩化物、
ジメチルシラジル(2-n-ブチル、4-[3’,5’-ジ-t-ブチルフェニル]インデニル)2ジルコニウム二塩化物、
ジメチルシラジル(2-イソ-ブチル、4-[3’,5’-ジ-t-ブチルフェニル]インデニル)2ジルコニウム二塩化物、
ジメチルシラジル(2-sec-ブチル、4-[3’,5’-ジ-t-ブチルフェニル]インデニル)2ジルコニウム二塩化物、
ジメチルシラジル(2-tert-ブチル、4-[3’,5’-ジ-t-ブチルフェニル]インデニル)2ジルコニウム二塩化物、
ジメチルシラジル(2-メチル、4-[3’,5’-ジ-t-ブチルフェニル]インデニル)2ハフニウム二塩化物、
ジメチルシラジル(2-エチル、4-[3’,5’-ジ-t-ブチルフェニル]インデニル)2ハフニウム二塩化物、
ジメチルシラジル(2-n-プロピル、4-[3’,5’-ジ-t-ブチルフェニル]インデニル)2ハフニウム二塩化物、
ジメチルシラジル(2-イソ-プロピル、4-[3’,5’-ジ-t-ブチルフェニル]インデニル)2ハフニウム二塩化物、
ジメチルシラジル(2-ブチル、4-[3’,5’-ジ-t-ブチルフェニル]インデニル)2ハフニウム二塩化物、
9-シラフルオレンジル(2-メチル、4-[3’,5’-ジ-t-ブチルフェニル]インデニル)2ジルコニウム二塩化物、
9-シラフルオレンジル(2-エチル、4-[3’,5’-ジ-t-ブチルフェニル]インデニル)2ジルコニウム二塩化物、
9-シラフルオレンジル(2-n-プロピル、4-[3’,5’-ジ-t-ブチルフェニル]インデニル)2ジルコニウム二塩化物、
9-シラフルオレンジル(2-イソ-プロピル、4-[3’,5’-ジ-t-ブチルフェニル]インデニル)2ジルコニウム二塩化物、
9-シラフルオレンジル(2-n-ブチル、4-[3’,5’-ジ-t-ブチルフェニル]インデニル)2ジルコニウム二塩化物、
9-シラフルオレンジル(2-イソ-ブチル、4-[3’,5’-ジ-t-ブチルフェニル]インデニル)2ジルコニウム二塩化物、
9-シラフルオレンジル(2-sec-ブチル、4-[3’,5’-ジ-t-ブチルフェニル]インデニル)2ジルコニウム二塩化物、
9-シラフルオレンジル(2-tert-ブチル、4-[3’,5’-ジ-t-ブチルフェニル]インデニル)2ジルコニウム二塩化物、
9-シラフルオレンジル(2-メチル、4-[3’,5’-ジ-t-ブチルフェニル]インデニル)2ハフニウム二塩化物、
9-シラフルオレンジル(2-エチル、4-[3’,5’-ジ-t-ブチルフェニル]インデニル)2ハフニウム二塩化物、
9-シラフルオレンジル(2-n-プロピル、4-[3’,5’-ジ-t-ブチルフェニル]インデニル)2ハフニウム二塩化物、
9-シラフルオレンジル(2-イソ-プロピル、4-[3’,5’-ジ-t-ブチルフェニル]インデニル)2ハフニウム二塩化物、
9-シラフルオレンジル(2-n-ブチル、4-[3’,5’-ジ-t-ブチルフェニル]インデニル)2ハフニウム二塩化物、
9-シラフルオレンジル(2-イソ-ブチル、4-[3’,5’-ジ-t-ブチルフェニル]インデニル)2ハフニウム二塩化物、
9-シラフルオレンジル(2-sec-ブチル、4-[3’,5’-ジ-t-ブチルフェニル]インデニル)2ハフニウム二塩化物、
9-シラフルオレンジル(2-tert-ブチル、4-[3’,5’-ジ-t-ブチルフェニル]インデニル)2ハフニウム二塩化物、
ジメチルシラジル(2-メチル、4-[3’,5’-ジ-t-ブチルフェニル]インデニル)2ジルコニウム・ジメチル、
ジメチルシラジル(2-エチル、4-[3’,5’-ジ-t-ブチルフェニル]インデニル)2ジルコニウム・ジメチル、
ジメチルシラジル(2-n-プロピル、4-[3’,5’-ジ-t-ブチルフェニル]インデニル)2ジルコニウム・ジメチル、
ジメチルシラジル(2-イソ-プロピル、4-[3’,5’-ジ-t-ブチルフェニル]インデニル)2ジルコニウム・ジメチル、
ジメチルシラジル(2-n-ブチル、4-[3’,5’-ジ-t-ブチルフェニル]インデニル)2ジルコニウム・ジメチル、
ジメチルシラジル(2-イソ-ブチル、4-[3’,5’-ジ-t-ブチルフェニル]インデニル)2ジルコニウム・ジメチル、
ジメチルシラジル(2-sec-ブチル、4-[3’,5’-ジ-t-ブチルフェニル]インデニル)2ジルコニウム・ジメチル、
ジメチルシラジル(2-tert-ブチル、4-[3’,5’-ジ-t-ブチルフェニル]インデニル)2ジルコニウム・ジメチル、
ジメチルシラジル(2-メチル、4-[3’,5’-ジ-t-ブチルフェニル]インデニル)2ハフニウム・ジメチル、
ジメチルシラジル(2-エチル、4-[3’,5’-ジ-t-ブチルフェニル]インデニル)2ハフニウム・ジメチル、
ジメチルシラジル(2-n-プロピル、4-[3’,5’-ジ-t-ブチルフェニル]インデニル)2ハフニウム・ジメチル、
ジメチルシラジル(2-イソ-プロピル、4-[3’,5’-ジ-t-ブチルフェニル]インデニル)2ハフニウム・ジメチル、
ジメチルシラジル(2-n-ブチル、4-[3’,5’-ジ-t-ブチルフェニル]インデニル)2ハフニウム・ジメチル、
ジメチルシラジル(2-イソ-ブチル、4-[3’,5’-ジ-t-ブチルフェニル]インデニル)2ハフニウム・ジメチル、
ジメチルシラジル(2-sec-ブチル、4-[3’,5’-ジ-t-ブチルフェニル]インデニル)2ハフニウム・ジメチル、
ジメチルシラジル(2-tert-ブチル、4-[3’,5’-ジ-t-ブチルフェニル]インデニル)2ハフニウム・ジメチル、
9-シラフルオレンジル(2-メチル、4-[3’,5’-ジ-t-ブチルフェニル]インデニル)2ジルコニウムジメチル、
9-シラフルオレンジル(2-エチル、4-[3’,5’-ジ-t-ブチルフェニル]インデニル)2ジルコニウムジメチル、
9-シラフルオレンジル(2-n-プロピル、4-[3’,5’-ジ-t-ブチルフェニル]インデニル)2ジルコニウムジメチル、
9-シラフルオレンジル(2-イソ-プロピル、4-[3’,5’-ジ-t-ブチルフェニル]インデニル)2ジルコニウムジメチル、
9-シラフルオレンジル(2-n-ブチル、4-[3’,5’-ジ-t-ブチルフェニル]インデニル)2ジルコニウムジメチル、
9-シラフルオレンジル(2-イソ-ブチル、4-[3’,5’-ジ-t-ブチルフェニル]インデニル)2ジルコニウムジメチル、
9-シラフルオレンジル(2-sec-ブチル、4-[3’,5’-ジ-t-ブチルフェニル]インデニル)2ジルコニウムジメチル、
9-シラフルオレンジル(2-tert-ブチル、4-[3’,5’-ジ-t-ブチルフェニル]インデニル)2ジルコニウムジメチル、
9-シラフルオレンジル(2-メチル、4-[3’,5’-ジ-t-ブチルフェニル]インデニル)2ハフニウムジメチル、
9-シラフルオレンジル(2-エチル、4-[3’,5’-ジ-t-ブチルフェニル]インデニル)2ハフニウムジメチル、
9-シラフルオレンジル(2-n-プロピル、4-[3’,5’-ジ-t-ブチルフェニル]インデニル)2ハフニウムジメチル、
9-シラフルオレンジル(2-イソ-プロピル、4-[3’,5’-ジ-t-ブチルフェニル]インデニル)2ハフニウムジメチル、
9-シラフルオレンジル(2-n-ブチル、4-[3’,5’-ジ-t-ブチルフェニル]インデニル)2ハフニウムジメチル、
9-シラフルオレンジル(2-イソ-ブチル、4-[3’,5’-ジ-t-ブチルフェニル]インデニル)2ハフニウムジメチル、
9-シラフルオレンジル(2-sec-ブチル、4-[3’,5’-ジ-t-ブチルフェニル]インデニル)2ハフニウムジメチル、
9-シラフルオレンジル(2-tert-ブチル、4-[3’,5’-ジ-t-ブチルフェニル]インデニル)2ハフニウムジメチル、
ジメチルシラジル(2-メチル、4-[3’,5’-ビス-トリフルオロメチルフェニル]インデニル)2ジルコニウムニ塩化物、
ジメチルシラジル(2-エチル、4-[3’,5’-ビス-トリフルオロメチルフェニル]インデニル)2ジルコニウムニ塩化物、
ジメチルシラジル(2-n-プロピル、4-[3’,5’-ビス-トリフルオロメチルフェニル]インデニル)2ジルコニウムニ塩化物、
ジメチルシラジル(2-イソ-プロピル、4-[3’,5’-ビス-トリフルオロメチルフェニル]インデニル)2ジルコニウムニ塩化物、
ジメチルシラジル(2-n-ブチル、4-[3’,5’-ビス-トリフルオロメチルフェニル]インデニル)2ジルコニウムニ塩化物、
ジメチルシラジル(2-イソ-ブチル、4-[3’,5’-ビス-トリフルオロメチルフェニル]インデニル)2ジルコニウムニ塩化物、
ジメチルシラジル(2-sec-ブチル、4-[3’,5’-ビス-トリフルオロメチルフェニル]インデニル)2ジルコニウムニ塩化物、
ジメチルシラジル(2-tert-ブチル、4-[3’,5’-ビス-トリフルオロメチルフェニル]インデニル)2ジルコニウムニ塩化物、
ジメチルシラジル(2-メチル、4-[3’,5’-ビス-トリフルオロメチルフェニル]インデニル)2ハフニウムニ塩化物、
ジメチルシラジル(2-エチル、4-[3’,5’-ビス-トリフルオロメチルフェニル]インデニル)2ハフニウムニ塩化物、
ジメチルシラジル(2-n-プロピル、4-[3’,5’-ビス-トリフルオロメチルフェニル]インデニル)2ハフニウムニ塩化物、
ジメチルシラジル(2-イソ-プロピル、4-[3’,5’-ビス-トリフルオロメチルフェニル]インデニル)2ハフニウムニ塩化物、
ジメチルシラジル(2-n-ブチル、4-[3’,5’-ビス-トリフルオロメチルフェニル]インデニル)2ハフニウムニ塩化物、
ジメチルシラジル(2-イソ-ブチル、4-[3’,5’-ビス-トリフルオロメチルフェニル]インデニル)2ハフニウムニ塩化物、
ジメチルシラジル(2-sec-ブチル、4-[3’,5’-ビス-トリフルオロメチルフェニル]インデニル)2ハフニウムニ塩化物、
ジメチルシラジル(2-tert-ブチル、4-[3’,5’-ビス-トリフルオロメチルフェニル]インデニル)2ハフニウムニ塩化物、
9-シラフルオレンジル(2-メチル、4-[3’,5’-ビス-トリフルオロメチルフェニル]インデニル)2ジルコニウムニ塩化物、
ジメチルシラジル(2-エチル、4-[3’,5’-ビス-トリフルオロメチルフェニル]インデニル)2ハフニウムニ塩化物、
9-シラフルオレンジル(2-n-プロピル、4-[3’,5’-ビス-トリフルオロメチルフェニル]インデニル)2ジルコニウムニ塩化物、
9-シラフルオレンジル(2-イソ-プロピル、4-[3’,5’-ビス-トリフルオロメチルフェニル]インデニル)2ジルコニウムニ塩化物、
9-シラフルオレンジル(2-n-ブチル、4-[3’,5’-ビス-トリフルオロメチルフェニル]インデニル)2ジルコニウムニ塩化物、
9-シラフルオレンジル(2-イソ-ブチル、4-[3’,5’-ビス-トリフルオロメチルフェニル]インデニル)2ジルコニウムニ塩化物、
9-シラフルオレンジル(2-sec-ブチル、4-[3’,5’-ビス-トリフルオロメチルフェニル]インデニル)2ジルコニウムニ塩化物、
9-シラフルオレンジル(2-tert-ブチル、4-[3’,5’-ビス-トリフルオロメチルフェニル]インデニル)2ジルコニウムニ塩化物、
9-シラフルオレンジル(2-メチル、4-[3’,5’-ビス-トリフルオロメチルフェニル]インデニル)2ハフニウムニ塩化物、
9-シラフルオレンジル(2-エチル、4-[3’,5’-ビス-トリフルオロメチルフェニル]インデニル)2ハフニウムニ塩化物、
9-シラフルオレンジル(2-n-プロピル、4-[3’,5’-ビス-トリフルオロメチルフェニル]インデニル)2ハフニウムニ塩化物、
9-シラフルオレンジル(2-イソ-プロピル、4-[3’,5’-ビス-トリフルオロメチルフェニル]インデニル)2ハフニウムニ塩化物、
9-シラフルオレンジル(2-n-ブチル、4-[3’,5’-ビス-トリフルオロメチルフェニル]インデニル)2ハフニウムニ塩化物、
9-シラフルオレンジル(2-イソ-ブチル、4-[3’,5’-ビス-トリフルオロメチルフェニル]インデニル)2ハフニウムニ塩化物、
9-シラフルオレンジル(2-sec-ブチル、4-[3’,5’-ビス-トリフルオロメチルフェニル]インデニル)2ハフニウムニ塩化物、
9-シラフルオレンジル(2-tert-ブチル、4-[3’,5’-ビス-トリフルオロメチルフェニル]インデニル)2ハフニウムニ塩化物、
ジメチルシラジル(2-メチル、4-[3’,5’-ビス-トリフルオロメチルフェニル]インデニル)2ジルコニウムジメチル、
ジメチルシラジル(2-エチル、4-[3’,5’-ビス-トリフルオロメチルフェニル]インデニル)2ジルコニウムジメチル、
ジメチルシラジル(2-n-プロピル、4-[3’,5’-ビス-トリフルオロメチルフェニル]インデニル)2ジルコニウムジメチル、
ジメチルシラジル(2-イソ-プロピル、4-[3’,5’-ビス-トリフルオロメチルフェニル]インデニル)2ジルコニウムジメチル、
ジメチルシラジル(2-n-ブチル、4-[3’,5’-ビス-トリフルオロメチルフェニル]インデニル)2ジルコニウムジメチル、
ジメチルシラジル(2-イソ-ブチル、4-[3’,5’-ビス-トリフルオロメチルフェニル]インデニル)2ジルコニウムジメチル、
ジメチルシラジル(2-sec-ブチル、4-[3’,5’-ビス-トリフルオロメチルフェニル]インデニル)2ジルコニウムジメチル、
ジメチルシラジル(2-tert-ブチル、4-[3’,5’-ビス-トリフルオロメチルフェニル]インデニル)2ジルコニウムジメチル、
ジメチルシラジル(2-メチル、4-[3’,5’-ビス-トリフルオロメチルフェニル]インデニル)2ハフニウムジメチル、
ジメチルシラジル(2-エチル、4-[3’,5’-ビス-トリフルオロメチルフェニル]インデニル)2ハフニウムジメチル、
ジメチルシラジル(2-n-プロピル、4-[3’,5’-ビス-トリフルオロメチルフェニル]インデニル)2ハフニウムジメチル、
ジメチルシラジル(2-イソ-プロピル、4-[3’,5’-ビス-トリフルオロメチルフェニル]インデニル)2ハフニウムジメチル、
ジメチルシラジル(2-n-ブチル、4-[3’,5’-ビス-トリフルオロメチルフェニル]インデニル)2ハフニウムジメチル、
ジメチルシラジル(2-イソ-ブチル、4-[3’,5’-ビス-トリフルオロメチルフェニル]インデニル)2ハフニウムジメチル、
ジメチルシラジル(2-sec-ブチル、4-[3’,5’-ビス-トリフルオロメチルフェニル]インデニル)2ハフニウムジメチル、
ジメチルシラジル(2-tert-ブチル、4-[3’,5’-ビス-トリフルオロメチルフェニル]インデニル)2ハフニウムジメチル、
9-シラフルオレンジル(2-メチル、4-[3’,5’-ビス-トリフルオロメチルフェニル]インデニル)2ジルコニウムジメチル、
ジメチルシラジル(2-エチル、4-[3’,5’-ビス-トリフルオロメチルフェニル]インデニル)2ハフニウムジメチル、
9-シラフルオレンジル(2-n-プロピル、4-[3’,5’-ビス-トリフルオロメチルフェニル]インデニル)2ジルコニウムジメチル、
9-シラフルオレンジル(2-イソ-プロピル、4-[3’,5’-ビス-トリフルオロメチルフェニル]インデニル)2ジルコニウムジメチル、
9-シラフルオレンジル(2-n-ブチル、4-[3’,5’-ビス-トリフルオロメチルフェニル]インデニル)2ジルコニウムジメチル、
9-シラフルオレンジル(2-イソ-ブチル、4-[3’,5’-ビス-トリフルオロメチルフェニル]インデニル)2ジルコニウムジメチル、
9-シラフルオレンジル(2-sec-ブチル、4-[3’,5’-ビス-トリフルオロメチルフェニル]インデニル)2ジルコニウムジメチル、
9-シラフルオレンジル(2-tert-ブチル、4-[3’,5’-ビス-トリフルオロメチルフェニル]インデニル)2ジルコニウムジメチル、
9-シラフルオレンジル(2-メチル、4-[3’,5’-ビス-トリフルオロメチルフェニル]インデニル)2ハフニウムジメチル、
9-シラフルオレンジル(2-エチル、4-[3’,5’-ビス-トリフルオロメチルフェニル]インデニル)2ハフニウムジメチル、
9-シラフルオレンジル(2-n-プロピル、4-[3’,5’-ビス-トリフルオロメチルフェニル]インデニル)2ハフニウムジメチル、
9-シラフルオレンジル(2-イソ-プロピル、4-[3’,5’-ビス-トリフルオロメチルフェニル]インデニル)2ハフニウムジメチル、
9-シラフルオレンジル(2-n-ブチル、4-[3’,5’-ビス-トリフルオロメチルフェニル]インデニル)2ハフニウムジメチル、
9-シラフルオレンジル(2-イソ-ブチル、4-[3’,5’-ビス-トリフルオロメチルフェニル]インデニル)2ハフニウムジメチル、
9-シラフルオレンジル(2-sec-ブチル、4-[3’,5’-ビス-トリフルオロメチルフェニル]インデニル)2ハフニウムジメチル、
9-シラフルオレンジル(2-tert-ブチル、4-[3’,5’-ビス-トリフルオロメチルフェニル]インデニル)2ハフニウムジメチル、
ジメチルシラジル(2-エチル、4-[3’,5’-ジ-イソ-プロピルフェニル]インデニル)2ジルコニウムニ塩化物、
ジメチルシラジル(2-n-プロピル、4-[3’,5’-ジ-イソ-プロピルフェニル]インデニル)2ジルコニウムニ塩化物、
ジメチルシラジル(2-イソ-プロピル、4-[3’,5’-ジ-イソ-プロピルフェニル]インデニル)2ジルコニウムニ塩化物、
ジメチルシラジル(2-n-ブチル、4-[3’,5’-ジ-イソ-プロピルフェニル]インデニル)2ジルコニウムニ塩化物、
ジメチルシラジル(2-イソ-ブチル、4-[3’,5’-ジ-イソ-プロピルフェニル]インデニル)2ジルコニウムニ塩化物、
ジメチルシラジル(2-sec-ブチル、4-[3’,5’-ジ-イソ-プロピルフェニル]インデニル)2ジルコニウムニ塩化物、
ジメチルシラジル(2-tert-ブチル、4-[3’,5’-ジ-イソ-プロピルフェニル]インデニル)2ジルコニウムニ塩化物、
ジメチルシラジル(2-エチル、4-[3’,5’-ジ-イソ-プロピルフェニル]インデニル)2ハフニウムニ塩化物、
ジメチルシラジル(2-n-プロピル、4-[3’,5’-ジ-イソ-プロピルフェニル]インデニル)2ハフニウムニ塩化物、
ジメチルシラジル(2-イソ-プロピル、4-[3’,5’-ジ-イソ-プロピルフェニル]インデニル)2ハフニウムニ塩化物、
ジメチルシラジル(2-n-ブチル、4-[3’,5’-ジ-イソ-プロピルフェニル]インデニル)2ハフニウムニ塩化物、
ジメチルシラジル(2-イソ-ブチル、4-[3’,5’-ジ-イソ-プロピルフェニル]インデニル)2ハフニウムニ塩化物、
ジメチルシラジル(2-sec-ブチル、4-[3’,5’-ジ-イソ-プロピルフェニル]インデニル)2ハフニウムニ塩化物、
ジメチルシラジル(2-tert-ブチル、4-[3’,5’-ジ-イソ-プロピルフェニル]インデニル)2ハフニウムニ塩化物、
9-シラフルオレンジル(2-エチル、4-[3’,5’-ジ-イソ-プロピルフェニル]インデニル)2ジルコニウムニ塩化物、
9-シラフルオレンジル(2-n-プロピル、4-[3’,5’-ジ-イソ-プロピルフェニル]インデニル)2ジルコニウムニ塩化物、
9-シラフルオレンジル(2-イソ-プロピル、4-[3’,5’-ジ-イソ-プロピルフェニル]インデニル)2ジルコニウムニ塩化物、
9-シラフルオレンジル(2-n-ブチル、4-[3’,5’-ジ-イソ-プロピルフェニル]インデニル)2ジルコニウムニ塩化物、
9-シラフルオレンジル(2-イソ-ブチル、4-[3’,5’-ジ-イソ-プロピルフェニル]インデニル)2ジルコニウムニ塩化物、
9-シラフルオレンジル(2-sec-ブチル、4-[3’,5’-ジ-イソ-プロピルフェニル]インデニル)2ジルコニウムニ塩化物、
9-シラフルオレンジル(2-tert-ブチル、4-[3’,5’-ジ-イソ-プロピルフェニル]インデニル)2ジルコニウムニ塩化物、
9-シラフルオレンジル(2-エチル、4-[3’,5’-ジ-イソ-プロピルフェニル]インデニル)2ハフニウムニ塩化物、
9-シラフルオレンジル(2-n-プロピル、4-[3’,5’-ジ-イソ-プロピルフェニル]インデニル)2ハフニウムニ塩化物、
9-シラフルオレンジル(2-イソ-プロピル、4-[3’,5’-ジ-イソ-プロピルフェニル]インデニル)2ハフニウムニ塩化物、
9-シラフルオレンジル(2-n-ブチル、4-[3’,5’-ジ-イソ-プロピルフェニル]インデニル)2ハフニウムニ塩化物、
9-シラフルオレンジル(2-イソ-ブチル、4-[3’,5’-ジ-イソ-プロピルフェニル]インデニル)2ハフニウムニ塩化物、
9-シラフルオレンジル(2-sec-ブチル、4-[3’,5’-ジ-イソ-プロピルフェニル]インデニル)2ハフニウムニ塩化物、
9-シラフルオレンジル(2-tert-ブチル、4-[3’,5’-ジ-イソ-プロピルフェニル]インデニル)2ハフニウムニ塩化物、
ジメチルシラジル(2-エチル、4-[3’,5’-ジ-イソ-プロピルフェニル]インデニル)2ジルコニウムジメチル、
ジメチルシラジル(2-n-プロピル、4-[3’,5’-ジ-イソ-プロピルフェニル]インデニル)2ジルコニウムジメチル、
ジメチルシラジル(2-イソ-プロピル、4-[3’,5’-ジ-イソ-プロピルフェニル]インデニル)2ジルコニウムジメチル、
ジメチルシラジル(2-n-ブチル、4-[3’,5’-ジ-イソ-プロピルフェニル]インデニル)2ジルコニウムジメチル、
ジメチルシラジル(2-イソ-ブチル、4-[3’,5’-ジ-イソ-プロピルフェニル]インデニル)2ジルコニウムジメチル、
ジメチルシラジル(2-sec-ブチル、4-[3’,5’-ジ-イソ-プロピルフェニル]インデニル)2ジルコニウムジメチル、
ジメチルシラジル(2-tert-ブチル、4-[3’,5’-ジ-イソ-プロピルフェニル]インデニル)2ジルコニウムジメチル、
ジメチルシラジル(2-エチル、4-[3’,5’-ジ-イソ-プロピルフェニル]インデニル)2ハフニウムジメチル、
ジメチルシラジル(2-n-プロピル、4-[3’,5’-ジ-イソ-プロピルフェニル]インデニル)2ハフニウムジメチル、
ジメチルシラジル(2-イソ-プロピル、4-[3’,5’-ジ-イソ-プロピルフェニル]インデニル)2ハフニウムジメチル、
ジメチルシラジル(2-n-ブチル、4-[3’,5’-ジ-イソ-プロピルフェニル]インデニル)2ハフニウムジメチル、
ジメチルシラジル(2-イソ-ブチル、4-[3’,5’-ジ-イソ-プロピルフェニル]インデニル)2ハフニウムジメチル、
ジメチルシラジル(2-sec-ブチル、4-[3’,5’-ジ-イソ-プロピルフェニル]インデニル)2ハフニウムジメチル、
ジメチルシラジル(2-tert-ブチル、4-[3’,5’-ジ-イソ-プロピルフェニル]インデニル)2ハフニウムジメチル、
9-シラフルオレンジル(2-エチル、4-[3’,5’-ジ-イソ-プロピルフェニル]インデニル)2ジルコニウムジメチル、
9-シラフルオレンジル(2-n-プロピル、4-[3’,5’-ジ-イソ-プロピルフェニル]インデニル)2ジルコニウムジメチル、
9-シラフルオレンジル(2-イソ-プロピル、4-[3’,5’-ジ-イソ-プロピルフェニル]インデニル)2ジルコニウムジメチル、
9-シラフルオレンジル(2-n-ブチル、4-[3’,5’-ジ-イソ-プロピルフェニル]インデニル)2ジルコニウムジメチル、
9-シラフルオレンジル(2-イソ-ブチル、4-[3’,5’-ジ-イソ-プロピルフェニル]インデニル)2ジルコニウムジメチル、
9-シラフルオレンジル(2-sec-ブチル、4-[3’,5’-ジ-イソ-プロピルフェニル]インデニル)2ジルコニウムジメチル、
9-シラフルオレンジル(2-tert-ブチル、4-[3’,5’-ジ-イソ-プロピルフェニル]インデニル)2ジルコニウムジメチル、
9-シラフルオレンジル(2-エチル、4-[3’,5’-ジ-イソ-プロピルフェニル]インデニル)2ハフニウムジメチル、
9-シラフルオレンジル(2-n-プロピル、4-[3’,5’-ジ-イソ-プロピルフェニル]インデニル)2ハフニウムジメチル、
9-シラフルオレンジル(2-イソ-プロピル、4-[3’,5’-ジ-イソ-プロピルフェニル]インデニル)2ハフニウムジメチル、
9-シラフルオレンジル(2-n-ブチル、4-[3’,5’-ジ-イソ-プロピルフェニル]インデニル)2ハフニウムジメチル、
9-シラフルオレンジル(2-イソ-ブチル、4-[3’,5’-ジ-イソ-プロピルフェニル]インデニル)2ハフニウムジメチル、
9-シラフルオレンジル(2-sec-ブチル、4-[3’,5’-ジ-イソ-プロピルフェニル]インデニル)2ハフニウムジメチル、
9-シラフルオレンジル(2-tert-ブチル、4-[3’,5’-ジ-イソ-プロピルフェニル]インデニル)2ハフニウムジメチル、
ジメチルシラジル(2-メチル、4-[3’,5’-ジ-フェニルフェニル]インデニル)2ジルコニウムニ塩化物、
ジメチルシラジル(2-エチル、4-[3’,5’-ジ-フェニルフェニル]インデニル)2ジルコニウムニ塩化物、
ジメチルシラジル(2-n-プロピル、4-[3’,5’-ジ-フェニルフェニル]インデニル)2ジルコニウムニ塩化物、
ジメチルシラジル(2-イソ-プロピル、4-[3’,5’-ジ-フェニルフェニル]インデニル)2ジルコニウムニ塩化物、
ジメチルシラジル(2-n-ブチル、4-[3’,5’-ジ-フェニルフェニル]インデニル)2ジルコニウムニ塩化物、
ジメチルシラジル(2-イソ-ブチル、4-[3’,5’-ジ-フェニルフェニル]インデニル)2ジルコニウムニ塩化物、
ジメチルシラジル(2-sec-ブチル、4-[3’,5’-ジ-フェニルフェニル]インデニル)2ジルコニウムニ塩化物、
ジメチルシラジル(2-tert-ブチル、4-[3’,5’-ジ-フェニルフェニル]インデニル)2ジルコニウムニ塩化物、
ジメチルシラジル(2-メチル、4-[3’,5’-ジ-フェニルフェニル]インデニル)2ハフニウムニ塩化物、
ジメチルシラジル(2-エチル、4-[3’,5’-ジ-フェニルフェニル]インデニル)2ハフニウムニ塩化物、
ジメチルシラジル(2-n-プロピル、4-[3’,5’-ジ-フェニルフェニル]インデニル)2ハフニウムニ塩化物、
ジメチルシラジル(2-イソ-プロピル、4-[3’,5’-ジ-フェニルフェニル]インデニル)2ハフニウムニ塩化物、
ジメチルシラジル(2-n-ブチル、4-[3’,5’-ジ-フェニルフェニル]インデニル)2ハフニウムニ塩化物、
ジメチルシラジル(2-イソ-ブチル、4-[3’,5’-ジ-フェニルフェニル]インデニル)2ハフニウムニ塩化物、
ジメチルシラジル(2-sec-ブチル、4-[3’,5’-ジ-フェニルフェニル]インデニル)2ハフニウムニ塩化物、
ジメチルシラジル(2-tert-ブチル、4-[3’,5’-ジ-フェニルフェニル]インデニル)2ハフニウムニ塩化物、
9-シラフルオレンジル(2-メチル、4-[3’,5’-ジ-フェニルフェニル]インデニル)2ジルコニウムニ塩化物、
9-シラフルオレンジル(2-エチル、4-[3’,5’-ジ-フェニルフェニル]インデニル)2ジルコニウムニ塩化物、
9-シラフルオレンジル(2-n-プロピル、4-[3’,5’-ジ-フェニルフェニル]インデニル)2ジルコニウムニ塩化物、
9-シラフルオレンジル(2-イソ-プロピル、4-[3’,5’-ジ-フェニルフェニル]インデニル)2ジルコニウムニ塩化物、
9-シラフルオレンジル(2-n-ブチル、4-[3’,5’-ジ-フェニルフェニル]インデニル)2ジルコニウムニ塩化物、
9-シラフルオレンジル(2-イソ-ブチル、4-[3’,5’-ジ-フェニルフェニル]インデニル)2ジルコニウムニ塩化物、
9-シラフルオレンジル(2-sec-ブチル、4-[3’,5’-ジ-フェニルフェニル]インデニル)2ジルコニウムニ塩化物、
9-シラフルオレンジル(2-tert-ブチル、4-[3’,5’-ジ-フェニルフェニル]インデニル)2ジルコニウムニ塩化物、
9-シラフルオレンジル(2-メチル、4-[3’,5’-ジ-フェニルフェニル]インデニル)2ハフニウムニ塩化物、
9-シラフルオレンジル(2-エチル、4-[3’,5’-ジ-フェニルフェニル]インデニル)2ハフニウムニ塩化物、
9-シラフルオレンジル(2-n-プロピル、4-[3’,5’-ジ-フェニルフェニル]インデニル)2ハフニウムニ塩化物、
9-シラフルオレンジル(2イソn-プロピル、4-[3’,5’-ジ-フェニルフェニル]インデニル)2ハフニウムニ塩化物、
9-シラフルオレンジル(2-n-ブチル、4-[3’,5’-ジ-フェニルフェニル]インデニル)2ハフニウムニ塩化物、
9-シラフルオレンジル(2-イソ-ブチル、4-[3’,5’-ジ-フェニルフェニル]インデニル)2ハフニウムニ塩化物、
9-シラフルオレンジル(2-sec-ブチル、4-[3’,5’-ジ-フェニルフェニル]インデニル)2ハフニウムニ塩化物、
9-シラフルオレンジル(2-tert-ブチル、4-[3’,5’-ジ-フェニルフェニル]インデニル)2ハフニウムニ塩化物、
ジメチルシラジル(2-メチル、4-[3’,5’-ジ-フェニルフェニル]インデニル)2ジルコニウムジメチル、
ジメチルシラジル(2-エチル、4-[3’,5’-ジ-フェニルフェニル]インデニル)2ジルコニウムジメチル、
ジメチルシラジル(2-n-プロピル、4-[3’,5’-ジ-フェニルフェニル]インデニル)2ジルコニウムジメチル、
ジメチルシラジル(2-イソ-プロピル、4-[3’,5’-ジ-フェニルフェニル]インデニル)2ジルコニウムジメチル、
ジメチルシラジル(2-n-ブチル、4-[3’,5’-ジ-フェニルフェニル]インデニル)2ジルコニウムジメチル、
ジメチルシラジル(2-イソ-ブチル、4-[3’,5’-ジ-フェニルフェニル]インデニル)2ジルコニウムジメチル、
ジメチルシラジル(2-sec-ブチル、4-[3’,5’-ジ-フェニルフェニル]インデニル)2ジルコニウムジメチル、
ジメチルシラジル(2-tert-ブチル、4-[3’,5’-ジ-フェニルフェニル]インデニル)2ジルコニウムジメチル、
ジメチルシラジル(2-メチル、4-[3’,5’-ジ-フェニルフェニル]インデニル)2ハフニウムジメチル、
ジメチルシラジル(2-エチル、4-[3’,5’-ジ-フェニルフェニル]インデニル)2ハフニウムジメチル、
ジメチルシラジル(2-n-プロピル、4-[3’,5’-ジ-フェニルフェニル]インデニル)2ハフニウムジメチル、
ジメチルシラジル(2-イソ-プロピル、4-[3’,5’-ジ-フェニルフェニル]インデニル)2ハフニウムジメチル、
ジメチルシラジル(2-n-ブチル、4-[3’,5’-ジ-フェニルフェニル]インデニル)2ハフニウムジメチル、
ジメチルシラジル(2-イソ-ブチル、4-[3’,5’-ジ-フェニルフェニル]インデニル)2ハフニウムジメチル、
ジメチルシラジル(2-sec-ブチル、4-[3’,5’-ジ-フェニルフェニル]インデニル)2ハフニウムジメチル、
ジメチルシラジル(2-tert-ブチル、4-[3’,5’-ジ-フェニルフェニル]インデニル)2ハフニウムジメチル、
9-シラフルオレンジル(2-メチル、4-[3’,5’-ジ-フェニルフェニル]インデニル)2ジルコニウムジメチル、
9-シラフルオレンジル(2-エチル、4-[3’,5’-ジ-フェニルフェニル]インデニル)2ジルコニウムジメチル、
9-シラフルオレンジル(2-n-プロピル、4-[3’,5’-ジ-フェニルフェニル]インデニル)2ジルコニウムジメチル、
9-シラフルオレンジル(2-イソ-プロピル、4-[3’,5’-ジ-フェニルフェニル]インデニル)2ジルコニウムジメチル、
9-シラフルオレンジル(2-n-ブチル、4-[3’,5’-ジ-フェニルフェニル]インデニル)2ジルコニウムジメチル、
9-シラフルオレンジル(2-イソ-ブチル、4-[3’,5’-ジ-フェニルフェニル]インデニル)2ジルコニウムジメチル、
9-シラフルオレンジル(2-sec-ブチル、4-[3’,5’-ジ-フェニルフェニル]インデニル)2ジルコニウムジメチル、
9-シラフルオレンジル(2-tert-ブチル、4-[3’,5’-ジ-フェニルフェニル]インデニル)2ジルコニウムジメチル、
9-シラフルオレンジル(2-メチル、4-[3’,5’-ジ-フェニルフェニル]インデニル)2ハフニウムジメチル、
9-シラフルオレンジル(2-エチル、4-[3’,5’-ジ-フェニルフェニル]インデニル)2ハフニウムジメチル、
9-シラフルオレンジル(2-n-プロピル、4-[3’,5’-ジ-フェニルフェニル]インデニル)2ハフニウムジメチル、
9-シラフルオレンジル(2-イソ-プロピル、4-[3’,5’-ジ-フェニルフェニル]インデニル)2ハフニウムジメチル、
9-シラフルオレンジル(2-n-ブチル、4-[3’,5’-ジ-フェニルフェニル]インデニル)2ハフニウムジメチル、
9-シラフルオレンジル(2-イソ-ブチル、4-[3’,5’-ジ-フェニルフェニル]インデニル)2ハフニウムジメチル、
9-シラフルオレンジル(2-sec-ブチル、4-[3’,5’-ジ-フェニルフェニル]インデニル)2ハフニウムジメチル、
9-シラフルオレンジル(2-tert-ブチル、4-[3’,5’-ジ-フェニルフェニル]インデニル)2ハフニウムジメチル、
ジメチルアミドボラン(2-メチル、4-[3’,5’-ジ-t-ブチルフェニル]インデニル)2ジルコニウム二塩化物、
ジメチルアミドボラン(2-エチル、4-[3’,5’-ジ-t-ブチルフェニル]インデニル)2ジルコニウム二塩化物、
ジメチルアミドボラン(2-n-プロピル、4-[3’,5’-ジ-t-ブチルフェニル]インデニル)2ジルコニウム二塩化物、
ジメチルアミドボラン(2-イソ-プロピル、4-[3’,5’-ジ-t-ブチルフェニル]インデニル)2ジルコニウム二塩化物、
ジメチルアミドボラン(2-n-ブチル、4-[3’,5’-ジ-t-ブチルフェニル]インデニル)2ジルコニウム二塩化物、
ジメチルアミドボラン(2-イソ-ブチル、4-[3’,5’-ジ-t-ブチルフェニル]インデニル)2ジルコニウム二塩化物、
ジメチルアミドボラン(2-sec-ブチル、4-[3’,5’-ジ-t-ブチルフェニル]インデニル)2ジルコニウム二塩化物、
ジメチルアミドボラン(2-tert-ブチル、4-[3’,5’-ジ-t-ブチルフェニル]インデニル)2ジルコニウム二塩化物、
ジメチルアミドボラン(2-エチル、4-[3’,5’-ジ-ビス-トリフルオロメチルフェニル]インデニル)2ジルコニウム二塩化物、
ジメチルアミドボラン(2-n-プロピル、4-[3’,5’-ジ-ビス-トリフルオロメチルフェニル]インデニル)2ジルコニウム二塩化物、
ジメチルアミドボラン(2-イソ-プロピル、4-[3’,5’-ジ-ビス-トリフルオロメチルフェニル]インデニル)2ジルコニウム二塩化物、
ジメチルアミドボラン(2-n-ブチル、4-[3’,5’-ジ-ビス-トリフルオロメチルフェニル]インデニル)2ジルコニウム二塩化物、
ジメチルアミドボラン(2-イソ-ブチル、4-[3’,5’-ジ-ビス-トリフルオロメチルフェニル]インデニル)2ジルコニウム二塩化物、
ジメチルアミドボラン(2-sec-ブチル、4-[3’,5’-ジ-ビス-トリフルオロメチルフェニル]インデニル)2ジルコニウム二塩化物、
ジメチルアミドボラン(2-tert-ブチル、4-[3’,5’-ジ-ビス-トリフルオロメチルフェニル]インデニル)2ジルコニウム二塩化物、
ジメチルアミドボラン(2-エチル、4-[3’,5’-ジ-イソ-プロピルフェニル]インデニル)2ジルコニウム二塩化物、
ジメチルアミドボラン(2-n-プロピル、4-[3’,5’-ジ-イソ-プロピルフェニル]インデニル)2ジルコニウム二塩化物、
ジメチルアミドボラン(2-イソ-プロピル、4-[3’,5’-ジ-イソ-プロピルフェニル]インデニル)2ジルコニウム二塩化物、
ジメチルアミドボラン(2-n-ブチル、4-[3’,5’-ジ-イソ-プロピルフェニル]インデニル)2ジルコニウム二塩化物、
ジメチルアミドボラン(2-イソ-ブチル、4-[3’,5’-ジ-イソ-プロピルフェニル]インデニル)2ジルコニウム二塩化物、
ジメチルアミドボラン(2-sec-ブチル、4-[3’,5’-ジ-イソ-プロピルフェニル]インデニル)2ジルコニウム二塩化物、
ジメチルアミドボラン(2-tert-ブチル、4-[3’,5’-ジ-イソ-プロピルフェニル]インデニル)2ジルコニウム二塩化物、
ジメチルアミドボラン(2-メチル、4-[3’,5’-ジ-フェニルフェニル]インデニル)2ジルコニウム二塩化物、
ジメチルアミドボラン(2-エチル、4-[3’,5’-ジ-フェニルフェニル]インデニル)2ジルコニウム二塩化物、
ジメチルアミドボラン(2-n-プロピル、4-[3’,5’-ジ-フェニルフェニル]インデニル)2ジルコニウム二塩化物、
ジメチルアミドボラン(2-イソ-プロピル、4-[3’,5’-ジ-フェニルフェニル]インデニル)2ジルコニウム二塩化物、
ジメチルアミドボラン(2-n-ブチル、4-[3’,5’-ジ-フェニルフェニル]インデニル)2ジルコニウム二塩化物、
ジメチルアミドボラン(2-イソ-ブチル、4-[3’,5’-ジ-フェニルフェニル]インデニル)2ジルコニウム二塩化物、
ジメチルアミドボラン(2-sec-ブチル、4-[3’,5’-ジ-フェニルフェニル]インデニル)2ジルコニウム二塩化物、
ジメチルアミドボラン(2-tert-ブチル、4-[3’,5’-ジ-フェニルフェニル]インデニル)2ジルコニウム二塩化物、
ジメチルアミドボラン(2-メチル、4-[3’,5’-ジ-ブチルフェニル]インデニル)2ジルコニウムジメチル、
ジメチルアミドボラン(2-エチル、4-[3’,5’-ジ-ブチルフェニル]インデニル)2ジルコニウムジメチル、
ジメチルアミドボラン(2-n-プロピル、4-[3’,5’-ジ-ブチルフェニル]インデニル)2ジルコニウムジメチル、
ジメチルアミドボラン(2-イソ-プロピル、4-[3’,5’-ジ-ブチルフェニル]インデニル)2ジルコニウムジメチル、
ジメチルアミドボラン(2-n-ブチル、4-[3’,5’-ジ-ブチルフェニル]インデニル)2ジルコニウムジメチル、
ジメチルアミドボラン(2-イソ-ブチル、4-[3’,5’-ジ-ブチルフェニル]インデニル)2ジルコニウムジメチル、
ジメチルアミドボラン(2-sec-ブチル、4-[3’,5’-ジ-ブチルフェニル]インデニル)2ジルコニウムジメチル、
ジメチルアミドボラン(2-tert-ブチル、4-[3’,5’-ジ-ブチルフェニル]インデニル)2ジルコニウムジメチル、
ジメチルアミドボラン(2-エチル、4-[3’,5’-ビス-トリフルオロメチルフェニル]インデニル)2ジルコニウムジメチル、
ジメチルアミドボラン(2-n-プロピル、4-[3’,5’-ビス-トリフルオロメチルフェニル]インデニル)2ジルコニウムジメチル、
ジメチルアミドボラン(2-イソ-プロピル、4-[3’,5’-ビス-トリフルオロメチルフェニル]インデニル)2ジルコニウムジメチル、
ジメチルアミドボラン(2-n-ブチル、4-[3’,5’-ビス-トリフルオロメチルフェニル]インデニル)2ジルコニウムジメチル、
ジメチルアミドボラン(2-イソ-ブチル、4-[3’,5’-ビス-トリフルオロメチルフェニル]インデニル)2ジルコニウムジメチル、
ジメチルアミドボラン(2-sec-ブチル、4-[3’,5’-ビス-トリフルオロメチルフェニル]インデニル)2ジルコニウムジメチル、
ジメチルアミドボラン(2-tert-ブチル、4-[3’,5’-ビス-トリフルオロメチルフェニル]インデニル)2ジルコニウムジメチル、
ジメチルアミドボラン(2-エチル、4-[3’,5’-ジ-イソ-プロピルフェニル]インデニル)2ジルコニウムジメチル、
ジメチルアミドボラン(2-n-プロピル、4-[3’,5’-ジ-イソ-プロピルフェニル]インデニル)2ジルコニウムジメチル、
ジメチルアミドボラン(2-イソ-プロピル、4-[3’,5’-ジ-イソ-プロピルフェニル]インデニル)2ジルコニウムジメチル、
ジメチルアミドボラン(2-n-ブチル、4-[3’,5’-ジ-イソ-プロピルフェニル]インデニル)2ジルコニウムジメチル、
ジメチルアミドボラン(2-イソ-ブチル、4-[3’,5’-ジ-イソ-プロピルフェニル]インデニル)2ジルコニウムジメチル、
ジメチルアミドボラン(2-sec-ブチル、4-[3’,5’-ジ-イソ-プロピルフェニル]インデニル)2ジルコニウムジメチル、
ジメチルアミドボラン(2-tert-ブチル、4-[3’,5’-ジ-イソ-プロピルフェニル]インデニル)2ジルコニウムジメチル、
ジメチルアミドボラン(2-メチル、4-[3’,5’-ジ-フェニルフェニル]インデニル)2ジルコニウムジメチル、
ジメチルアミドボラン(2-エチル、4-[3’,5’-ジ-フェニルフェニル]インデニル)2ジルコニウムジメチル、
ジメチルアミドボラン(2-n-プロピル、4-[3’,5’-ジ-フェニルフェニル]インデニル)2ジルコニウムジメチル、
ジメチルアミドボラン(2-イソ-プロピル、4-[3’,5’-ジ-フェニルフェニル]インデニル)2ジルコニウムジメチル、
ジメチルアミドボラン(2-n-ブチル、4-[3’,5’-ジ-フェニルフェニル]インデニル)2ジルコニウムジメチル、
ジメチルアミドボラン(2-イソ-ブチル、4-[3’,5’-ジ-フェニルフェニル]インデニル)2ジルコニウムジメチル、
ジメチルアミドボラン(2-sec-ブチル、4-[3’,5’-ジ-フェニルフェニル]インデニル)2ジルコニウムジメチル、
ジメチルアミドボラン(2-tert-ブチル、4-[3’,5’-ジ-フェニルフェニル]インデニル)2ジルコニウムジメチル、
ジイソプロピルアミドボラン(2-メチル、4-[3’,5’-ジ-t-ブチルフェニル]インデニル)2ジルコニウムニ塩化物、
ジイソプロピルアミドボラン(2-エチル、4-[3’,5’-ジ-t-ブチルフェニル]インデニル)2ジルコニウムニ塩化物、
ジイソプロピルアミドボラン(2-n-プロピル、4-[3’,5’-ジ-t-ブチルフェニル]インデニル)2ジルコニウムニ塩化物、
ジイソプロピルアミドボラン(2-イソ-プロピル、4-[3’,5’-ジ-t-ブチルフェニル]インデニル)2ジルコニウムニ塩化物、
ジイソプロピルアミドボラン(2-n-ブチル、4-[3’,5’-ジ-t-ブチルフェニル]インデニル)2ジルコニウムニ塩化物、
ジイソプロピルアミドボラン(2-イソ-ブチル、4-[3’,5’-ジ-t-ブチルフェニル]インデニル)2ジルコニウムニ塩化物、
ジイソプロピルアミドボラン(2-sec-ブチル、4-[3’,5’-ジ-t-ブチルフェニル]インデニル)2ジルコニウムニ塩化物、
ジイソプロピルアミドボラン(2-tert-ブチル、4-[3’,5’-ジ-t-ブチルフェニル]インデニル)2ジルコニウムニ塩化物、
ジイソプロピルアミドボラン(2-エチル、4-[3’,5’-ビス-トリフルオロメチルフェニル]インデニル)2ジルコニウムニ塩化物、
ジイソプロピルアミドボラン(2-n-プロピル、4-[3’,5’-ビス-トリフルオロメチルフェニル]インデニル)2ジルコニウムニ塩化物、
ジイソプロピルアミドボラン(2-イソ-プロピル、4-[3’,5’-ビス-トリフルオロメチルフェニル]インデニル)2ジルコニウムニ塩化物、
ジイソプロピルアミドボラン(2-n-ブチル、4-[3’,5’-ビス-トリフルオロメチルフェニル]インデニル)2ジルコニウムニ塩化物、
ジイソプロピルアミドボラン(2-イソ-ブチル、4-[3’,5’-ビス-トリフルオロメチルフェニル]インデニル)2ジルコニウムニ塩化物、
ジイソプロピルアミドボラン(2-sec-ブチル、4-[3’,5’-ビス-トリフルオロメチルフェニル]インデニル)2ジルコニウムニ塩化物、
ジイソプロピルアミドボラン(2-tert-ブチル、4-[3’,5’-ビス-トリフルオロメチルフェニル]インデニル)2ジルコニウムニ塩化物、
ジイソプロピルアミドボラン(2-エチル、4-[3’,5’-ジ-プロピルフェニル]インデニル)2ジルコニウムニ塩化物、
ジイソプロピルアミドボラン(2-n-プロピル、4-[3’,5’-ジ-プロピルフェニル]インデニル)2ジルコニウムニ塩化物、
ジイソプロピルアミドボラン(2-イソ-プロピル、4-[3’,5’-ジ-プロピルフェニル]インデニル)2ジルコニウムニ塩化物、
ジイソプロピルアミドボラン(2-n-ブチル、4-[3’,5’-ジ-プロピルフェニル]インデニル)2ジルコニウムニ塩化物、
ジイソプロピルアミドボラン(2-イソ-ブチル、4-[3’,5’-ジ-プロピルフェニル]インデニル)2ジルコニウムニ塩化物、
ジイソプロピルアミドボラン(2-sec-ブチル、4-[3’,5’-ジ-プロピルフェニル]インデニル)2ジルコニウムニ塩化物、
ジイソプロピルアミドボラン(2-tert-ブチル、4-[3’,5’-ジ-プロピルフェニル]インデニル)2ジルコニウムニ塩化物、
ジイソプロピルアミドボラン(2-メチル、4-[3’,5’-ジ-フェニルフェニル]インデニル)2ジルコニウムニ塩化物、
ジイソプロピルアミドボラン(2-エチル、4-[3’,5’-ジ-フェニルフェニル]インデニル)2ジルコニウムニ塩化物、
ジイソプロピルアミドボラン(2-n-プロピル、4-[3’,5’-ジ-フェニルフェニル]インデニル)2ジルコニウムニ塩化物、
ジイソプロピルアミドボラン(2-イソ-プロピル、4-[3’,5’-ジ-フェニルフェニル]インデニル)2ジルコニウムニ塩化物、
ジイソプロピルアミドボラン(2-n-ブチル、4-[3’,5’-ジ-フェニルフェニル]インデニル)2ジルコニウムニ塩化物、
ジイソプロピルアミドボラン(2-イソ-ブチル、4-[3’,5’-ジ-フェニルフェニル]インデニル)2ジルコニウムニ塩化物、
ジイソプロピルアミドボラン(2-sec-ブチル、4-[3’,5’-ジ-フェニルフェニル]インデニル)2ジルコニウムニ塩化物、
ジイソプロピルアミドボラン(2-tert-ブチル、4-[3’,5’-ジ-フェニルフェニル]インデニル)2ジルコニウムニ塩化物、
ジイソプロピルアミドボラン(2-メチル、4-[3’,5’-ジ-t-ブチルフェニル]インデニル)2ジルコニウムジメチル、
ジイソプロピルアミドボラン(2-エチル、4-[3’,5’-ジ-t-ブチルフェニル]インデニル)2ジルコニウムジメチル、
ジイソプロピルアミドボラン(2-n-プロピル、4-[3’,5’-ジ-t-ブチルフェニル]インデニル)2ジルコニウムジメチル、
ジイソプロピルアミドボラン(2-イソ-プロピル、4-[3’,5’-ジ-t-ブチルフェニル]インデニル)2ジルコニウムジメチル、
ジイソプロピルアミドボラン(2-n-ブチル、4-[3’,5’-ジ-t-ブチルフェニル]インデニル)2ジルコニウムジメチル、
ジイソプロピルアミドボラン(2-イソ-ブチル、4-[3’,5’-ジ-t-ブチルフェニル]インデニル)2ジルコニウムジメチル、
ジイソプロピルアミドボラン(2-sec-ブチル、4-[3’,5’-ジ-t-ブチルフェニル]インデニル)2ジルコニウムジメチル、
ジイソプロピルアミドボラン(2-tert-ブチル、4-[3’,5’-ジ-t-ブチルフェニル]インデニル)2ジルコニウムジメチル、
ジイソプロピルアミドボラン(2-エチル、4-[3’,5’-ビス-トリフルオロメチルフェニル]インデニル)2ジルコニウムジメチル、
ジイソプロピルアミドボラン(2-n-プロピル、4-[3’,5’-ビス-トリフルオロメチルフェニル]インデニル)2ジルコニウムジメチル、
ジイソプロピルアミドボラン(2-イソ-プロピル、4-[3’,5’-ビス-トリフルオロメチルフェニル]インデニル)2ジルコニウムジメチル、
ジイソプロピルアミドボラン(2-n-ブチル、4-[3’,5’-ビス-トリフルオロメチルフェニル]インデニル)2ジルコニウムジメチル、
ジイソプロピルアミドボラン(2-イソ-ブチル、4-[3’,5’-ビス-トリフルオロメチルフェニル]インデニル)2ジルコニウムジメチル、
ジイソプロピルアミドボラン(2-sec-ブチル、4-[3’,5’-ビス-トリフルオロメチルフェニル]インデニル)2ジルコニウムジメチル、
ジイソプロピルアミドボラン(2-tert-ブチル、4-[3’,5’-ビス-トリフルオロメチルフェニル]インデニル)2ジルコニウムジメチル、
ジイソプロピルアミドボラン(2-エチル、4-[3’,5’-ジ-イソ-プロピルオロメチルフェニル]インデニル)2ジルコニウムジメチル、
ジイソプロピルアミドボラン(2-n-プロピル、4-[3’,5’-ジ-イソ-プロピルオロメチルフェニル]インデニル)2ジルコニウムジメチル、
ジイソプロピルアミドボラン(2-イソ-プロピル、4-[3’,5’-ジ-イソ-プロピルオロメチルフェニル]インデニル)2ジルコニウムジメチル、
ジイソプロピルアミドボラン(2-n-ブチル、4-[3’,5’-ジ-イソ-プロピルオロメチルフェニル]インデニル)2ジルコニウムジメチル、
ジイソプロピルアミドボラン(2-イソ-ブチル、4-[3’,5’-ジ-イソ-プロピルオロメチルフェニル]インデニル)2ジルコニウムジメチル、
ジイソプロピルアミドボラン(2-sec-ブチル、4-[3’,5’-ジ-イソ-プロピルオロメチルフェニル]インデニル)2ジルコニウムジメチル、
ジイソプロピルアミドボラン(2-tert-ブチル、4-[3’,5’-ジ-イソ-プロピルオロメチルフェニル]インデニル)2ジルコニウムジメチル、
ジイソプロピルアミドボラン(2-メチル、4-[3’,5’-ジ-フェニルフェニル]インデニル)2ジルコニウムジメチル、
ジイソプロピルアミドボラン(2-エチル、4-[3’,5’-ジ-フェニルフェニル]インデニル)2ジルコニウムジメチル、
ジイソプロピルアミドボラン(2-n-プロピル、4-[3’,5’-ジ-フェニルフェニル]インデニル)2ジルコニウムジメチル、
ジイソプロピルアミドボラン(2-イソ-プロピル、4-[3’,5’-ジ-フェニルフェニル]インデニル)2ジルコニウムジメチル、
ジイソプロピルアミドボラン(2-n-ブチル、4-[3’,5’-ジ-フェニルフェニル]インデニル)2ジルコニウムジメチル、
ジイソプロピルアミドボラン(2-イソ-ブチル、4-[3’,5’-ジ-フェニルフェニル]インデニル)2ジルコニウムジメチル、
ジイソプロピルアミドボラン(2-sec-ブチル、4-[3’,5’-ジ-フェニルフェニル]インデニル)2ジルコニウムジメチル、
ジイソプロピルアミドボラン(2-tert-ブチル、4-[3’,5’-ジ-フェニルフェニル]インデニル)2ジルコニウムジメチル、
ビス(トリメチルシリル)アミドボラン(2-メチル、4-[3’,5’-ジ-t-ブチルフェニル]インデニル)2ジルコニウムニ塩化物、
ビス(トリメチルシリル)アミドボラン(2-エチル、4-[3’,5’-ジ-t-ブチルフェニル]インデニル)2ジルコニウムニ塩化物、
ビス(トリメチルシリル)アミドボラン(2-n-プロピル、4-[3’,5’-ジ-t-ブチルフェニル]インデニル)2ジルコニウムニ塩化物、
ビス(トリメチルシリル)アミドボラン(2-イソ-プロピル、4-[3’,5’-ジ-t-ブチルフェニル]インデニル)2ジルコニウムニ塩化物、
ビス(トリメチルシリル)アミドボラン(2-n-ブチル、4-[3’,5’-ジ-t-ブチルフェニル]インデニル)2ジルコニウムニ塩化物、
ビス(トリメチルシリル)アミドボラン(2-イソ-ブチル、4-[3’,5’-ジ-t-ブチルフェニル]インデニル)2ジルコニウムニ塩化物、
ビス(トリメチルシリル)アミドボラン(2-sec-ブチル、4-[3’,5’-ジ-t-ブチルフェニル]インデニル)2ジルコニウムニ塩化物、
ビス(トリメチルシリル)アミドボラン(2-tert-ブチル、4-[3’,5’-ジ-t-ブチルフェニル]インデニル)2ジルコニウムニ塩化物、
ビス(トリメチルシリル)アミドボラン(2-エチル、4-[3’,5’-ビス-トリフルオロメチルフェニル]インデニル)2ジルコニウムニ塩化物、
ビス(トリメチルシリル)アミドボラン(2-n-プロピル、4-[3’,5’-ビス-トリフルオロメチルフェニル]インデニル)2ジルコニウムニ塩化物、
ビス(トリメチルシリル)アミドボラン(2-イソ-プロピル、4-[3’,5’-ビス-トリフルオロメチルフェニル]インデニル)2ジルコニウムニ塩化物、
ビス(トリメチルシリル)アミドボラン(2-n-ブチル、4-[3’,5’-ビス-トリフルオロメチルフェニル]インデニル)2ジルコニウムニ塩化物、
ビス(トリメチルシリル)アミドボラン(2-イソ-ブチル、4-[3’,5’-ビス-トリフルオロメチルフェニル]インデニル)2ジルコニウムニ塩化物、
ビス(トリメチルシリル)アミドボラン(2-sec-ブチル、4-[3’,5’-ビス-トリフルオロメチルフェニル]インデニル)2ジルコニウムニ塩化物、
ビス(トリメチルシリル)アミドボラン(2-tert-ブチル、4-[3’,5’-ビス-トリフルオロメチルフェニル]インデニル)2ジルコニウムニ塩化物、
ビス(トリメチルシリル)アミドボラン(2-エチル、4-[3’,5’-ジ-イソ-プロピルフェニル]インデニル)2ジルコニウムニ塩化物、
ビス(トリメチルシリル)アミドボラン(2-n-プロピル、4-[3’,5’-ジ-イソ-プロピルフェニル]インデニル)2ジルコニウムニ塩化物、
ビス(トリメチルシリル)アミドボラン(2-イソ-プロピル、4-[3’,5’-ジ-イソ-プロピルフェニル]インデニル)2ジルコニウムニ塩化物、
ビス(トリメチルシリル)アミドボラン(2-n-ブチル、4-[3’,5’-ジ-イソ-プロピルフェニル]インデニル)2ジルコニウムニ塩化物、
ビス(トリメチルシリル)アミドボラン(2-イソ-ブチル、4-[3’,5’-ジ-イソ-プロピルフェニル]インデニル)2ジルコニウムニ塩化物、
ビス(トリメチルシリル)アミドボラン(2-sec-ブチル、4-[3’,5’-ジ-イソ-プロピルフェニル]インデニル)2ジルコニウムニ塩化物、
ビス(トリメチルシリル)アミドボラン(2-tert-ブチル、4-[3’,5’-ジ-イソ-プロピルフェニル]インデニル)2ジルコニウムニ塩化物、
ビス(トリメチルシリル)アミドボラン(2-メチル、4-[3’,5’-ジ-フェニルフェニル]インデニル)2ジルコニウムニ塩化物、
ビス(トリメチルシリル)アミドボラン(2-エチル、4-[3’,5’-ジ-フェニルフェニル]インデニル)2ジルコニウムニ塩化物、
ビス(トリメチルシリル)アミドボラン(2-n-プロピル、4-[3’,5’-ジ-フェニルフェニル]インデニル)2ジルコニウムニ塩化物、
ビス(トリメチルシリル)アミドボラン(2-イソ-プロピル、4-[3’,5’-ジ-フェニルフェニル]インデニル)2ジルコニウムニ塩化物、
ビス(トリメチルシリル)アミドボラン(2-n-ブチル、4-[3’,5’-ジ-フェニルフェニル]インデニル)2ジルコニウムニ塩化物、
ビス(トリメチルシリル)アミドボラン(2-イソ-ブチル、4-[3’,5’-ジ-フェニルフェニル]インデニル)2ジルコニウムニ塩化物、
ビス(トリメチルシリル)アミドボラン(2-sec-ブチル、4-[3’,5’-ジ-フェニルフェニル]インデニル)2ジルコニウムニ塩化物、
ビス(トリメチルシリル)アミドボラン(2-tert-ブチル、4-[3’,5’-ジ-フェニルフェニル]インデニル)2ジルコニウムニ塩化物、
ビス(トリメチルシリル)アミドボラン(2-メチル、4-[3’,5’-ジ-t-ブチルフェニル]インデニル)2ジルコニウムジメチル、
ビス(トリメチルシリル)アミドボラン(2-エチル、4-[3’,5’-ジ-t-ブチルフェニル]インデニル)2ジルコニウムジメチル、
ビス(トリメチルシリル)アミドボラン(2-n-プロピル、4-[3’,5’-ジ-t-ブチルフェニル]インデニル)2ジルコニウムジメチル、
ビス(トリメチルシリル)アミドボラン(2-イソ-プロピル、4-[3’,5’-ジ-t-ブチルフェニル]インデニル)2ジルコニウムジメチル、
ビス(トリメチルシリル)アミドボラン(2-n-ブチル、4-[3’,5’-ジ-t-ブチルフェニル]インデニル)2ジルコニウムジメチル、
ビス(トリメチルシリル)アミドボラン(2-イソ-ブチル、4-[3’,5’-ジ-t-ブチルフェニル]インデニル)2ジルコニウムジメチル、
ビス(トリメチルシリル)アミドボラン(2-sec-ブチル、4-[3’,5’-ジ-t-ブチルフェニル]インデニル)2ジルコニウムジメチル、
ビス(トリメチルシリル)アミドボラン(2-tert-ブチル、4-[3’,5’-ジ-t-ブチルフェニル]インデニル)2ジルコニウムジメチル、
ビス(トリメチルシリル)アミドボラン(2-エチル、4-[3’,5’-ビス-トリフルオロメチルフェニル]インデニル)2ジルコニウムジメチル、
ビス(トリメチルシリル)アミドボラン(2-n-プロピル、4-[3’,5’-ビス-トリフルオロメチルフェニル]インデニル)2ジルコニウムジメチル、
ビス(トリメチルシリル)アミドボラン(2-イソ-プロピル、4-[3’,5’-ビス-トリフルオロメチルフェニル]インデニル)2ジルコニウムジメチル、
ビス(トリメチルシリル)アミドボラン(2-n-ブチル、4-[3’,5’-ビス-トリフルオロメチルフェニル]インデニル)2ジルコニウムジメチル、
ビス(トリメチルシリル)アミドボラン(2-イソ-ブチル、4-[3’,5’-ビス-トリフルオロメチルフェニル]インデニル)2ジルコニウムジメチル、
ビス(トリメチルシリル)アミドボラン(2-sec-ブチル、4-[3’,5’-ビス-トリフルオロメチルフェニル]インデニル)2ジルコニウムジメチル、
ビス(トリメチルシリル)アミドボラン(2-tert-ブチル、4-[3’,5’-ビス-トリフルオロメチルフェニル]インデニル)2ジルコニウムジメチル、
ビス(トリメチルシリル)アミドボラン(2-エチル、4-[3’,5’-ジ-イソ-プロピルフェニル]インデニル)2ジルコニウムジメチル、
ビス(トリメチルシリル)アミドボラン(2-n-プロピル、4-[3’,5’-ジ-イソ-プロピルフェニル]インデニル)2ジルコニウムジメチル、
ビス(トリメチルシリル)アミドボラン(2-イソ-プロピル、4-[3’,5’-ジ-イソ-プロピルフェニル]インデニル)2ジルコニウムジメチル、
ビス(トリメチルシリル)アミドボラン(2-n-ブチル、4-[3’,5’-ジ-イソ-プロピルフェニル]インデニル)2ジルコニウムジメチル、
ビス(トリメチルシリル)アミドボラン(2-イソ-ブチル、4-[3’,5’-ジ-イソ-プロピルフェニル]インデニル)2ジルコニウムジメチル、
ビス(トリメチルシリル)アミドボラン(2-sec-ブチル、4-[3’,5’-ジ-イソ-プロピルフェニル]インデニル)2ジルコニウムジメチル、
ビス(トリメチルシリル)アミドボラン(2-tert-ブチル、4-[3’,5’-ジ-イソ-プロピルフェニル]インデニル)2ジルコニウムジメチル、
ビス(トリメチルシリル)アミドボラン(2-メチル、4-[3’,5’-ジ-フェニルフェニル]インデニル)2ジルコニウムジメチル、
ビス(トリメチルシリル)アミドボラン(2-エチル、4-[3’,5’-ジ-フェニルフェニル]インデニル)2ジルコニウムジメチル、
ビス(トリメチルシリル)アミドボラン(2-n-プロピル、4-[3’,5’-ジ-フェニルフェニル]インデニル)2ジルコニウムジメチル、
ビス(トリメチルシリル)アミドボラン(2-イソ-プロピル、4-[3’,5’-ジ-フェニルフェニル]インデニル)2ジルコニウムジメチル、
ビス(トリメチルシリル)アミドボラン(2-n-ブチル、4-[3’,5’-ジ-フェニルフェニル]インデニル)2ジルコニウムジメチル、
ビス(トリメチルシリル)アミドボラン(2-イソ-ブチル、4-[3’,5’-ジ-フェニルフェニル]インデニル)2ジルコニウムジメチル、
ビス(トリメチルシリル)アミドボラン(2-sec-ブチル、4-[3’,5’-ジ-フェニルフェニル]インデニル)2ジルコニウムジメチル、
ビス(トリメチルシリル)アミドボラン(2-tert-ブチル、4-[3’,5’-ジ-フェニルフェニル]インデニル)2ジルコニウムジメチル。
【００７６】
（活性剤および活性化の方法）
上述の金属化合物は、オレフィンの重合触媒系を形成するために、好適には一つ以上の活性剤と結合する。用語「共（助）触媒」および「活性剤」は、本明細書では互換的に使用され、上述した本発明の触媒化合物のいずれをも活性化することが可能な、いずれの化合物または成分または方法であると定義される。活性剤の非制限的な例は、非配位イオン活性剤またはイオン化活性剤またはルイス塩基、アルミニウム・アルキル、従来型共触媒およびこれらの結合物を含む他のいずれの化合物を含んでも良く、これらは中性の触媒化合物を触媒活性なカチオンへ変換することができる。アルモキサンまたは修正アルモキサンを活性剤として使用する事、および／またはイオン化活性剤、中性のまたはイオンの活性剤を使用する事もまた、本発明の範囲内である。これらは、たとえば、トリ（n-ブチル）アンモニウム・テトラキス（ペンタフルオロフェニル）ボロン、トリスパーフルオロフェニル・ボロン・メタロイド前駆体またはトリスパーフルオロナフチル・ボロン・メタロイド前駆体、ポリハロゲン化ヘテロボラン・アニオン（WO98/43983）またはこれらの結合であり、これらは触媒金属化合物をイオン化する。
【００７７】
一つの実施形態において、活性プロトンを含まないイオン化イオン化合物を使用し、触媒カチオンおよび非配位アニオンを生成することが可能な活性化方法も検討されていて、EP-A-0426637、EP-A-0573403およびUS特許番号5,387,568に記載されている。
【００７８】
非配位アニオンによって活性化されたメタロセン・カチオンからなる配位重合のイオン触媒の説明は、EP-A-0277003、EP-A-0277004およびUS特許番号5,198401およびWO-A-92/00333の初期の研究に現れている。メタロセン（ビスCpおよびモノCp）がアニオン前駆体によってプロトン付加された好適な生成方法を教えていて、その結果、アルキル／水素化物群が、それをカチオン的および非配位アニオンによって釣り合った電荷の両方にする遷移金属から抽出される。用語「非配位アニオン」は、前記カチオンに配位しないか前記カチオンに弱く配位するのみであるかのどちらかであるアニオンを意味し、その結果中性ルイス酸塩基によって置換される傾向が十分にある。「互換性」非配位アニオンとは、最初に形成された錯体が分解するとき中性化しないものである。さらに、そのアニオンは、アニオン置換基やフラグメントをカチオンへ移動させない。というのは、それは、中性の４配位メタロセン化合物およびアニオンからの中性副生成物を形成させないからである。本発明による有用な非配位アニオンは、互換性があり、そのイオン電荷をバランスさせるという意味においてメタロセンカチオンを安定化させ、さらに重合中にエチレン的にまたはアセチレン的に不飽和なモノマーによって置換可能にするために、充分な不安定性を維持するアニオンである。
【００７９】
活性プロトンを含まないが活性メタロセンカチオンおよび非配位アニオンの両方を生成可能なイオン化合物をイオン化する用途はまた周知である。EP-A-0426637およびEP-A-0573403を参照のこと。イオン性触媒を作る付加的方法は、初期は中性ルイス酸であるが、メタロセン化合物とのイオン化反応でカチオンとアニオンとを形成するイオン化アニオン前駆体を用いる。たとえば、トリス（ペンタフルオロフェニル）ボロンの使用である。EP-A-0520732を参照のこと。付加重合用のイオン性触媒はまた、アニオン基とともに金属酸化物基を含むアニオン前駆体による遷移金属化合物の金属中心の酸化によって、製造可能である。EP-A-0495375を参照のこと。
【００８０】
金属配位子は、標準条件の下でイオン化抽出することができないハロゲン部分（たとえば、ビスシクロペンタジエニル・ジルコニウム・ジクロライド）を含む場合、有機金属化合物（たとえば、リチウムまたはアルミニウム水素化物またはアルキル、アルキル類、アルキルアルモキサン、グリニャール試薬など）との既知のアルキル化反応を経て、それらを変換することができる。活性化アニオン化合物の付加前または付加と一緒に、ジハロ置換メタロセン化合物とアルキル・アルミニウム化合物の反応を記載しているその場（insitu）プロセスに関して、EP-A-0500944およびEP-A1-0570982を参照のこと。
【００８１】
好適な活性剤は次のヨーロッパ公開に記載された活性剤を含む。EP-A-0570982、EP-A-0520732、EP-A-0495375、EP-B1-0500944、EP-A-0277003およびEP-A-0277004、およびU.S.特許番号5,153,157、5,198,401、5,066,741、5,206,197、5,241,025、5,384,299および5,502,124。
【００８２】
他の活性剤はPCT公開WO98/057515に記載された活性剤を含む。トリス(2,2’,2”-ノナフルオロビフェニール)フルオロアルミネートを含む。
【００８３】
活性剤の結合も本発明によって検討される。たとえば、アルモキサンとイオン化活性剤の結合である。たとえばEP-B10573120、PCT公開WO94/07928およびWO95/14044およびU.S.番号5,153,157および5,453,410を見よ。
【００８４】
WO98/09996は、過塩素酸塩、過ヨウ素酸塩およびヨウ素酸塩（それらの水和物を含む）を有する活性化メタロセン触媒化合物を記載している。WO98/30602およびWO98/30603は、巨大配位子メタロセン触媒用の活性剤として、リチウム(2,2’-ビスフェニル-ジトリメチルシリケート)・4THFの使用を記載している。WO99/18135は、有機ボロン・アルミニウム活性剤の使用を記載している。EP-B1-0781299は、非配位互換性アニオンと結合したシリリウム塩を使うことを記載している。中性メタロセン触媒化合物または前駆体をオレフィンを重合することが可能なメタロセン型カチオンへ精製するための活性化方法として、たとえば、照射電子化学酸化、およびそれらの類似物の使用のような活性化の方法も検討されている。他の活性剤または方法はたとえば、U.S.特許番号.5,849,852,5,859,653および5,869,723およびWO98/32775,WO99/42467（ジオクタデシルメチルアンモニウム-ビス（トリス（ペンタフルオロフェニル）ボラン）ベンジミダゾライド）に記載されている。
【００８５】
アルモキサンおよび修正アルモキサン類を生成するための種々の方法があり、その非制限的な例は、US特許番号4,665,208、4,952,540、5,091,352、5,206,199、5,204,419、4874,734、4,924,018、4,908,463、4,968,827、5,308,815、5,329,032、5,248,801、5,235,081、5,157,137、5,103,031、5,391,793、5,391,529、5,693,838、5,731,253、5,731,451、5,744,656、5,847,177、5,854,166、5,856,256および5,939,346、およびヨーロッパ公開EP-A-0561476、EP-B1-0279586、EP-A-0594-218およびEP-B1-0586665、およびPCT公開WO94/10180に記載されている。視覚的に透明なメチルアルモキサンを使うことは好適である。濁ったまたはゲル状のアルモキサンは、透明な溶液を生成するために、フィルターをかけることができる。または透明なアルモキサンを濁った溶液から静かに注ぐこともできる。
【００８６】
活性剤（または捕捉剤）として有用な有機アルミニウム化合物は、トリメチルアルミニウム、トリエチルアルミニウム、トリイソブチルアルミニウム、トリ-n-ヘキシルアルミニウム、トリ-n-オクチルアルミニウムおよびこれらの類似物を含む。
【００８７】
一般に、金属化合物と活性剤との結合物は約1000:1〜約0.5:1の比率で結合する。好適な実施形態において、金属化合物と活性剤は約300:1〜約1:1、好適には約150:1〜約1:1の比率で結合する。ボラン、ボレート、アルミネートなどに関して、この比率は好適には約1:1〜約10:1、またアルキル・アルミニウム化合物（たとえば、水と結合したジメチル・アルミニウム・クロライド）に関して、この比率は好適には約0.5:1〜約10:1である。
【００８８】
（重合プロセス）
上述の触媒および触媒系は溶液、ガスまたはスラリーの重合プロセスまたはこれらの組合せの使用にとって適切である。
【００８９】
一つの実施形態において、本発明は、溶液、スラリーまたは気相の重合反応を指向している。この重合反応は、２〜３０個の炭素原子、好適には２〜２０個の炭素原子、もっと好適には２〜１８個の炭素原子を持つ３つ以上のモノマーを含む混合原料とプロピレンの重合を含む。別の実施形態において、プロピレンのホモポリマーおよびプロピレンと上述の混合モノマー原料とのコポリマーの両方が生成される。
【００９０】
（気相重合）
通常気相重合プロセスにおいて、リアクター・システム、循環ガス流れ、リサイクル流れとして知られる他のものまたは流動化媒体の循環の一部は、重合化の熱によってリアクター中で熱せられる所で、連続的な循環が使われる。この熱は、リアクターの外側の冷却システムによる循環の別の一部において、リサイクル組成物から取り除かれる。一般に、ポリマーを生成するガス流動床プロセスにおいて、一つ以上のモノマーを含むガス流れは、反応性条件下で触媒の存在において流動床を通して連続的に循環される。このガス流れは流動床から回収され、リアクターへリサイクルされる。同時に、ポリマー生成物はリアクターから回収され、重合したモノマーを置き換えるために新鮮なモノマーが付加される。（たとえば、US特許番号4,543,399、4,588,790、5,028,670、5,317,036、5,352,749、5,405,922、5,436,304、5,453,471、5,462,999、5,616,661および5,668,228を見よ。
【００９１】
気相プロセスのリアクター圧力は、約10psig（69kPa）〜約500psig（3448kPA）、好適には約100psig（690kPa）〜約500psig（3448kPA）、好適には約200psig（1379kPa）〜約400psig（2759kPA）の範囲内において、もっと好適には約250psig（1724kPa）〜約350psig（2414kPA）の範囲内において、変化しても良い。
【００９２】
気相プロセスのリアクター温度は、約30℃〜約120℃、好適には約60℃〜約115℃、もっと好適には約70℃〜約110℃の範囲内において、および最適には約70℃〜約95℃の範囲内において、変化しても良い。
【００９３】
好適な実施形態において、本発明において用いられるリアクターは有能であり、本発明のプロセスは、時間当たり500ポンド(227Kg/hr)〜約200,000ポンド／時間(90,900Kg/hr)のポリマーを生成する。または、好適には1000ポンド／時間(455Kg/hr)以上、もっと好適には25,000ポンド／時間(11,300Kg/hr)以上、さらにもっと好適には35,000ポンド／時間(15,900Kg/hr)以上、さらにもっと好適には50,000ポンド／時間(22,700Kg/hr)以上、および好適には65,000ポンド／時間(29,000Kg/hr)〜約100,000ポンド／時間(45,500Kg/hr)、および最適には100,000ポンド／時間(45,500Kg/hr)以上の高級ポリマーを生成する。
【００９４】
本発明のプロセスによって意図される他の気相プロセスはUS特許番号5,627,242、5,665,818および5,677,375、またヨーロッパ公開EP-A-0794200、EP-A-0802202およびEP-B-634421に記載されたプロセスを含む。
【００９５】
別の好適な実施形態において、触媒系は液体形態であり、樹脂粒子傾斜ゾーンで気相リアクターへ導入される。粒子傾斜ゾーンで流動床重合へ液体触媒系を導入する方法に関する情報に関しては、US5,693,727を見よ。
【００９６】
（スラリー相重合）
スラリー重合プロセスは一般に、約1〜約50気圧（15psi〜735psi、103kPa〜5068kPa）の範囲内およびそれ以上の範囲においても、また0℃〜約120℃の範囲内の温度において使用する。スラリー重合プロセスにおいて、固体や粒子状ポリマーの懸濁液は、触媒と一緒にプロピレンおよびコモノマーが付加される液状重合希釈媒体中で形成される。希釈剤を含む懸濁液は断続的にまたは連続的に、リアクターから取り除かれる。そのリアクターにおいて、揮発性成分がポリマーから分離され、オプションとして蒸留後に、リアクターへリサイクルされる。重合媒体中で使われる液状希釈剤は通常、3〜7個の炭素原子を持つアルカン、好適には分岐状アルカンである。使われる媒体重合条件下で液体で、相対的に不活性であるべきである。プロパン媒体が使われる時、そのプロセスは反応希釈剤の臨海温度および圧力以上で行なわれなければならない。好適には、ヘキサンまたはイソブタン媒体が使われる。好適な実施形態において、液体プロピレンが重合媒体として使われる。
【００９７】
一つの実施形態において、本発明の好適な重合技術は粒子形態重合、またはスラリープロセスと呼ばれ、その温度は、ポリマーが溶液中に入る温度以下に保持される。このような技術は技術的には周知で、たとえばUS特許番号3,248,179に記載されている。粒子形態プロセスの好適な温度は約185°F（85℃）〜230°F（110℃）の範囲内である。スラリープロセスに関して２つの好適な重合方法はループリアクターを使う方法であり、直列の、または並行の、またはこれらの組合わせの複数のかくはんリアクターを使う方法である。スラリープロセスの非制限的な例は連続ループまたはかくはん槽プロセスを含む。また、スラリープロセスの他の例はUS特許番号4,613,484に記載されている。
【００９８】
別の実施形態において、スラリープロセスはループリアクター内で連続的に行なわれる。イソブタン中のスラリーとしての、またはドライ・フリー流動粉末としての触媒はリアクターループに規則的に注入され、そのリアクターループはそれ自体、モノマーおよびコモノマーを含むイソブタンの希釈液において、ポリマー粒子を成長させる循環スラリーで満たされる。オプションとして、分子量コントロールのために水素が付加されても良い。このリアクターは約525psig〜625psig（3620kPa〜4309kPa）の圧力および約140°F〜約220°F（約60℃〜約104℃）の範囲の温度で保持される。リアクターの大部分は二重被覆パイプ方式であるから、反応熱はループ壁を通して取り除かれる。スラリーは、規則的な間隔でリアクターから出て、イソブタン希釈剤やすべての未反応モノマーおよびコモノマーの除去のために次々に、連続的に加熱低圧フラッシュ容器、回転ドライヤーおよび窒素パージ・カラムへ入っていく。この後、生ずる炭化水素フリーの粉末は種々の用途に使用するために化合される。
【００９９】
別の実施形態において、本発明のスラリープロセスで使われるリアクターは有用であり、本発明のプロセスは、時間当たり2000ポンド(907Kg/hr)以上、もっと好適には5,000ポンド／時間(2268Kg/hr)以上、および最適には10,000ポンド／時間(4540Kg/hr)以上のポリマーを生成する。別の実施形態において、本発明のプロセスにおいて使われるスラリー・リアクターは、時間当たり15、000ポンド(6804Kg/hr)以上、好適には25,000ポンド／時間(11,340Kg/hr)〜約100,000ポンド／時間(45,500Kg/hr)のポリマーを生成する。
【０１００】
本発明のスラリープロセスにおける別の実施形態において、全リアクター圧力は、約400psig（2758kPa）〜約800psig（5516kPA）、好適には約450psig（3103kPa）〜約700psig（4827kPA）、もっと好適には500psig（3448kPa）〜約650psig（4482kPA）、最適には約525psig（3620kPa）〜625psig（4309kPA）、の範囲である。
【０１０１】
本発明のスラリープロセスにおけるさらに別の実施形態において、リアクターの液体媒体において支配的なモノマーの濃度は、約1〜10重量パーセント、好適には約2〜7重量パーセント、もっと好適には約2.5〜6重量パーセント、最適には約3〜6重量パーセントの範囲である。
【０１０２】
本発明の別のプロセスは、このプロセス、好適には、たとえば、トリエチルアルミニウム、トリメチルアルミニウム、トリイソブチルアルミニウムおよびトリ-n-ヘキシルアルミニウムおよびジエチル・アルミニウム・クロライド、ジブチル亜鉛およびこれらの類似物のような、どんな捕捉剤も存在しないか実質的にない状態で、スラリーまたは気相プロセスが行なわれる場合である。このプロセスはPCT公開WO96/08520およびUS特許番号5,712,352に記載されている。
【０１０３】
別の実施形態において、プロセスは捕捉剤を有して行なわれる。典型的な捕捉剤はトリメチルアルミニウム、トリイソブチルアルミニウム、および過剰のアルモキサンまたは修正アルモキサンを含む。
【０１０４】
（均質または液相重合）
本発明に記載された触媒は、均質溶液プロセスにおいて良好に使うこともできる。一般にこれは連続リアクターにおける重合を含み、このリアクター中で、形成されるポリマー、および開始モノマーとコモノマー、および供給される触媒原料は、濃度勾配を避けるためにまたは減少させるためにかくはんされる。この適切なプロセスは、10〜3000バール(100〜30,000MPa)の高圧においてポリマーの融点以上で行なわれる。
【０１０５】
これらのプロセスの各々は、単独の、または並列の、または連続するリアクターにおいて使うことも可能である。この液状プロセスは、適切な希釈剤または溶媒中においてオレフィンのモノマーおよびコモノマーを上述の触媒系と接触すること、および前記モノマーを所望のポリマーを生成するために充分な時間、反応させることを含む。ヒドロカルビル溶媒は適切であり、脂肪族および芳香族のアルカン（たとえば、ヘキサン）は好適である。
【０１０６】
一般的に言えば、重合反応温度は40℃〜250℃で変えることができる。好適には重合反応温度は60℃〜220℃である。圧力も約1mmHg〜2500バール(25000MPa)、好適には0.1バール〜1600バール(1〜16000MPa)、最適には1.0バール〜500バール(10〜5000MPa)、で変えることができる。
【０１０７】
連続かくはん槽リアクター、または直列のまたは並列の一つより多くのリアクター中でこのプロセスを行なうことができる。これらのリアクターは内部冷却を有しても良いし、なくても良い。またモノマー原料は冷蔵されても良いし、されなくても良い。一般的プロセス条件に関しては、US特許5,001,205の一般的開示を参照のこと。また、国際出願WO96/33227およびWO97/22639を参照のこと。すべての文書は、重合プロセス、メタロセン選択および有用な捕捉化合物の説明に関して、参照することにより本明細書に含まれる。
【０１０８】
（ポリマーの形成）
本発明のポリマー組成物を、ポリプロピレンが使われるどんな用途においても、使っても良い。たとえば、フィルム、繊維、インジェクション成形製品、ブロー成形製品、熱成形製品、接着剤、織布、不織布、耐衝撃性改質などのための他のポリマーとのブレンドのような、成形製品や押出し製品である。
【０１０９】
もちろん、上述の実施形態において広い範囲の変更や改質を使うことが可能であるということを理解するべきである。それゆえ、前述の内容は、本発明を限定するというよりもむしろ例証であって、本発明を定義する請求項はすべての均等なものを含む、と考えるべきである。たとえば、当業者は、特定の性質を増大するために添加剤を使用すること、それらが個々の成分を処理する結果として存在していることを良く知っている。組込まれる添加剤は、たとえば、不燃剤、抗酸化剤、可塑剤、色素、加硫または硬化剤、加硫または硬化促進剤、硬化抑制剤、プロセス補助剤、難燃剤、粘着性樹脂、染料、ワックス、熱安定剤、光安定剤、ブロッキング防止剤、およびこれらのいずれの組合せ物である。これらの化合物は充填剤および／または繊維強化材料（粒状物、繊維状物、粉末状物を含む）を含んでも良い。これらは、カーボン・ブラック、粘土、滑石、炭酸カルシウム、雲母、シリカ、珪酸、二酸化チタニウム、硫酸バリウム、砂、ガラス・ビーズ、鉱物骨材、およびこれらの組合せ物、およびこれらの類似物を含む。特性を増大するために使うこともできる他の添加剤はブロッキング防止剤、着色剤を含む。潤滑剤、離型剤、および人工降雨剤も使っても良い。ここに記載されたものは、本発明で使うことができるすべての種類の添加剤を含むんでいることを意図していない。この開示を読むときに、当業者は、この組成物の特性を増大するために他の添加剤も使うことができるということを理解する。
【０１１０】
上述のコポリマーとブレンドされる粘着性樹脂は、技術的に通常使用されるものである。実例は、脂肪族炭化水素樹脂、芳香族改質脂肪族炭化水素樹脂、水素化ポリシクロペンタジエン樹脂、ポリシクロペンタジエン樹脂、ガム・ロジン、ガム・ロジン・エステル、ウッド・ロジン、ウッド・ロジン・エステル、トールオイル・ロジン、トールオイル・ロジン、トールオイル・ロジン・エステル、ポリテルペン類、芳香族改質ポリテルペン類、テルペン・フェノール成分、芳香族改質脂肪族水素化ポリシクロペンタジエン樹脂、水素化脂肪族芳香族樹脂、水素化テルペンおよび改質テルペン類、および水素化ロジン・エステルである。幾つかの実施形態において、粘着付与剤は水素化される。他の実施形態において、粘着付与剤は非極性である。（非極性は、粘着付与剤が極性基を持つモノマーが実質的にないことを意味する。好適には、極性基は存在しないが、存在するとしても、好適には、5重量％以下で、好適には、2重量％以下で、さらにもっと好適には、0.5重量％以下である。）幾つかの実施形態において、粘着付与剤は、80℃〜150℃、好適には、100℃〜130℃の軟化点（ASTME-28により測定される、環球法）を持つ。
【０１１１】
本発明のポリマー生成物と混合することもできる他のオプションの成分は、オイル類、界面活性剤、充填剤、着色マスタ・バッチ類、およびこれらの類似物のような、可塑剤または別の添加剤である。好適な可塑剤は、無機質オイル、ポリブテン、フタル酸およびこれらの類似物を含む。特に好適な可塑剤は、ジイソウンデシル・フタル酸（DIUP）、ジイソノニルフタル酸（DINP）、ジオクチルフタル酸（DOP）およびこれらの類似物のような、フタル酸を含む。本発明のポリマー生成物と組み合わせることもできる他のオプションの成分は、ワックス、オイルまたは低Mnポリマー（低とは、Mn量が5000以下、好適には4000以下、もっと好適には3000以下、さらに好適には2500以下を意味する）のような、低分子量生成物である。
【０１１２】
別の実施形態において、本発明により生成されるポリマー組成物は、エラストマー性ポリマーとブレンドすることも可能である。好適な実施形態において、エラストマーは、本発明によって生成されるポリマー組成物とブレンドされ、ゴム性強化組成物を形成する。特に好適な実施形態において、ゴム性強化組成物は、二（またはそれ以上の）相システムであり、そこではゴムは不連続相であり、ポリマー組成物は連続相である。幾つかのエラストマー類の実例は、一つ以上の次のものを含む。エチレン・プロピレン・ゴム、エチレン・プロピレン・ジエン・モノマー・ゴム、ネオプレン・ゴム、スチレン・ブロック・コポリマー・ゴム（SI、SIS、SB、SBSおよびこれらの類似物を含む）、エチレン・ベース・プラストマーなどを含む。上述したように、このブレンドを粘着付与剤および他の添加剤と結合しても良い。
【実施例】
【０１１３】
（概要）
重合は２リットルのオートクレーブ・リアクターで行なわれた。モノマー原料および触媒調合品は同様であった。重合グレードのプロピレンは、最初に600℃で活性化された塩基性アルミナを通すことによって精製され、その後600℃で活性化された分子篩にかけられた。1,9-デカジエン(96%)がアルドリッヒ・シグマ・バルク・ケミカルズ社から購入され、使用された。
【０１１４】
（試験方法）
ポリマーのメルトフローレート(MFR)は、230℃でASTMD-1238を用いて測定され、2.16kg搭載された。
【０１１５】
ポリマーの分子量は、DRI検出器およびショーデックス(Showdex)AT-806MSカラムを有するウォーターズ(Waters)150C恒温システムを使うGPCによって解析された。
【０１１６】
引張り特性は、ASTM-D1708マイクロ試験方法を用いて測定された。ノッチ・アイゾット衝撃試験はASTM-D256を用いて行なわれた。
【０１１７】
融点(Tm)、ガラス転移温度(Tg)、融解熱(ΔHf)、多点融点ピークおよび結晶質溶融または結晶化の検出に関係するどんな測定も、示差走査熱量計(DSC)によって測定された。DSCはASTM法D-3417の修正バージョンで行なわれた。好適には、打抜き型を用いて、約200℃〜230℃で加圧された好適なポリマー約6mg〜約10mgのシートが取り出され、24時間以上室温で保持される。この周期の終わりに、このサンプルは、示差走査熱量計に置かれ、約200℃〜220℃の最終温度を得るために加熱された。熱出力は、通常約30℃〜150℃で最大ピークであり、約0℃〜180℃の温度の間で起こる、溶融ピーク（または複数ピーク）の下の面積として記録される。最終温度で3〜5分後に、このサンプルは10〜20℃／分で30℃まで冷却され、その後このサンプルは10〜20℃／分で200℃〜220℃まで再加熱される。熱出力は、溶融熱または結晶化熱の測定としてジュールで測定される。融点は、サンプルの融点の範囲内で最大熱吸収の温度として記録される。また結晶化温度は、サンプルの結晶化の範囲内で最大発熱の温度として記録される。
【０１１８】
（触媒「A」の生成）
すべての触媒の生成はH2O量1.5未満の不活性雰囲気中で行なわれた。メタロセン類が内部ソースから得られた。シリカ担持「ダビソン952」はグレース・デビジョン社から購入され、0.8〜1.2ｍモル/gのヒドロキシル量のシリカを得るために、8〜24時間乾燥窒素フロー下で600℃で焼成された。
【０１１９】
窒素パージの乾燥グローブ箱において、焼成されたシリカ(500g)は、オーバーヘッド撹拌機を装備した容器に搭載された。ヘキサン(2L)中にトリス（パーフルオロフェニル）ボロン（30g、0.059モル）の溶液がシリカへ付加され、その後N.N-ジエチルアニリン（9.6ml、0.061モル）が添加された。この混合物は１時間約50℃で撹拌された。別のコンテナーにおいて、ジメチルシリルビス（2-メチル-4-フェニル・インデニル）ジルコニウム・ジメチル（4.5g、0.0077モル）、ヘキサン（820ｍL）、トリエチルアルミニウム（187ｍL、ヘプテン中に２５重量％）、および1,9-デカジエン（10ｍL）が、スラリーを形成するために混合された。この後スラリーは、シリカ含有容器へ移され、この混合物はさらに１時間49℃で撹拌された。溶媒は、14時間窒素でパージして除去され、自由流動性固体触媒が得られた。搭載メタロセンは触媒グラム当たり0.015ｍモルの遷移金属であった。
【０１２０】
（混合アルファ・オレフィンの生成）
混合されたアルファ・オレフィン原料（混合HAO）は、1-ヘキセン、1-オクテン、および1-デセンを次の比率（v/v）で混合して生成された。
【０１２１】
混合HAO-I：50%1-ヘキセン、25%1-オクテン、および25%1-デセン
混合HAO-II：25%1-ヘキセン、50%1-オクテン、および25%1-デセン
混合HAO-III：25%1-ヘキセン、25%1-オクテン、および50%1-デセン
【０１２２】
（実施例１）
重合は２リットル・オートクレーブ・リアクターで行なわれた。このリアクターはトリエチルアルミニウム（TEAL、ヘキセン中1.0ｍLの１M溶液）、混合HAO原料（５ｍLの混合HAO-I）、および水素（6.6mモル）で投入された。この後、液体プロピレン(400ｍL)がリアクターへ吹かされ、触媒A(無機質オイル中70mg)が別の100ccプロピレンと一緒に注入された。リアクターは撹拌しながら70℃まで加熱された。１時間後、リアクターは25℃まで冷却され、ベントされた。このポリマーは収集され、８時間空気中で乾燥された。（収量：60g）
【０１２３】
（実施例２）
この実施例において、ポリマーは、実施例１と同じ混合HAO組成だが、異なるコモノマー・レベルで作成された。重合は実施例１におけるものと同様に行なわれ、10mLの混合HAO-I原料が使用された。収量：96g
【０１２４】
（実施例３）
この実施例において、ポリマーは、実施例１と同じ混合HAO組成だが、異なるコモノマー・レベルで作成された。重合は実施例１におけるものと同様に行なわれ、15mLの混合HAO-I原料が使用された。収量：41g
【０１２５】
（実施例４）
この実施例において、ポリマーは、実施例１と同じ混合HAO組成だが、異なるコモノマー・レベルで作成された。重合は実施例１におけるものと同様に行なわれ、20mLの混合HAO-I原料が使用された。収量：70g
【０１２６】
（実施例５）
この実施例において、ポリマーは、実施例１と同じ混合HAO組成だが、異なるコモノマー・レベルで作成された。重合は実施例１におけるものと同様に行なわれたが、混合HAO-II原料（5mL）が使用された。収量：62g
【０１２７】
（実施例６）
この実施例において、ポリマーは、実施例５と同じ混合HAO組成だが、異なるコモノマー・レベルで作成された。重合は実施例１におけるものと同様に行なわれたが、10mLの混合HAO-II原料が使用された。収量：60g
【０１２８】
（実施例７）
この実施例において、ポリマーは、実施例５と同じ混合HAO組成だが、異なるコモノマー・レベルで作成された。重合は実施例１におけるものと同様に行なわれたが、15mLの混合HAO-II原料が使用された。収量：68g
【０１２９】
（実施例８）
この実施例において、ポリマーは、実施例１および５と異なる組成を持つ混合HAO原料で作成された。重合は実施例１におけるものと同様に行なわれたが、混合HAO-III原料（5mL）が使用された。収量：62g
【０１３０】
（実施例９）
この実施例において、ポリマーは、実施例８と同じ混合HAO組成だが、異なるコモノマー・レベルで作成された。重合は実施例１におけるものと同様に行なわれたが、10mLの混合HAO-III原料が使用された。収量：87g
【０１３１】
（実施例１０）
この実施例において、ポリマーは、実施例５と同じ混合HAO組成だが、異なるコモノマー・レベルで作成された。重合は実施例１におけるものと同様に行なわれたが、15mLの混合HAO-III原料が使用された。収量：99g
【０１３２】
（比較実施例１１）
重合は２リットルのオートクレーブ・リアクターで行なわれた。リアクターはトリエチルアルミニウム（1.0mLのヘキサン中1M溶液）、1-ヘキセン(5mL)、および水素(6.6mモル)を有して装填された。この後、液体プロピレン(400mL)がリアクターへ付加され、触媒A（無機質オイルの70mg）が別の100ccのプロピレンと一緒に注入された。リアクターは攪拌しながら70℃まで加熱された。１時間後、リアクターは25℃まで冷却され、ベントされた。このポリマーは収集され、８時間空気中で乾燥された。（収量：100g）
【０１３３】
（比較実施例１２）
この実施例において、ポリマーは、比較実施例１１におけるものと同じ1-ヘキサンだが、異なるコモノマー・レベルで作成された。重合は比較実施例１１におけるものと同様に行なわれ、10mLの1-ヘキセンが使用された。収量：80g
【０１３４】
（比較実施例１３）
この実施例において、ポリマーは、比較実施例１１におけるものと同じ1-ヘキサンだが、異なるコモノマー・レベルで作成された。重合は比較実施例１１におけるものと同様に行なわれ、15mLの1-ヘキセンが使用された。収量：89g
【０１３５】
（比較実施例１４）
この実施例において、ポリマーは、1-オクテンで作成された。重合は比較実施例１１におけるものと同様に行なわれ、5mLの1-オクテンが使用された。収量：77g
【０１３６】
（比較実施例１５）
この実施例において、ポリマーは、比較実施例１４におけるものと同じ1-オクテンだが、異なるコモノマー・レベルで作成された。重合は比較実施例１１におけるものと同様に行なわれ、10mLの1-オクテンが使用された。収量：59g
【０１３７】
（比較実施例１６）
この実施例において、ポリマーは、比較実施例１４におけるものと同じ1-オクテンだが、異なるコモノマー・レベルで作成された。重合は比較実施例１１におけるものと同様に行なわれ、15mLの1-オクテンが使用された。収量：74g
【０１３８】
（比較実施例１７）
この実施例において、ポリマーは、1-オクタデセンで作成された。重合は比較実施例１１におけるものと同様に行なわれ、5mLの1-オクタデセンが使用された。収量：76g
【０１３９】
（比較実施例１８）
この実施例において、ポリマーは、比較実施例１７におけるものと同じ1-オクタデセンだが、異なるコモノマー・レベルで作成された。重合は比較実施例１１におけるものと同様に行なわれ、10mLの1-オクタデセンが使用された。収量：79g
【０１４０】
（比較実施例１９）
この実施例において、ポリマーは、比較実施例１７におけるものと同じ1-オクタデセンだが、異なるコモノマー・レベルで作成された。重合は比較実施例１１におけるものと同様に行なわれ、15mLの1-オクタデセンが使用された。収量：62g
【０１４１】
（比較実施例２０）
重合は２リットルのオートクレーブ・リアクターで行なわれた。リアクターはトリエチルアルミニウム（1.0mLのヘキサン中1M溶液）および水素(6.6mモル)を有して装填された。この後、液体プロピレン(800mL)がリアクターへ付加された。リアクターは攪拌しながら65℃まで加熱された。エチレンがリアクターへ付加され、分圧12psiを与えた。触媒A（無機質オイルの70mg）が別の200ccのプロピレンと一緒に注入された。重合は65℃で1時間保持された。その後、リアクターは25℃まで冷却され、ベントされた。このポリマーは収集され、８時間空気中で乾燥された。（収量：57.5g）
【０１４２】
（比較実施例２１）
この実施例において、プロピレン・エチレン・コポリマーは、比較実施例２０におけるものと同じだが、異なるコモノマー・レベルで作成された。重合は比較実施例１１におけるものと同様に行なわれた。エチレンの分圧は16psiに保持された。収量：61.5g
【０１４３】
（比較実施例２２）
この実施例において、プロピレン・エチレン・コポリマーは、比較実施例２０におけるものと同じだが、異なるコモノマー・レベルで作成された。重合は比較実施例１１におけるものと同様に行なわれた。エチレンの分圧は25psiに保持された。収量：99.8g
【０１４４】
（比較実施例２３）
この実施例において、プロピレン・エチレン・コポリマーは、比較実施例２０におけるものと同じだが、異なるコモノマー・レベルで作成された。重合は比較実施例１１におけるものと同様に行なわれた。重合温度は60℃で、エチレンの分圧は16psiに保持された。収量：109g
【０１４５】
（プロピレン・混合HAOポリマーおよびプロピレン・エチレン・コポリマーの比較）
プロピレン・混合HAOポリマーの融点（Tm）および融解熱（ΔHf）は図１と２において、プロピレン・エチレン・コポリマーと比較された。従来のプロピレン・エチレン・ランダム・コポリマー(RCP)と比較して、プロピレン・混合HAOポリマーは、明らかに、効果的に融点を下げ、融解熱を低くする。これらの特性の増大は多くのRCPの応用領域において有用である。なぜならそれらは、柔軟性、低シーリング温度、良好な光学特性、および良好なスティフネス（剛性）／タフネス（強靭性）バランスを有する材料を提供するからである。
【表１】
2007517961.tif 000002
【表２】
2007517961.tif 000003
【表３】
2007517961.tif 000004
【０１４６】
ここに記載されたすべての内容は参照することにより本明細書に含まれ、どんな先行する文書および／または試験方法も含む。US出願番号10/355,512（2003年1月31日出願）も参照することにより本明細書に含まれる。前述の概説および特定の実施形態から明らかなように、本発明の形態は例証され説明されているが、本発明の概念および範囲から逸脱することなく、種々の変更をすることが可能である。従って、それによって本発明が限定されているということは意図されていない。
【図面の簡単な説明】
【０１４７】
【図１】図１は、本発明の例における場合と、比較のプロピレン・エチレン・コポリマーの場合における、融点（℃）対コモノマー濃度（％モル）を示す表１、２および３から得られるグラフ表示である。
【図２】図２は、本発明の例における場合と、比較のプロピレン・エチレン・コポリマーの場合における、融解熱（ジュール／ｇ）対コモノマー濃度（％モル）を示す表１、２および３から得られるグラフ表示である。
【図１】
2007517961.tif 000005
【図２】
2007517961.tif 000006
【手続補正書】
【提出日】平成17年5月27日(2005.5.27)
【手続補正１】
【補正対象書類名】特許請求の範囲
【補正対象項目名】全文
【補正方法】変更
【補正の内容】
【特許請求の範囲】
【請求項１】
オレフィンを重合する製造方法であって、
（i）プロピレン、および
（ii）４〜２０個の炭素原子を有するアルファオレフィンであって４つ以上の異なる前記アルファオレフィン、およびオプションとしてエチレンを含む混合物であり、前記混合物の重量に基づいて、少なくとも１つのアルファオレフィンがZパーセント以上で存在し、Ｚ＝Ｙ＋Ｘであり、Ｘ＝（前記混合物中に存在するアルファオレフィンの数で割ったものを100倍したもの）で、およびＹは1〜75に等しく、Ｚは95%以下である混合物を
（iii）メタロセン触媒系と、
接触することを含むことを特徴とする製造方法。
【請求項２】
前記混合物は、４〜２０個の炭素原子を有する９つ以上の異なるアルファオレフィンを含むことを特徴とする、請求項１記載の製造方法。
【請求項３】
前記混合物は、４〜２０個の炭素原子を有する５つ以上の異なるアルファオレフィンを含むことを特徴とする、請求項１記載の製造方法。
【請求項４】
前記混合物は、４〜２０個の炭素原子を有する６つ以上の異なるアルファオレフィンを含むことを特徴とする、請求項１記載の製造方法。
【請求項５】
前記混合物は、４〜２０個の炭素原子を有する７つ以上の異なるアルファオレフィンを含むことを特徴とする、請求項１記載の製造方法。
【請求項６】
前記混合物は、４〜２０個の炭素原子を有する８つ以上の異なるアルファオレフィンを含むことを特徴とする、請求項１記載の製造方法。
【請求項７】
前記混合物は、混合物の重量に基づいて１０重量％未満のエチレンを含むこと特徴とする、請求項１〜６のいずれかの項に記載の製造方法。
【請求項８】
前記混合物は、混合物の重量に基づいて６重量％未満のエチレンを含むことを特徴とする、請求項７記載の製造方法。
【請求項９】
前記混合物は、混合物の重量に基づいて３重量％未満のエチレンを含むことを特徴とする、請求項７記載の製造方法。
【請求項１０】
エチレン、プロピレンおよび混合物の重量に基づいて、３０重量％までのエチレンが、プロピレンおよび混合物の結合に付加されることを特徴とする、請求項１〜６のいずれかの項に記載の製造方法。
【請求項１１】
Yは５〜６５に等しいことを特徴とする、請求項１〜１０のいずれかの項に記載の製造方法。
【請求項１２】
Yは２０〜５０に等しいことを特徴とする、請求項１１記載の製造方法。
【請求項１３】
Yは１０〜４０に等しいことを特徴とする、請求項１２記載の製造方法。
【請求項１４】
上記メタロセン触媒系は一つ以上の４族遷移金属メタロセン化合物を含むことを特徴とする、請求項１〜１３のいずれかの項に記載の製造方法。
【請求項１５】
上記メタロセン触媒系は、２つのシクロペンタジエニル基を持つメタロセンを含むことを特徴とする、請求項１〜１４のいずれかの項に記載の製造方法。
【請求項１６】
上記メタロセン触媒系は、アルモキサンを含むことを特徴とする、請求項１〜１５のいずれかの項に記載の製造方法。
【請求項１７】
上記アルモキサンは、メチルアルモキサンを含むことを特徴とする、請求項１６記載の製造方法。
【請求項１８】
上記メタロセン触媒系は、非配位アニオンを含むことを特徴とする、請求項１〜１７のいずれかの項に記載の製造方法。
【請求項１９】
上記メタロセン触媒系は一つ以上の次のものを含み、ここで、金属はZr、Hf、またはTiであることを特徴とする、請求項１〜１８のいずれかの項に記載の製造方法。
ジメチルシラジル(2-メチル-4-フェニルインデニル)2金属二塩化物、
ジメチルシラジル(2-メチル-4-フェニルインデニル)2金属ジメチル、
ジメチルシラジル(2-メチル・インデニル)2金属二塩化物、
ジメチルシラジル(2-メチル・インデニル)2金属ジメチル、
ジメチルシラジル(インデニル)2金属二塩化物、
ジメチルシラジル(インデニル)2金属ジメチル、
ジメチルシラジル(テトラヒドロインデニル)2金属二塩化物、
ジメチルシラジル(テトラヒドロインデニル)2金属ジメチル、
ジメチルシラジル(インデニル)2金属ジエチル、
ジフェニルシラジル(インデニル)2金属ジメチル、
ジメチルシラジル(2-メチル,4-[3’,5’-ジー]インデニル)2金属二塩化物、
ジメチルシラジル(2-メチル,4-[3’,5’-ジー]インデニル)2金属ジメチル、
ジメチルシラジル(2-エチル,4-[3’,5’-ジー]インデニル)2金属二塩化物、
ジメチルシラジル(2-エチル,4-[3’,5’-ジー]インデニル)2金属ジメチル、
ジメチルシラジル(2-n-プロピル,4-[3’,5’-ジー]インデニル)2金属二塩化物、
ジメチルシラジル(2-n-プロピル,4-[3’,5’-ジー]インデニル)2金属ジメチル、
ジメチルシラジル(2-イソ-プロピル,4-[3’,5’-ジー]インデニル)2金属二塩化物、
ジメチルシラジル(2-イソ-プロピル,4-[3’,5’-ジー]インデニル)2-金属ジメチル、
ジメチルシラジル(2-n-ブチル,4-[3’,5’-ジー]インデニル)2金属二塩化物、
ジメチルシラジル(2-n-ブチル,4-[3’,5’-ジー]インデニル)2金属ジメチル
ジメチルシラジル(2-イソ-ブチル,4-[3’,5’-ジー]インデニル)2金属二塩化物、
ジメチルシラジル(2-イソ-ブチル,4-[3’,5’-ジー]インデニル)2金属ジメチル
ジメチルシラジル(2-sec-ブチル,4-[3’,5’-ジー]インデニル)2金属二塩化物、
ジメチルシラジル(2-sec-ブチル,4-[3’,5’-ジー]インデニル)2金属ジメチル、
ジメチルシラジル(2-メチル,4-[3’,5’-ジーフェニル・フェニル]インデニル)2金属二塩化物、
ジメチルシラジル(2-メチル,4-[3’,5’-ジーフェニル・フェニル]インデニル)2金属ジメチル、
ジメチルシラジル(2-エチル,4-[3’,5’-ジーフェニル・フェニル]インデニル)2金属二塩化物、
ジメチルシラジル(2-エチル,4-[3’,5’-ジーフェニル・フェニル]インデニル)2金属ジメチル、
ジメチルシラジル(2-n-プロピル,4-[3’,5’-ジーフェニル・フェニル]インデニル)2金属二塩化物、
ジメチルシラジル(2-n-プロピル,4-[3’,5’-ジーフェニル・フェニル]インデニル)2金属ジメチル、
ジメチルシラジル(2-イソ-プロピル,4-[3’,5’-ジーフェニル・フェニル]インデニル)2金属二塩化物、
ジメチルシラジル(2-イソ-プロピル,4-[3’,5’-ジーフェニル・フェニル]インデニル)2金属ジメチル、
ジメチルシラジル(2-n-ブチル,4-[3’,5’-ジーフェニル・フェニル]インデニル)2金属二塩化物、
ジメチルシラジル(2-n-ブチル,4-[3’,5’-ジーフェニル・フェニル]インデニル)2金属ジメチル、
ジメチルシラジル(2-イソ-ブチル,4-[3’,5’-ジーフェニル・フェニル]インデニル)2金属二塩化物、
ジメチルシラジル(2-イソ-ブチル,4-[3’,5’-ジーフェニル・フェニル]インデニル)2金属ジメチル、
ジメチルシラジル(2-sec-ブチル,4-[3’,5’-ジーフェニル・フェニル]インデニル)2金属二塩化物、
ジメチルシラジル(2-sec-ブチル,4-[3’,5’-ジーフェニル・フェニル]インデニル)2金属ジメチル、
ジメチルシラジル(2-tert-ブチル,4-[3’,5’-ジーフェニル・フェニル]インデニル)2金属二塩化物、
ジメチルシラジル(2-tert-ブチル,4-[3’,5’-ジーフェニル・フェニル]インデニル)2金属ジメチル、
9-シラフルオレンジル(2-メチル-,4-[3’,5’-ジー]インデニル)2金属二塩化物、
9-シラフルオレンジル(2-メチル,4-[3’,5’-ジー]インデニル)2金属ジメチル、
9-シラフルオレンジル(2-エチル,4-[3’,5’-ジー]インデニル)2金属二塩化物、
9-シラフルオレンジル(2-エチル,4-[3’,5’-ジー]インデニル)2金属ジメチル、
9-シラフルオレンジル(2-n-プロピル,4-[3’,5’-ジー]インデニル)2金属二塩化物、
9-シラフルオレンジル(2-n-プロピル,4-[3’,5’-ジー]インデニル)2金属ジメチル、
9-シラフルオレンジル(2-イソ-プロピル,4-[3’,5’-ジー]インデニル)2金属二塩化物、
9-シラフルオレンジル(2-イソ-プロピル,4-[3’,5’-ジー]インデニル)2金属ジメチル、
9-シラフルオレンジル(2-n-ブチル,4-[3’,5’-ジー]インデニル)2金属二塩化物、
9-シラフルオレンジル(2-n-ブチル,4-[3’,5’-ジー]インデニル)2金属ジメチル、
9-シラフルオレンジル(2-イソ-ブチル,4-[3’,5’-ジー]インデニル)2金属二塩化物、
9-シラフルオレンジル(2-イソ-ブチル,4-[3’,5’-ジー]インデニル)2金属ジメチル、
9-シラフルオレンジル(2-sec-ブチル-,4-[3’,5’-ジー]インデニル)2金属二塩化物、
9-シラフルオレンジル(2-sec-ブチル,4-[3’,5’-ジー]インデニル)2金属ジメチル、
9-シラフルオレンジル(2-tert-ブチル,4-[3’,5’-ジー]インデニル)2金属二塩化物、
9-シラフルオレンジル(2-tert-ブチル,4-[3’,5’-ジー]インデニル)2金属ジメチル。
【請求項２０】
上記メタロセン触媒系は一つ以上の次のものを含むことを特徴とする、請求項１〜１８のいずれかの項に記載の製造方法。
ジメチルシラジル(テトラメチルシクロペンタジエニル)(シクロドデシルアミド)チタニウム二塩化物、
ジメチルシラジル(テトラメチルシクロペンタジエニル)(シクロヘキシルアミド)チタニウム二塩化物、
ジメチルシラジル(テトラメチルシクロペンタジエニル)(1-アダマンチルアミド)チタニウム二塩化物、
ジメチルシラジル(テトラメチルシクロペンタジエニル)(t-ブチルアミド)チタニウム二塩化物、
ジメチルシラジル(テトラメチルシクロペンタジエニル)(s-ブチルアミド)チタニウム二塩化物、
ジメチルシラジル(テトラメチルシクロペンタジエニル)(n-ブチルアミド)チタニウム二塩化物、
ジメチルシラジル(テトラメチルシクロペンタジエニル)-(エキソ-2-ノルボルニルアミド)チタニウム二塩化物、
ジエチルシリル(テトラメチルシクロペンタジエニル)(シクロドデシル-アミド)チタニウム二塩化物、
ジエチルシリル(テトラメチルシクロペンタジエニル)(エキソ-2-ノルボルニルアミド)チタニウム二塩化物、
ジエチルシリル(テトラメチルシクロペンタジエニル)(シクロヘキシル-アミド)チタニウム二塩化物、
ジエチルシリル(テトラメチルシクロペンタジエニル)(1-アダマンチル-アミド)チタニウム二塩化物、
メチレン(テトラメチルシクロペンタジエニル)(シクロドデシル-アミド)チタニウム二塩化物、
メチレン(テトラメチルシクロペンタジエニル)(エキソ-2-ノルボルニルアミド)チタニウム二塩化物、
メチレン(テトラメチルシクロペンタジエニル)(シクロヘキシル-アミド)チタニウム二塩化物、
メチレン(テトラメチルシクロペンタジエニル)(1-アダマンチルアミド)チタニウム二塩化物、
ジメチルシラジル(テトラメチルシクロペンタジエニル)(シクロドデシルアミド)チタニウム二塩化物、
ジメチルシラジル(テトラメチルシクロペンタジエニル)(エキソ-2-ノルボルニルアミド)チタニウム二塩化物、
ジメチルシラジル(テトラメチルシクロペンタジエニル)(シクロヘキシル-アミド)チタニウム二塩化物、
ジメチルシラジル(テトラメチルシクロペンタジエニル)(1-アダマンチルアミド)チタニウム二塩化物、
ジメチルシラジル(2,5-ジメチルシクロペンタジエニル)(シクロドデシルアミド)チタニウム二塩化物、
ジメチルシラジル(2,5-ジメチルシクロペンタジエニル)(エキソ-2-ノルボルニルアミド)チタニウム二塩化物、
ジメチルシラジル(2,5-ジメチルシクロペンタジエニル)(シクロヘキシルアミド)チタニウム二塩化物、
ジメチルシラジル(2,5-ジメチルシクロペンタジエニル)(1-アダマンチルアミド)チタニウム二塩化物
ジメチルシラジル(3,4-ジメチルシクロペンタジエニル)(シクロドデシルアミド)チタニウム二塩化物、
ジメチルシラジル(3,4-ジメチルシクロペンタジエニル)(エキソ-2-ノルボルニルアミド)チタニウム二塩化物、
ジメチルシラジル(3,4-ジメチルシクロペンタジエニル)(シクロヘキシルアミド)チタニウム二塩化物、
ジメチルシラジル(3,4-ジメチルシクロペンタジエニル)(1-アダマンチルアミド)チタニウム二塩化物
ジメチルシラジル(2-エチル-5-メチルシクロペンタジエニル)(シクロドデシルアミド)チタニウム二塩化物、
ジメチルシラジル(2-エチル-5-メチルシクロペンタジエニル)(エキソ-2-ノルボルニルアミド)チタニウム二塩化物、
ジメチルシラジル(2-エチル-5-メチルシクロペンタジエニル)(シクロヘキシルアミド)チタニウム二塩化物、
ジメチルシラジル(2-エチル-5-メチルシクロペンタジエニル)(1-アダマンチルアミド)チタニウム二塩化物、
ジメチルシラジル(3-エチル-4-メチルシクロペンタジエニル)(シクロドデシルアミド)チタニウム二塩化物、
ジメチルシラジル(3-エチル-4-メチルシクロペンタジエニル)(エキソ-2-ノルボルニルアミド)チタニウム二塩化物、
ジメチルシラジル(3-エチル-4-メチルシクロペンタジエニル)(シクロヘキシルアミド)チタニウム二塩化物、
ジメチルシラジル(3-エチル-4-メチルシクロペンタジエニル)(1-アダマンチルアミド)チタニウム二塩化物、
ジメチルシラジル(2-エチル-3-ヘキシル-5-メチル-4-オクチルシクロペンタジエニル)(シクロドデシルアミド)チタニウム二塩化物、
ジメチルシラジル(2-エチル-3-ヘキシル-5-メチル-4-オクチルシクロペンタジエニル)(エキソ-2-ノルボルニルアミド)チタニウム二塩化物、
ジメチルシラジル(2-エチル-3-ヘキシル-5-メチル-4-オクチルシクロペンタジエニル)(シクロヘキシルアミド)チタニウム二塩化物、
ジメチルシラジル(2-エチル-3-ヘキシル-5-メチル-4-オクチルシクロペンタジエニル)(1-アダマンチルアミド)チタニウム二塩化物、
ジメチルシラジル(2-テトラヒドロインデニル)(シクロドデシルアミド)チタニウム二塩化物、
ジメチルシラジル(2-テトラヒドロインデニル)(シクロドヘキシルアミド)チタニウム二塩化物、
ジメチルシラジル(2-テトラヒドロインデニル)( 1-アダマンチルアミド)チタニウム二塩化物、
ジメチルシラジル(2-テトラヒドロインデニル)(エキソ-2-ノルボニルアミド)チタニウム二塩化物、
ジメチルシラジル(テトラメチルシクロペンタジエニル)(シクロドデシルアミド)チタニウムジメチル、
ジメチルシラジル(テトラメチルシクロペンタジエニル)(シクロヘキシル-アミド)チタニウムジメチル、
ジメチルシラジル(テトラメチルシクロペンタジエニル)(1-アダマンチルアミド)チタニウムジメチル、
ジメチルシラジル(テトラメチルシクロペンタジエニル)(t-ブチルアミド)チタニウムジメチル、
ジメチルシラジル(テトラメチルシクロペンタジエニル)(s-ブチルアミド)チタニウムジメチル、
ジメチルシラジル(テトラメチルシクロペンタジエニル)(n-ブチルアミド)チタニウムジメチル、
ジメチルシラジル(テトラメチルシクロペンタジエニル)(エキソ-2-ノルボルニルアミド)チタニウムジメチル、
ジエチルシル(テトラメチルシクロペンタジエニル)(シクロドデシルアミド)チタニウムジメチル、
ジエチルシル(テトラメチルシクロペンタジエニル)(エキソ-2-ノルボルニルアミド)チタニウムジメチル、
ジエチルシル(テトラメチルシクロペンタジエニル)(シクロヘキシル-アミド)チタニウムジメチル、
ジエチルシル(テトラメチルシクロペンタジエニル)( 1-アダマンチルアミド)チタニウムジメチル、
メチレン(テトラメチルシクロペンタジエニル)(シクロドデシルアミド)チタニウムジメチル、
メチレン(テトラメチルシクロペンタジエニル)(エキソ-2-ノルボルニルアミド)チタニウムジメチル、
メチレン(テトラメチルシクロペンタジエニル)(シクロヘキシル-アミド)チタニウムジメチル、
メチレン(テトラメチルシクロペンタジエニル)( 1-アダマンチルアミド)チタニウムジメチル、
ジメチルシラジル(テトラメチルシクロペンタジエニル)(シクロドデシルアミド)チタニウムジメチル、
ジメチルシラジル(テトラメチルシクロペンタジエニル)(エキソ-2-ノルボルニルアミド)チタニウムジメチル、
ジメチルシラジル(テトラメチルシクロペンタジエニル)(シクロヘキシル-アミド)チタニウムジメチル、
ジメチルシラジル(テトラメチルシクロペンタジエニル)( 1-アダマンチルアミド)チタニウムジメチル、
ジメチルシラジル(2,5-ジメチルシクロペンタジエニル)(シクロドデシルアミド)チタニウムジメチル、
ジメチルシラジル(2,5-ジメチルシクロペンタジエニル)(エキソ-2-ノルボルニルアミド)チタニウムジメチル、
ジメチルシラジル(2,5-ジメチルシクロペンタジエニル)(シクロヘキシル-アミド)チタニウムジメチル、
ジメチルシラジル(2,5-ジメチルシクロペンタジエニル)( 1-アダマンチルアミド)チタニウムジメチル、
ジメチルシラジル(3,4-ジメチルシクロペンタジエニル)(シクロドデシルアミド)チタニウムジメチル、
ジメチルシラジル(3,4-ジメチルシクロペンタジエニル)(エキソ-2-ノルボルニルアミド)チタニウムジメチル、
ジメチルシラジル(3,4-ジメチルシクロペンタジエニル)(シクロヘキシル-アミド)チタニウムジメチル、
ジメチルシラジル(3,4-ジメチルシクロペンタジエニル)( 1-アダマンチルアミド)チタニウムジメチル、
ジメチルシラジル(2-エチル-5-メチルシクロペンタジエニル)(シクロドデシルアミド)チタニウムジメチル、
ジメチルシラジル(2-エチル-5-メチルシクロペンタジエニル)(エキソ-2-ノルボルニルアミド)チタニウムジメチル、
ジメチルシラジル(2-エチル-5-メチルシクロペンタジエニル)(シクロヘキシル-アミド)チタニウムジメチル、
ジメチルシラジル(2-エチル-5-メチルシクロペンタジエニル)( 1-アダマンチルアミド)チタニウムジメチル、
ジメチルシラジル(3-エチル-4-メチルシクロペンタジエニル)(シクロドデシルアミド)チタニウムジメチル、
ジメチルシラジル(3-エチル-4-メチルシクロペンタジエニル)(エキソ-2-ノルボルニルアミド)チタニウムジメチル、
ジメチルシラジル(3-エチル-4-メチルシクロペンタジエニル)(シクロヘキシル-アミド)チタニウムジメチル、
ジメチルシラジル(3-エチル-4-メチルシクロペンタジエニル)( 1-アダマンチルアミド)チタニウムジメチル、
ジメチルシラジル(2-エチル-3-ヘキシル-5-メチル-4-オクチルシクロペンタジエニル)(シクロドデシルアミド)チタニウムジメチル、
ジメチルシラジル(2-エチル-3-ヘキシル-5-メチル-4-オクチルシクロペンタジエニル)(エキソ-2-ノルボルニルアミド)チタニウムジメチル、
ジメチルシラジル(2-エチル-3-ヘキシル-5-メチル-4-オクチルシクロペンタジエニル)(シクロヘキシル-アミド)チタニウムジメチル、
ジメチルシラジル(2-エチル-3-ヘキシル-5-メチル-4-オクチルシクロペンタジエニル)( 1-アダマンチルアミド)チタニウムジメチル、
ジメチルシラジル(2-テトラヒドロインデニル)(シクロドデシルアミド)チタニウムジメチル、
ジメチルシラジル(2-テトラヒドロインデニル)(シクロヘキシル-アミド)チタニウムジメチル、
ジメチルシラジル(2-テトラヒドロインデニル)( 1-アダマンチルアミド)チタニウムジメチル、
ジメチルシラジル(2-テトラヒドロインデニル)(エキソ-2-ノルボルニルアミド)チタニウムジメチル。
【請求項２１】
上記製造方法はさらに、トリメチルアルミニウム、トリエチルアルミニウム、トリイソブチルアルミニウム、トリ-n-ヘキシルアルミニウム、トリ-n-オクチルアルミニウム、およびこれらの結合からなる群から選択される一つ以上の捕捉剤を使用することを特徴とする、請求項１〜２０のいずれかの項に記載の製造方法。
【請求項２２】
上記メタロセン触媒は担持されていることを特徴とする、請求項１〜２１のいずれかの項に記載の製造方法。
【請求項２３】
上記担体はシリカであることを特徴とする、請求項２２に記載の製造方法。
【請求項２４】
上記触媒系、プロピレンおよび混合物は液相において接触されることを特徴とする、請求項１〜２３のいずれかの項に記載の製造方法。
【請求項２５】
上記触媒、プロピレンおよび混合物はスラリー相において接触されることを特徴とする、請求項１〜２３のいずれかの項に記載の製造方法。
【請求項２６】
上記触媒、プロピレンおよび混合物は高圧重合プロセスにおいて接触されることを特徴とする、請求項１〜２３のいずれかの項に記載の製造方法。
【請求項２７】
上記触媒、プロピレンおよび混合物は炭化水素希釈液において接触されることを特徴とする、請求項１〜２６のいずれかの項に記載の製造方法。
【請求項２８】
上記混合物は、上記プロピレンおよび混合物の重量に基づいて、１〜３０重量％で存在していることを特徴とする、請求項１〜２７のいずれかの項に記載の製造方法。
【請求項２９】
上記混合物は、上記プロピレンおよび混合物の重量に基づいて、２〜２５重量％で存在していることを特徴とする、請求項１〜２８のいずれかの項に記載の製造方法。
【請求項３０】
上記混合物は、上記プロピレンおよび混合物の重量に基づいて、３〜２０重量％で存在していることを特徴とする、請求項１〜２９のいずれかの項に記載の製造方法。
【請求項３１】
上記混合物は、上記プロピレンおよび混合物の重量に基づいて、４〜１５重量％で存在していることを特徴とする、請求項１〜３０のいずれかの項に記載の製造方法。
【請求項３２】
上記混合物は、上記プロピレンおよび混合物の重量に基づいて、１〜１０重量％で存在していることを特徴とする、請求項１〜３１のいずれかの項に記載の製造方法。
【請求項３３】
上記混合物は、上記プロピレンおよび混合物の重量に基づいて、１〜８重量％で存在していることを特徴とする、請求項１〜３２のいずれかの項に記載の製造方法。
【請求項３４】
上記混合物は、上記プロピレンおよび混合物の重量に基づいて、１〜６重量％で存在していることを特徴とする、請求項１〜３３のいずれかの項に記載の製造方法。
【請求項３５】
上記混合物は、上記プロピレンおよび混合物の重量に基づいて、１〜５重量％で存在していることを特徴とする、請求項１〜３４のいずれかの項に記載の製造方法。
【請求項３６】
上記混合物は、COおよびH2を含む合成ガスを上記混合物へ変換することによって得られることを特徴とする、請求項１〜３５のいずれかの項に記載の製造方法。
【請求項３７】
COおよびH2を含む上記合成ガスは、メタンを上記合成ガスへ変換することによって得られることを特徴とする、請求項３６記載の製造方法。
【請求項３８】
上記混合物は、合成ガス流れにフィッシャー・トロプシュ触媒を結合することによって得られることを特徴とする、請求項１〜３７のいずれかの項に記載の製造方法。
【請求項３９】
上記混合物は、メタンをCOおよびH2を含む合成ガスへ変換し、その後、前記合成ガスを前記混合物へ変換することによって得られることを特徴とする、請求項１〜３５のいずれかの項に記載の製造方法。
【請求項４０】
上記混合物は、偶数個の炭素原子を持つアルファ-オレフィンから本質的に成ることを特徴とする、請求項１〜３９のいずれかの項に記載の製造方法。
【請求項４１】
上記混合物は、エチレンおよびブテンを結合することによって得られる混合オレフィン流れであることを特徴とする、請求項１〜４０のいずれかの項に記載の製造方法。
【請求項４２】
上記メタロセン触媒系は一つ以上の次のものからなることを特徴とする、請求項１に記載の製造方法。
ジメチルシラジル(2-メチル、4-[3’,5’-ジ-]インデニル)2ジルコニウム二塩化物、
ジメチルシラジル(2-エチル、4-[3’,5’-ジ-]インデニル)2ジルコニウム二塩化物、
ジメチルシラジル(2-n-プロピル、4-[3’,5’-ジ-]インデニル)2ジルコニウム二塩化物、
ジメチルシラジル(2-イソ-プロピル、4-[3’,5’-ジ-]インデニル)2ジルコニウム二塩化物、
ジメチルシラジル(2-n-ブチル、4-[3’,5’-ジ-]インデニル)2ジルコニウム二塩化物、
ジメチルシラジル(2-イソ-ブチル、4-[3’,5’-ジ-]インデニル)2ジルコニウム二塩化物、
ジメチルシラジル(2-sec-ブチル、4-[3’,5’-ジ-]インデニル)2ジルコニウム二塩化物、
ジメチルシラジル(2-tert-ブチル、4-[3’,5’-ジ-]インデニル)2ジルコニウム二塩化物、
ジメチルシラジル(2-メチル、4-[3’,5’-ジ-]インデニル)2ハフニウム二塩化物、
ジメチルシラジル(2-エチル、4-[3’,5’-ジ-]インデニル)2ハフニウム、
ジメチルシラジル(2-n-プロピル、4-[3’,5’-ジ-]インデニル)2ハフニウム二塩化物、
ジメチルシラジル(2-イソ-プロピル、4-[3’,5’-ジ-]インデニル)2ハフニウム二塩化物、
ジメチルシラジル(2-ブチル、4-[3’,5’-ジ-]インデニル)2ハフニウム二塩化物、
9-シラフルオレンジル(2-メチル、4-[3’,5’-ジ-]インデニル)2ジルコニウム二塩化物、
9-シラフルオレンジル(2-エチル、4-[3’,5’-ジ-]インデニル)2ジルコニウム二塩化物、
9-シラフルオレンジル(2-n-プロピル、4-[3’,5’-ジ-]インデニル)2ジルコニウム二塩化物、
9-シラフルオレンジル(2-イソ-プロピル、4-[3’,5’-ジ-]インデニル)2ジルコニウム二塩化物、
9-シラフルオレンジル(2-n-ブチル、4-[3’,5’-ジ-]インデニル)2ジルコニウム二塩化物、
9-シラフルオレンジル(2-イソ-ブチル、4-[3’,5’-ジ-]インデニル)2ジルコニウム二塩化物、
9-シラフルオレンジル(2-sec-ブチル、4-[3’,5’-ジ-]インデニル)2ジルコニウム二塩化物、
9-シラフルオレンジル(2-tert-ブチル、4-[3’,5’-ジ-]インデニル)2ジルコニウム二塩化物、
9-シラフルオレンジル(2-メチル、4-[3’,5’-ジ-]インデニル)2ハフニウム二塩化物、
9-シラフルオレンジル(2-エチル、4-[3’,5’-ジ-]インデニル)2ハフニウム二塩化物、
9-シラフルオレンジル(2-n-プロピル、4-[3’,5’-ジ-]インデニル)2ハフニウム二塩化物、
9-シラフルオレンジル(2-イソ-プロピル、4-[3’,5’-ジ-]インデニル)2ハフニウム二塩化物、
9-シラフルオレンジル(2-n-ブチル、4-[3’,5’-ジ-]インデニル)2ハフニウム二塩化物、
9-シラフルオレンジル(2-イソ-ブチル、4-[3’,5’-ジ-]インデニル)2ハフニウム二塩化物、
9-シラフルオレンジル(2-sec-ブチル、4-[3’,5’-ジ-]インデニル)2ハフニウム二塩化物、
9-シラフルオレンジル(2-tert-ブチル、4-[3’,5’-ジ-]インデニル)2ハフニウム二塩化物、
ジメチルシラジル(2-メチル、4-[3’,5’-ジ-]インデニル)2ジルコニウム・ジメチル、
ジメチルシラジル(2-エチル、4-[3’,5’-ジ-]インデニル)2ジルコニウム・ジメチル、
ジメチルシラジル(2-n-プロピル、4-[3’,5’-ジ-]インデニル)2ジルコニウム・ジメチル、
ジメチルシラジル(2-イソ-プロピル、4-[3’,5’-ジ-]インデニル)2ジルコニウム・ジメチル、
ジメチルシラジル(2-n-ブチル、4-[3’,5’-ジ-]インデニル)2ジルコニウム・ジメチル、
ジメチルシラジル(2-イソ-ブチル、4-[3’,5’-ジ-]インデニル)2ジルコニウム・ジメチル、
ジメチルシラジル(2-sec-ブチル、4-[3’,5’-ジ-]インデニル)2ジルコニウム・ジメチル、
ジメチルシラジル(2-tert-ブチル、4-[3’,5’-ジ-]インデニル)2ジルコニウム・ジメチル、
ジメチルシラジル(2-メチル、4-[3’,5’-ジ-]インデニル)2ハフニウム・ジメチル、
ジメチルシラジル(2-エチル、4-[3’,5’-ジ-]インデニル)2ハフニウム・ジメチル、
ジメチルシラジル(2-n-プロピル、4-[3’,5’-ジ-]インデニル)2ハフニウム・ジメチル、
ジメチルシラジル(2-イソ-プロピル、4-[3’,5’-ジ-]インデニル)2ハフニウム・ジメチル、
ジメチルシラジル(2-n-ブチル、4-[3’,5’-ジ-]インデニル)2ハフニウム・ジメチル、
ジメチルシラジル(2-イソ-ブチル、4-[3’,5’-ジ-]インデニル)2ハフニウム・ジメチル、
ジメチルシラジル(2-sec-ブチル、4-[3’,5’-ジ-]インデニル)2ハフニウム・ジメチル、
ジメチルシラジル(2-tert-ブチル、4-[3’,5’-ジ-]インデニル)2ハフニウム・ジメチル、
9-シラフルオレンジル(2-メチル、4-[3’,5’-ジ-]インデニル)2ジルコニウムジメチル、
9-シラフルオレンジル(2-エチル、4-[3’,5’-ジ-]インデニル)2ジルコニウムジメチル、
9-シラフルオレンジル(2-n-プロピル、4-[3’,5’-ジ-]インデニル)2ジルコニウムジメチル、
9-シラフルオレンジル(2-イソ-プロピル、4-[3’,5’-ジ-]インデニル)2ジルコニウムジメチル、
9-シラフルオレンジル(2-n-ブチル、4-[3’,5’-ジ-]インデニル)2ジルコニウムジメチル、
9-シラフルオレンジル(2-イソ-ブチル、4-[3’,5’-ジ-]インデニル)2ジルコニウムジメチル、
9-シラフルオレンジル(2-sec-ブチル、4-[3’,5’-ジ-]インデニル)2ジルコニウムジメチル、
9-シラフルオレンジル(2-tert-ブチル、4-[3’,5’-ジ-]インデニル)2ジルコニウムジメチル、
9-シラフルオレンジル(2-メチル、4-[3’,5’-ジ-]インデニル)2ハフニウムジメチル、
9-シラフルオレンジル(2-エチル、4-[3’,5’-ジ-]インデニル)2ハフニウムジメチル、
9-シラフルオレンジル(2-n-プロピル、4-[3’,5’-ジ-]インデニル)2ハフニウムジメチル、
9-シラフルオレンジル(2-イソ-プロピル、4-[3’,5’-ジ-]インデニル)2ハフニウムジメチル、
9-シラフルオレンジル(2-n-ブチル、4-[3’,5’-ジ-]インデニル)2ハフニウムジメチル、
9-シラフルオレンジル(2-イソ-ブチル、4-[3’,5’-ジ-]インデニル)2ハフニウムジメチル、
9-シラフルオレンジル(2-sec-ブチル、4-[3’,5’-ジ-]インデニル)2ハフニウムジメチル、
9-シラフルオレンジル(2-tert-ブチル、4-[3’,5’-ジ-]インデニル)2ハフニウムジメチル、
ジメチルシラジル(2-メチル、4-[3’,5’-ビス-トリフルオロメチルフェニル]インデニル)2ジルコニウムニ塩化物、
ジメチルシラジル(2-エチル、4-[3’,5’-ビス-トリフルオロメチルフェニル]インデニル)2ジルコニウムニ塩化物、
ジメチルシラジル(2-n-プロピル、4-[3’,5’-ビス-トリフルオロメチルフェニル]インデニル)2ジルコニウムニ塩化物、
ジメチルシラジル(2-イソ-プロピル、4-[3’,5’-ビス-トリフルオロメチルフェニル]インデニル)2ジルコニウムニ塩化物、
ジメチルシラジル(2-n-ブチル、4-[3’,5’-ビス-トリフルオロメチルフェニル]インデニル)2ジルコニウムニ塩化物、
ジメチルシラジル(2-イソ-ブチル、4-[3’,5’-ビス-トリフルオロメチルフェニル]インデニル)2ジルコニウムニ塩化物、
ジメチルシラジル(2-sec-ブチル、4-[3’,5’-ビス-トリフルオロメチルフェニル]インデニル)2ジルコニウムニ塩化物、
ジメチルシラジル(2-tert-ブチル、4-[3’,5’-ビス-トリフルオロメチルフェニル]インデニル)2ジルコニウムニ塩化物、
ジメチルシラジル(2-メチル、4-[3’,5’-ビス-トリフルオロメチルフェニル]インデニル)2ハフニウムニ塩化物、
ジメチルシラジル(2-エチル、4-[3’,5’-ビス-トリフルオロメチルフェニル]インデニル)2ハフニウムニ塩化物、
ジメチルシラジル(2-n-プロピル、4-[3’,5’-ビス-トリフルオロメチルフェニル]インデニル)2ハフニウムニ塩化物、
ジメチルシラジル(2-イソ-プロピル、4-[3’,5’-ビス-トリフルオロメチルフェニル]インデニル)2ハフニウムニ塩化物、
ジメチルシラジル(2-n-ブチル、4-[3’,5’-ビス-トリフルオロメチルフェニル]インデニル)2ハフニウムニ塩化物、
ジメチルシラジル(2-イソ-ブチル、4-[3’,5’-ビス-トリフルオロメチルフェニル]インデニル)2ハフニウムニ塩化物、
ジメチルシラジル(2-sec-ブチル、4-[3’,5’-ビス-トリフルオロメチルフェニル]インデニル)2ハフニウムニ塩化物、
ジメチルシラジル(2-tert-ブチル、4-[3’,5’-ビス-トリフルオロメチルフェニル]インデニル)2ハフニウムニ塩化物、
9-シラフルオレンジル(2-メチル、4-[3’,5’-ビス-トリフルオロメチルフェニル]インデニル)2ジルコニウムニ塩化物、
ジメチルシラジル(2-エチル、4-[3’,5’-ビス-トリフルオロメチルフェニル]インデニル)2ハフニウムニ塩化物、
9-シラフルオレンジル(2-n-プロピル、4-[3’,5’-ビス-トリフルオロメチルフェニル]インデニル)2ジルコニウムニ塩化物、
9-シラフルオレンジル(2-イソ-プロピル、4-[3’,5’-ビス-トリフルオロメチルフェニル]インデニル)2ジルコニウムニ塩化物、
9-シラフルオレンジル(2-n-ブチル、4-[3’,5’-ビス-トリフルオロメチルフェニル]インデニル)2ジルコニウムニ塩化物、
9-シラフルオレンジル(2-イソ-ブチル、4-[3’,5’-ビス-トリフルオロメチルフェニル]インデニル)2ジルコニウムニ塩化物、
9-シラフルオレンジル(2-sec-ブチル、4-[3’,5’-ビス-トリフルオロメチルフェニル]インデニル)2ジルコニウムニ塩化物、
9-シラフルオレンジル(2-tert-ブチル、4-[3’,5’-ビス-トリフルオロメチルフェニル]インデニル)2ジルコニウムニ塩化物、
9-シラフルオレンジル(2-メチル、4-[3’,5’-ビス-トリフルオロメチルフェニル]インデニル)2ハフニウムニ塩化物、
9-シラフルオレンジル(2-エチル、4-[3’,5’-ビス-トリフルオロメチルフェニル]インデニル)2ハフニウムニ塩化物、
9-シラフルオレンジル(2-n-プロピル、4-[3’,5’-ビス-トリフルオロメチルフェニル]インデニル)2ハフニウムニ塩化物、
9-シラフルオレンジル(2-イソ-プロピル、4-[3’,5’-ビス-トリフルオロメチルフェニル]インデニル)2ハフニウムニ塩化物、
9-シラフルオレンジル(2-n-ブチル、4-[3’,5’-ビス-トリフルオロメチルフェニル]インデニル)2ハフニウムニ塩化物、
9-シラフルオレンジル(2-イソ-ブチル、4-[3’,5’-ビス-トリフルオロメチルフェニル]インデニル)2ハフニウムニ塩化物、
9-シラフルオレンジル(2-sec-ブチル、4-[3’,5’-ビス-トリフルオロメチルフェニル]インデニル)2ハフニウムニ塩化物、
9-シラフルオレンジル(2-tert-ブチル、4-[3’,5’-ビス-トリフルオロメチルフェニル]インデニル)2ハフニウムニ塩化物、
ジメチルシラジル(2-メチル、4-[3’,5’-ビス-トリフルオロメチルフェニル]インデニル)2ジルコニウムジメチル、
ジメチルシラジル(2-エチル、4-[3’,5’-ビス-トリフルオロメチルフェニル]インデニル)2ジルコニウムジメチル、
ジメチルシラジル(2-n-プロピル、4-[3’,5’-ビス-トリフルオロメチルフェニル]インデニル)2ジルコニウムジメチル、
ジメチルシラジル(2-イソ-プロピル、4-[3’,5’-ビス-トリフルオロメチルフェニル]インデニル)2ジルコニウムジメチル、
ジメチルシラジル(2-n-ブチル、4-[3’,5’-ビス-トリフルオロメチルフェニル]インデニル)2ジルコニウムジメチル、
ジメチルシラジル(2-イソ-ブチル、4-[3’,5’-ビス-トリフルオロメチルフェニル]インデニル)2ジルコニウムジメチル、
ジメチルシラジル(2-sec-ブチル、4-[3’,5’-ビス-トリフルオロメチルフェニル]インデニル)2ジルコニウムジメチル、
ジメチルシラジル(2-tert-ブチル、4-[3’,5’-ビス-トリフルオロメチルフェニル]インデニル)2ジルコニウムジメチル、
ジメチルシラジル(2-メチル、4-[3’,5’-ビス-トリフルオロメチルフェニル]インデニル)2ハフニウムジメチル、
ジメチルシラジル(2-エチル、4-[3’,5’-ビス-トリフルオロメチルフェニル]インデニル)2ハフニウムジメチル、
ジメチルシラジル(2-n-プロピル、4-[3’,5’-ビス-トリフルオロメチルフェニル]インデニル)2ハフニウムジメチル、
ジメチルシラジル(2-イソ-プロピル、4-[3’,5’-ビス-トリフルオロメチルフェニル]インデニル)2ハフニウムジメチル、
ジメチルシラジル(2-n-ブチル、4-[3’,5’-ビス-トリフルオロメチルフェニル]インデニル)2ハフニウムジメチル、
ジメチルシラジル(2-イソ-ブチル、4-[3’,5’-ビス-トリフルオロメチルフェニル]インデニル)2ハフニウムジメチル、
ジメチルシラジル(2-sec-ブチル、4-[3’,5’-ビス-トリフルオロメチルフェニル]インデニル)2ハフニウムジメチル、
ジメチルシラジル(2-tert-ブチル、4-[3’,5’-ビス-トリフルオロメチルフェニル]インデニル)2ハフニウムジメチル、
9-シラフルオレンジル(2-メチル、4-[3’,5’-ビス-トリフルオロメチルフェニル]インデニル)2ジルコニウムジメチル、
ジメチルシラジル(2-エチル、4-[3’,5’-ビス-トリフルオロメチルフェニル]インデニル)2ハフニウムジメチル、
9-シラフルオレンジル(2-n-プロピル、4-[3’,5’-ビス-トリフルオロメチルフェニル]インデニル)2ジルコニウムジメチル、
9-シラフルオレンジル(2-イソ-プロピル、4-[3’,5’-ビス-トリフルオロメチルフェニル]インデニル)2ジルコニウムジメチル、
9-シラフルオレンジル(2-n-ブチル、4-[3’,5’-ビス-トリフルオロメチルフェニル]インデニル)2ジルコニウムジメチル、
9-シラフルオレンジル(2-イソ-ブチル、4-[3’,5’-ビス-トリフルオロメチルフェニル]インデニル)2ジルコニウムジメチル、
9-シラフルオレンジル(2-sec-ブチル、4-[3’,5’-ビス-トリフルオロメチルフェニル]インデニル)2ジルコニウムジメチル、
9-シラフルオレンジル(2-tert-ブチル、4-[3’,5’-ビス-トリフルオロメチルフェニル]インデニル)2ジルコニウムジメチル、
9-シラフルオレンジル(2-メチル、4-[3’,5’-ビス-トリフルオロメチルフェニル]インデニル)2ハフニウムジメチル、
9-シラフルオレンジル(2-エチル、4-[3’,5’-ビス-トリフルオロメチルフェニル]インデニル)2ハフニウムジメチル、
9-シラフルオレンジル(2-n-プロピル、4-[3’,5’-ビス-トリフルオロメチルフェニル]インデニル)2ハフニウムジメチル、
9-シラフルオレンジル(2-イソ-プロピル、4-[3’,5’-ビス-トリフルオロメチルフェニル]インデニル)2ハフニウムジメチル、
9-シラフルオレンジル(2-n-ブチル、4-[3’,5’-ビス-トリフルオロメチルフェニル]インデニル)2ハフニウムジメチル、
9-シラフルオレンジル(2-イソ-ブチル、4-[3’,5’-ビス-トリフルオロメチルフェニル]インデニル)2ハフニウムジメチル、
9-シラフルオレンジル(2-sec-ブチル、4-[3’,5’-ビス-トリフルオロメチルフェニル]インデニル)2ハフニウムジメチル、
9-シラフルオレンジル(2-tert-ブチル、4-[3’,5’-ビス-トリフルオロメチルフェニル]インデニル)2ハフニウムジメチル、
ジメチルシラジル(2-エチル、4-[3’,5’-ジ-イソ-プロピルフェニル]インデニル)2ジルコニウムニ塩化物、
ジメチルシラジル(2-n-プロピル、4-[3’,5’-ジ-イソ-プロピルフェニル]インデニル)2ジルコニウムニ塩化物、
ジメチルシラジル(2-イソ-プロピル、4-[3’,5’-ジ-イソ-プロピルフェニル]インデニル)2ジルコニウムニ塩化物、
ジメチルシラジル(2-n-ブチル、4-[3’,5’-ジ-イソ-プロピルフェニル]インデニル)2ジルコニウムニ塩化物、
ジメチルシラジル(2-イソ-ブチル、4-[3’,5’-ジ-イソ-プロピルフェニル]インデニル)2ジルコニウムニ塩化物、
ジメチルシラジル(2-sec-ブチル、4-[3’,5’-ジ-イソ-プロピルフェニル]インデニル)2ジルコニウムニ塩化物、
ジメチルシラジル(2-tert-ブチル、4-[3’,5’-ジ-イソ-プロピルフェニル]インデニル)2ジルコニウムニ塩化物、
ジメチルシラジル(2-エチル、4-[3’,5’-ジ-イソ-プロピルフェニル]インデニル)2ハフニウムニ塩化物、
ジメチルシラジル(2-n-プロピル、4-[3’,5’-ジ-イソ-プロピルフェニル]インデニル)2ハフニウムニ塩化物、
ジメチルシラジル(2-イソ-プロピル、4-[3’,5’-ジ-イソ-プロピルフェニル]インデニル)2ハフニウムニ塩化物、
ジメチルシラジル(2-n-ブチル、4-[3’,5’-ジ-イソ-プロピルフェニル]インデニル)2ハフニウムニ塩化物、
ジメチルシラジル(2-イソ-ブチル、4-[3’,5’-ジ-イソ-プロピルフェニル]インデニル)2ハフニウムニ塩化物、
ジメチルシラジル(2-sec-ブチル、4-[3’,5’-ジ-イソ-プロピルフェニル]インデニル)2ハフニウムニ塩化物、
ジメチルシラジル(2-tert-ブチル、4-[3’,5’-ジ-イソ-プロピルフェニル]インデニル)2ハフニウムニ塩化物、
9-シラフルオレンジル(2-エチル、4-[3’,5’-ジ-イソ-プロピルフェニル]インデニル)2ジルコニウムニ塩化物、
9-シラフルオレンジル(2-n-プロピル、4-[3’,5’-ジ-イソ-プロピルフェニル]インデニル)2ジルコニウムニ塩化物、
9-シラフルオレンジル(2-イソ-プロピル、4-[3’,5’-ジ-イソ-プロピルフェニル]インデニル)2ジルコニウムニ塩化物、
9-シラフルオレンジル(2-n-ブチル、4-[3’,5’-ジ-イソ-プロピルフェニル]インデニル)2ジルコニウムニ塩化物、
9-シラフルオレンジル(2-イソ-ブチル、4-[3’,5’-ジ-イソ-プロピルフェニル]インデニル)2ジルコニウムニ塩化物、
9-シラフルオレンジル(2-sec-ブチル、4-[3’,5’-ジ-イソ-プロピルフェニル]インデニル)2ジルコニウムニ塩化物、
9-シラフルオレンジル(2-tert-ブチル、4-[3’,5’-ジ-イソ-プロピルフェニル]インデニル)2ジルコニウムニ塩化物、
9-シラフルオレンジル(2-エチル、4-[3’,5’-ジ-イソ-プロピルフェニル]インデニル)2ハフニウムニ塩化物、
9-シラフルオレンジル(2-n-プロピル、4-[3’,5’-ジ-イソ-プロピルフェニル]インデニル)2ハフニウムニ塩化物、
9-シラフルオレンジル(2-イソ-プロピル、4-[3’,5’-ジ-イソ-プロピルフェニル]インデニル)2ハフニウムニ塩化物、
9-シラフルオレンジル(2-n-ブチル、4-[3’,5’-ジ-イソ-プロピルフェニル]インデニル)2ハフニウムニ塩化物、
9-シラフルオレンジル(2-イソ-ブチル、4-[3’,5’-ジ-イソ-プロピルフェニル]インデニル)2ハフニウムニ塩化物、
9-シラフルオレンジル(2-sec-ブチル、4-[3’,5’-ジ-イソ-プロピルフェニル]インデニル)2ハフニウムニ塩化物、
9-シラフルオレンジル(2-tert-ブチル、4-[3’,5’-ジ-イソ-プロピルフェニル]インデニル)2ハフニウムニ塩化物、
ジメチルシラジル(2-エチル、4-[3’,5’-ジ-イソ-プロピルフェニル]インデニル)2ジルコニウムジメチル、
ジメチルシラジル(2-n-プロピル、4-[3’,5’-ジ-イソ-プロピルフェニル]インデニル)2ジルコニウムジメチル、
ジメチルシラジル(2-イソ-プロピル、4-[3’,5’-ジ-イソ-プロピルフェニル]インデニル)2ジルコニウムジメチル、
ジメチルシラジル(2-n-ブチル、4-[3’,5’-ジ-イソ-プロピルフェニル]インデニル)2ジルコニウムジメチル、
ジメチルシラジル(2-イソ-ブチル、4-[3’,5’-ジ-イソ-プロピルフェニル]インデニル)2ジルコニウムジメチル、
ジメチルシラジル(2-sec-ブチル、4-[3’,5’-ジ-イソ-プロピルフェニル]インデニル)2ジルコニウムジメチル、
ジメチルシラジル(2-tert-ブチル、4-[3’,5’-ジ-イソ-プロピルフェニル]インデニル)2ジルコニウムジメチル、
ジメチルシラジル(2-エチル、4-[3’,5’-ジ-イソ-プロピルフェニル]インデニル)2ハフニウムジメチル、
ジメチルシラジル(2-n-プロピル、4-[3’,5’-ジ-イソ-プロピルフェニル]インデニル)2ハフニウムジメチル、
ジメチルシラジル(2-イソ-プロピル、4-[3’,5’-ジ-イソ-プロピルフェニル]インデニル)2ハフニウムジメチル、
ジメチルシラジル(2-n-ブチル、4-[3’,5’-ジ-イソ-プロピルフェニル]インデニル)2ハフニウムジメチル、
ジメチルシラジル(2-イソ-ブチル、4-[3’,5’-ジ-イソ-プロピルフェニル]インデニル)2ハフニウムジメチル、
ジメチルシラジル(2-sec-ブチル、4-[3’,5’-ジ-イソ-プロピルフェニル]インデニル)2ハフニウムジメチル、
ジメチルシラジル(2-tert-ブチル、4-[3’,5’-ジ-イソ-プロピルフェニル]インデニル)2ハフニウムジメチル、
9-シラフルオレンジル(2-エチル、4-[3’,5’-ジ-イソ-プロピルフェニル]インデニル)2ジルコニウムジメチル、
9-シラフルオレンジル(2-n-プロピル、4-[3’,5’-ジ-イソ-プロピルフェニル]インデニル)2ジルコニウムジメチル、
9-シラフルオレンジル(2-イソ-プロピル、4-[3’,5’-ジ-イソ-プロピルフェニル]インデニル)2ジルコニウムジメチル、
9-シラフルオレンジル(2-n-ブチル、4-[3’,5’-ジ-イソ-プロピルフェニル]インデニル)2ジルコニウムジメチル、
9-シラフルオレンジル(2-イソ-ブチル、4-[3’,5’-ジ-イソ-プロピルフェニル]インデニル)2ジルコニウムジメチル、
9-シラフルオレンジル(2-sec-ブチル、4-[3’,5’-ジ-イソ-プロピルフェニル]インデニル)2ジルコニウムジメチル、
9-シラフルオレンジル(2-tert-ブチル、4-[3’,5’-ジ-イソ-プロピルフェニル]インデニル)2ジルコニウムジメチル、
9-シラフルオレンジル(2-エチル、4-[3’,5’-ジ-イソ-プロピルフェニル]インデニル)2ハフニウムジメチル、
9-シラフルオレンジル(2-n-プロピル、4-[3’,5’-ジ-イソ-プロピルフェニル]インデニル)2ハフニウムジメチル、
9-シラフルオレンジル(2-イソ-プロピル、4-[3’,5’-ジ-イソ-プロピルフェニル]インデニル)2ハフニウムジメチル、
9-シラフルオレンジル(2-n-ブチル、4-[3’,5’-ジ-イソ-プロピルフェニル]インデニル)2ハフニウムジメチル、
9-シラフルオレンジル(2-イソ-ブチル、4-[3’,5’-ジ-イソ-プロピルフェニル]インデニル)2ハフニウムジメチル、
9-シラフルオレンジル(2-sec-ブチル、4-[3’,5’-ジ-イソ-プロピルフェニル]インデニル)2ハフニウムジメチル、
9-シラフルオレンジル(2-tert-ブチル、4-[3’,5’-ジ-イソ-プロピルフェニル]インデニル)2ハフニウムジメチル、
ジメチルシラジル(2-メチル、4-[3’,5’-ジ-フェニルフェニル]インデニル)2ジルコニウムニ塩化物、
ジメチルシラジル(2-エチル、4-[3’,5’-ジ-フェニルフェニル]インデニル)2ジルコニウムニ塩化物、
ジメチルシラジル(2-n-プロピル、4-[3’,5’-ジ-フェニルフェニル]インデニル)2ジルコニウムニ塩化物、
ジメチルシラジル(2-イソ-プロピル、4-[3’,5’-ジ-フェニルフェニル]インデニル)2ジルコニウムニ塩化物、
ジメチルシラジル(2-n-ブチル、4-[3’,5’-ジ-フェニルフェニル]インデニル)2ジルコニウムニ塩化物、
ジメチルシラジル(2-イソ-ブチル、4-[3’,5’-ジ-フェニルフェニル]インデニル)2ジルコニウムニ塩化物、
ジメチルシラジル(2-sec-ブチル、4-[3’,5’-ジ-フェニルフェニル]インデニル)2ジルコニウムニ塩化物、
ジメチルシラジル(2-tert-ブチル、4-[3’,5’-ジ-フェニルフェニル]インデニル)2ジルコニウムニ塩化物、
ジメチルシラジル(2-メチル、4-[3’,5’-ジ-フェニルフェニル]インデニル)2ハフニウムニ塩化物、
ジメチルシラジル(2-エチル、4-[3’,5’-ジ-フェニルフェニル]インデニル)2ハフニウムニ塩化物、
ジメチルシラジル(2-n-プロピル、4-[3’,5’-ジ-フェニルフェニル]インデニル)2ハフニウムニ塩化物、
ジメチルシラジル(2-イソ-プロピル、4-[3’,5’-ジ-フェニルフェニル]インデニル)2ハフニウムニ塩化物、
ジメチルシラジル(2-n-ブチル、4-[3’,5’-ジ-フェニルフェニル]インデニル)2ハフニウムニ塩化物、
ジメチルシラジル(2-イソ-ブチル、4-[3’,5’-ジ-フェニルフェニル]インデニル)2ハフニウムニ塩化物、
ジメチルシラジル(2-sec-ブチル、4-[3’,5’-ジ-フェニルフェニル]インデニル)2ハフニウムニ塩化物、
ジメチルシラジル(2-tert-ブチル、4-[3’,5’-ジ-フェニルフェニル]インデニル)2ハフニウムニ塩化物、
9-シラフルオレンジル(2-メチル、4-[3’,5’-ジ-フェニルフェニル]インデニル)2ジルコニウムニ塩化物、
9-シラフルオレンジル(2-エチル、4-[3’,5’-ジ-フェニルフェニル]インデニル)2ジルコニウムニ塩化物、
9-シラフルオレンジル(2-n-プロピル、4-[3’,5’-ジ-フェニルフェニル]インデニル)2ジルコニウムニ塩化物、
9-シラフルオレンジル(2-イソ-プロピル、4-[3’,5’-ジ-フェニルフェニル]インデニル)2ジルコニウムニ塩化物、
9-シラフルオレンジル(2-n-ブチル、4-[3’,5’-ジ-フェニルフェニル]インデニル)2ジルコニウムニ塩化物、
9-シラフルオレンジル(2-イソ-ブチル、4-[3’,5’-ジ-フェニルフェニル]インデニル)2ジルコニウムニ塩化物、
9-シラフルオレンジル(2-sec-ブチル、4-[3’,5’-ジ-フェニルフェニル]インデニル)2ジルコニウムニ塩化物、
9-シラフルオレンジル(2-tert-ブチル、4-[3’,5’-ジ-フェニルフェニル]インデニル)2ジルコニウムニ塩化物、
9-シラフルオレンジル(2-メチル、4-[3’,5’-ジ-フェニルフェニル]インデニル)2ハフニウムニ塩化物、
9-シラフルオレンジル(2-エチル、4-[3’,5’-ジ-フェニルフェニル]インデニル)2ハフニウムニ塩化物、
9-シラフルオレンジル(2-n-プロピル、4-[3’,5’-ジ-フェニルフェニル]インデニル)2ハフニウムニ塩化物、
9-シラフルオレンジル(2イソn-プロピル、4-[3’,5’-ジ-フェニルフェニル]インデニル)2ハフニウムニ塩化物、
9-シラフルオレンジル(2-n-ブチル、4-[3’,5’-ジ-フェニルフェニル]インデニル)2ハフニウムニ塩化物、
9-シラフルオレンジル(2-イソ-ブチル、4-[3’,5’-ジ-フェニルフェニル]インデニル)2ハフニウムニ塩化物、
9-シラフルオレンジル(2-sec-ブチル、4-[3’,5’-ジ-フェニルフェニル]インデニル)2ハフニウムニ塩化物、
9-シラフルオレンジル(2-tert-ブチル、4-[3’,5’-ジ-フェニルフェニル]インデニル)2ハフニウムニ塩化物、
ジメチルシラジル(2-メチル、4-[3’,5’-ジ-フェニルフェニル]インデニル)2ジルコニウムジメチル、
ジメチルシラジル(2-エチル、4-[3’,5’-ジ-フェニルフェニル]インデニル)2ジルコニウムジメチル、
ジメチルシラジル(2-n-プロピル、4-[3’,5’-ジ-フェニルフェニル]インデニル)2ジルコニウムジメチル、
ジメチルシラジル(2-イソ-プロピル、4-[3’,5’-ジ-フェニルフェニル]インデニル)2ジルコニウムジメチル、
ジメチルシラジル(2-n-ブチル、4-[3’,5’-ジ-フェニルフェニル]インデニル)2ジルコニウムジメチル、
ジメチルシラジル(2-イソ-ブチル、4-[3’,5’-ジ-フェニルフェニル]インデニル)2ジルコニウムジメチル、
ジメチルシラジル(2-sec-ブチル、4-[3’,5’-ジ-フェニルフェニル]インデニル)2ジルコニウムジメチル、
ジメチルシラジル(2-tert-ブチル、4-[3’,5’-ジ-フェニルフェニル]インデニル)2ジルコニウムジメチル、
ジメチルシラジル(2-メチル、4-[3’,5’-ジ-フェニルフェニル]インデニル)2ハフニウムジメチル、
ジメチルシラジル(2-エチル、4-[3’,5’-ジ-フェニルフェニル]インデニル)2ハフニウムジメチル、
ジメチルシラジル(2-n-プロピル、4-[3’,5’-ジ-フェニルフェニル]インデニル)2ハフニウムジメチル、
ジメチルシラジル(2-イソ-プロピル、4-[3’,5’-ジ-フェニルフェニル]インデニル)2ハフニウムジメチル、
ジメチルシラジル(2-n-ブチル、4-[3’,5’-ジ-フェニルフェニル]インデニル)2ハフニウムジメチル、
ジメチルシラジル(2-イソ-ブチル、4-[3’,5’-ジ-フェニルフェニル]インデニル)2ハフニウムジメチル、
ジメチルシラジル(2-sec-ブチル、4-[3’,5’-ジ-フェニルフェニル]インデニル)2ハフニウムジメチル、
ジメチルシラジル(2-tert-ブチル、4-[3’,5’-ジ-フェニルフェニル]インデニル)2ハフニウムジメチル、
9-シラフルオレンジル(2-メチル、4-[3’,5’-ジ-フェニルフェニル]インデニル)2ジルコニウムジメチル、
9-シラフルオレンジル(2-エチル、4-[3’,5’-ジ-フェニルフェニル]インデニル)2ジルコニウムジメチル、
9-シラフルオレンジル(2-n-プロピル、4-[3’,5’-ジ-フェニルフェニル]インデニル)2ジルコニウムジメチル、
9-シラフルオレンジル(2-イソ-プロピル、4-[3’,5’-ジ-フェニルフェニル]インデニル)2ジルコニウムジメチル、
9-シラフルオレンジル(2-n-ブチル、4-[3’,5’-ジ-フェニルフェニル]インデニル)2ジルコニウムジメチル、
9-シラフルオレンジル(2-イソ-ブチル、4-[3’,5’-ジ-フェニルフェニル]インデニル)2ジルコニウムジメチル、
9-シラフルオレンジル(2-sec-ブチル、4-[3’,5’-ジ-フェニルフェニル]インデニル)2ジルコニウムジメチル、
9-シラフルオレンジル(2-tert-ブチル、4-[3’,5’-ジ-フェニルフェニル]インデニル)2ジルコニウムジメチル、
9-シラフルオレンジル(2-メチル、4-[3’,5’-ジ-フェニルフェニル]インデニル)2ハフニウムジメチル、
9-シラフルオレンジル(2-エチル、4-[3’,5’-ジ-フェニルフェニル]インデニル)2ハフニウムジメチル、
9-シラフルオレンジル(2-n-プロピル、4-[3’,5’-ジ-フェニルフェニル]インデニル)2ハフニウムジメチル、
9-シラフルオレンジル(2-イソ-プロピル、4-[3’,5’-ジ-フェニルフェニル]インデニル)2ハフニウムジメチル、
9-シラフルオレンジル(2-n-ブチル、4-[3’,5’-ジ-フェニルフェニル]インデニル)2ハフニウムジメチル、
9-シラフルオレンジル(2-イソ-ブチル、4-[3’,5’-ジ-フェニルフェニル]インデニル)2ハフニウムジメチル、
9-シラフルオレンジル(2-sec-ブチル、4-[3’,5’-ジ-フェニルフェニル]インデニル)2ハフニウムジメチル、
9-シラフルオレンジル(2-tert-ブチル、4-[3’,5’-ジ-フェニルフェニル]インデニル)2ハフニウムジメチル、
ジメチルアミドボラン(2-メチル、4-[3’,5’-ジ-]インデニル)2ジルコニウム二塩化物、
ジメチルアミドボラン(2-エチル、4-[3’,5’-ジ-]インデニル)2ジルコニウム二塩化物、
ジメチルアミドボラン(2-n-プロピル、4-[3’,5’-ジ-]インデニル)2ジルコニウム二塩化物、
ジメチルアミドボラン(2-イソ-プロピル、4-[3’,5’-ジ-]インデニル)2ジルコニウム二塩化物、
ジメチルアミドボラン(2-n-ブチル、4-[3’,5’-ジ-]インデニル)2ジルコニウム二塩化物、
ジメチルアミドボラン(2-イソ-ブチル、4-[3’,5’-ジ-]インデニル)2ジルコニウム二塩化物、
ジメチルアミドボラン(2-sec-ブチル、4-[3’,5’-ジ-]インデニル)2ジルコニウム二塩化物、
ジメチルアミドボラン(2-tert-ブチル、4-[3’,5’-ジ-]インデニル)2ジルコニウム二塩化物、
ジメチルアミドボラン(2-エチル、4-[3’,5’-ジ-ビス-トリフルオロメチルフェニル]インデニル)2ジルコニウム二塩化物、
ジメチルアミドボラン(2-n-プロピル、4-[3’,5’-ジ-ビス-トリフルオロメチルフェニル]インデニル)2ジルコニウム二塩化物、
ジメチルアミドボラン(2-イソ-プロピル、4-[3’,5’-ジ-ビス-トリフルオロメチルフェニル]インデニル)2ジルコニウム二塩化物、
ジメチルアミドボラン(2-n-ブチル、4-[3’,5’-ジ-ビス-トリフルオロメチルフェニル]インデニル)2ジルコニウム二塩化物、
ジメチルアミドボラン(2-イソ-ブチル、4-[3’,5’-ジ-ビス-トリフルオロメチルフェニル]インデニル)2ジルコニウム二塩化物、
ジメチルアミドボラン(2-sec-ブチル、4-[3’,5’-ジ-ビス-トリフルオロメチルフェニル]インデニル)2ジルコニウム二塩化物、
ジメチルアミドボラン(2-tert-ブチル、4-[3’,5’-ジ-ビス-トリフルオロメチルフェニル]インデニル)2ジルコニウム二塩化物、
ジメチルアミドボラン(2-エチル、4-[3’,5’-ジ-イソ-プロピルフェニル]インデニル)2ジルコニウム二塩化物、
ジメチルアミドボラン(2-n-プロピル、4-[3’,5’-ジ-イソ-プロピルフェニル]インデニル)2ジルコニウム二塩化物、
ジメチルアミドボラン(2-イソ-プロピル、4-[3’,5’-ジ-イソ-プロピルフェニル]インデニル)2ジルコニウム二塩化物、
ジメチルアミドボラン(2-n-ブチル、4-[3’,5’-ジ-イソ-プロピルフェニル]インデニル)2ジルコニウム二塩化物、
ジメチルアミドボラン(2-イソ-ブチル、4-[3’,5’-ジ-イソ-プロピルフェニル]インデニル)2ジルコニウム二塩化物、
ジメチルアミドボラン(2-sec-ブチル、4-[3’,5’-ジ-イソ-プロピルフェニル]インデニル)2ジルコニウム二塩化物、
ジメチルアミドボラン(2-tert-ブチル、4-[3’,5’-ジ-イソ-プロピルフェニル]インデニル)2ジルコニウム二塩化物、
ジメチルアミドボラン(2-メチル、4-[3’,5’-ジ-フェニルフェニル]インデニル)2ジルコニウム二塩化物、
ジメチルアミドボラン(2-エチル、4-[3’,5’-ジ-フェニルフェニル]インデニル)2ジルコニウム二塩化物、
ジメチルアミドボラン(2-n-プロピル、4-[3’,5’-ジ-フェニルフェニル]インデニル)2ジルコニウム二塩化物、
ジメチルアミドボラン(2-イソ-プロピル、4-[3’,5’-ジ-フェニルフェニル]インデニル)2ジルコニウム二塩化物、
ジメチルアミドボラン(2-n-ブチル、4-[3’,5’-ジ-フェニルフェニル]インデニル)2ジルコニウム二塩化物、
ジメチルアミドボラン(2-イソ-ブチル、4-[3’,5’-ジ-フェニルフェニル]インデニル)2ジルコニウム二塩化物、
ジメチルアミドボラン(2-sec-ブチル、4-[3’,5’-ジ-フェニルフェニル]インデニル)2ジルコニウム二塩化物、
ジメチルアミドボラン(2-tert-ブチル、4-[3’,5’-ジ-フェニルフェニル]インデニル)2ジルコニウム二塩化物、
ジメチルアミドボラン(2-メチル、4-[3’,5’-ジ-]インデニル)2ジルコニウムジメチル、
ジメチルアミドボラン(2-エチル、4-[3’,5’-ジ-]インデニル)2ジルコニウムジメチル、
ジメチルアミドボラン(2-n-プロピル、4-[3’,5’-ジ-]インデニル)2ジルコニウムジメチル、
ジメチルアミドボラン(2-イソ-プロピル、4-[3’,5’-ジ-]インデニル)2ジルコニウムジメチル、
ジメチルアミドボラン(2-n-ブチル、4-[3’,5’-ジ-]インデニル)2ジルコニウムジメチル、
ジメチルアミドボラン(2-イソ-ブチル、4-[3’,5’-ジ-]インデニル)2ジルコニウムジメチル、
ジメチルアミドボラン(2-sec-ブチル、4-[3’,5’-ジ-]インデニル)2ジルコニウムジメチル、
ジメチルアミドボラン(2-tert-ブチル、4-[3’,5’-ジ-]インデニル)2ジルコニウムジメチル、
ジメチルアミドボラン(2-エチル、4-[3’,5’-ビス-トリフルオロメチルフェニル]インデニル)2ジルコニウムジメチル、
ジメチルアミドボラン(2-n-プロピル、4-[3’,5’-ビス-トリフルオロメチルフェニル]インデニル)2ジルコニウムジメチル、
ジメチルアミドボラン(2-イソ-プロピル、4-[3’,5’-ビス-トリフルオロメチルフェニル]インデニル)2ジルコニウムジメチル、
ジメチルアミドボラン(2-n-ブチル、4-[3’,5’-ビス-トリフルオロメチルフェニル]インデニル)2ジルコニウムジメチル、
ジメチルアミドボラン(2-イソ-ブチル、4-[3’,5’-ビス-トリフルオロメチルフェニル]インデニル)2ジルコニウムジメチル、
ジメチルアミドボラン(2-sec-ブチル、4-[3’,5’-ビス-トリフルオロメチルフェニル]インデニル)2ジルコニウムジメチル、
ジメチルアミドボラン(2-tert-ブチル、4-[3’,5’-ビス-トリフルオロメチルフェニル]インデニル)2ジルコニウムジメチル、
ジメチルアミドボラン(2-エチル、4-[3’,5’-ジ-イソ-プロピルフェニル]インデニル)2ジルコニウムジメチル、
ジメチルアミドボラン(2-n-プロピル、4-[3’,5’-ジ-イソ-プロピルフェニル]インデニル)2ジルコニウムジメチル、
ジメチルアミドボラン(2-イソ-プロピル、4-[3’,5’-ジ-イソ-プロピルフェニル]インデニル)2ジルコニウムジメチル、
ジメチルアミドボラン(2-n-ブチル、4-[3’,5’-ジ-イソ-プロピルフェニル]インデニル)2ジルコニウムジメチル、
ジメチルアミドボラン(2-イソ-ブチル、4-[3’,5’-ジ-イソ-プロピルフェニル]インデニル)2ジルコニウムジメチル、
ジメチルアミドボラン(2-sec-ブチル、4-[3’,5’-ジ-イソ-プロピルフェニル]インデニル)2ジルコニウムジメチル、
ジメチルアミドボラン(2-tert-ブチル、4-[3’,5’-ジ-イソ-プロピルフェニル]インデニル)2ジルコニウムジメチル、
ジメチルアミドボラン(2-メチル、4-[3’,5’-ジ-フェニルフェニル]インデニル)2ジルコニウムジメチル、
ジメチルアミドボラン(2-エチル、4-[3’,5’-ジ-フェニルフェニル]インデニル)2ジルコニウムジメチル、
ジメチルアミドボラン(2-n-プロピル、4-[3’,5’-ジ-フェニルフェニル]インデニル)2ジルコニウムジメチル、
ジメチルアミドボラン(2-イソ-プロピル、4-[3’,5’-ジ-フェニルフェニル]インデニル)2ジルコニウムジメチル、
ジメチルアミドボラン(2-n-ブチル、4-[3’,5’-ジ-フェニルフェニル]インデニル)2ジルコニウムジメチル、
ジメチルアミドボラン(2-イソ-ブチル、4-[3’,5’-ジ-フェニルフェニル]インデニル)2ジルコニウムジメチル、
ジメチルアミドボラン(2-sec-ブチル、4-[3’,5’-ジ-フェニルフェニル]インデニル)2ジルコニウムジメチル、
ジメチルアミドボラン(2-tert-ブチル、4-[3’,5’-ジ-フェニルフェニル]インデニル)2ジルコニウムジメチル、
ジイソプロピルアミドボラン(2-メチル、4-[3’,5’-ジ-]インデニル)2ジルコニウムニ塩化物、
ジイソプロピルアミドボラン(2-エチル、4-[3’,5’-ジ-]インデニル)2ジルコニウムニ塩化物、
ジイソプロピルアミドボラン(2-n-プロピル、4-[3’,5’-ジ-]インデニル)2ジルコニウムニ塩化物、
ジイソプロピルアミドボラン(2-イソ-プロピル、4-[3’,5’-ジ-]インデニル)2ジルコニウムニ塩化物、
ジイソプロピルアミドボラン(2-n-ブチル、4-[3’,5’-ジ-]インデニル)2ジルコニウムニ塩化物、
ジイソプロピルアミドボラン(2-イソ-ブチル、4-[3’,5’-ジ-]インデニル)2ジルコニウムニ塩化物、
ジイソプロピルアミドボラン(2-sec-ブチル、4-[3’,5’-ジ-]インデニル)2ジルコニウムニ塩化物、
ジイソプロピルアミドボラン(2-tert-ブチル、4-[3’,5’-ジ-]インデニル)2ジルコニウムニ塩化物、
ジイソプロピルアミドボラン(2-エチル、4-[3’,5’-ビス-トリフルオロメチルフェニル]インデニル)2ジルコニウムニ塩化物、
ジイソプロピルアミドボラン(2-n-プロピル、4-[3’,5’-ビス-トリフルオロメチルフェニル]インデニル)2ジルコニウムニ塩化物、
ジイソプロピルアミドボラン(2-イソ-プロピル、4-[3’,5’-ビス-トリフルオロメチルフェニル]インデニル)2ジルコニウムニ塩化物、
ジイソプロピルアミドボラン(2-n-ブチル、4-[3’,5’-ビス-トリフルオロメチルフェニル]インデニル)2ジルコニウムニ塩化物、
ジイソプロピルアミドボラン(2-イソ-ブチル、4-[3’,5’-ビス-トリフルオロメチルフェニル]インデニル)2ジルコニウムニ塩化物、
ジイソプロピルアミドボラン(2-sec-ブチル、4-[3’,5’-ビス-トリフルオロメチルフェニル]インデニル)2ジルコニウムニ塩化物、
ジイソプロピルアミドボラン(2-tert-ブチル、4-[3’,5’-ビス-トリフルオロメチルフェニル]インデニル)2ジルコニウムニ塩化物、
ジイソプロピルアミドボラン(2-エチル、4-[3’,5’-ジ-プロピルフェニル]インデニル)2ジルコニウムニ塩化物、
ジイソプロピルアミドボラン(2-n-プロピル、4-[3’,5’-ジ-プロピルフェニル]インデニル)2ジルコニウムニ塩化物、
ジイソプロピルアミドボラン(2-イソ-プロピル、4-[3’,5’-ジ-プロピルフェニル]インデニル)2ジルコニウムニ塩化物、
ジイソプロピルアミドボラン(2-n-ブチル、4-[3’,5’-ジ-プロピルフェニル]インデニル)2ジルコニウムニ塩化物、
ジイソプロピルアミドボラン(2-イソ-ブチル、4-[3’,5’-ジ-プロピルフェニル]インデニル)2ジルコニウムニ塩化物、
ジイソプロピルアミドボラン(2-sec-ブチル、4-[3’,5’-ジ-プロピルフェニル]インデニル)2ジルコニウムニ塩化物、
ジイソプロピルアミドボラン(2-tert-ブチル、4-[3’,5’-ジ-プロピルフェニル]インデニル)2ジルコニウムニ塩化物、
ジイソプロピルアミドボラン(2-メチル、4-[3’,5’-ジ-フェニルフェニル]インデニル)2ジルコニウムニ塩化物、
ジイソプロピルアミドボラン(2-エチル、4-[3’,5’-ジ-フェニルフェニル]インデニル)2ジルコニウムニ塩化物、
ジイソプロピルアミドボラン(2-n-プロピル、4-[3’,5’-ジ-フェニルフェニル]インデニル)2ジルコニウムニ塩化物、
ジイソプロピルアミドボラン(2-イソ-プロピル、4-[3’,5’-ジ-フェニルフェニル]インデニル)2ジルコニウムニ塩化物、
ジイソプロピルアミドボラン(2-n-ブチル、4-[3’,5’-ジ-フェニルフェニル]インデニル)2ジルコニウムニ塩化物、
ジイソプロピルアミドボラン(2-イソ-ブチル、4-[3’,5’-ジ-フェニルフェニル]インデニル)2ジルコニウムニ塩化物、
ジイソプロピルアミドボラン(2-sec-ブチル、4-[3’,5’-ジ-フェニルフェニル]インデニル)2ジルコニウムニ塩化物、
ジイソプロピルアミドボラン(2-tert-ブチル、4-[3’,5’-ジ-フェニルフェニル]インデニル)2ジルコニウムニ塩化物、
ジイソプロピルアミドボラン(2-メチル、4-[3’,5’-ジ-]インデニル)2ジルコニウムジメチル、
ジイソプロピルアミドボラン(2-エチル、4-[3’,5’-ジ-]インデニル)2ジルコニウムジメチル、
ジイソプロピルアミドボラン(2-n-プロピル、4-[3’,5’-ジ-]インデニル)2ジルコニウムジメチル、
ジイソプロピルアミドボラン(2-イソ-プロピル、4-[3’,5’-ジ-]インデニル)2ジルコニウムジメチル、
ジイソプロピルアミドボラン(2-n-ブチル、4-[3’,5’-ジ-]インデニル)2ジルコニウムジメチル、
ジイソプロピルアミドボラン(2-イソ-ブチル、4-[3’,5’-ジ-]インデニル)2ジルコニウムジメチル、
ジイソプロピルアミドボラン(2-sec-ブチル、4-[3’,5’-ジ-]インデニル)2ジルコニウムジメチル、
ジイソプロピルアミドボラン(2-tert-ブチル、4-[3’,5’-ジ-]インデニル)2ジルコニウムジメチル、
ジイソプロピルアミドボラン(2-エチル、4-[3’,5’-ビス-トリフルオロメチルフェニル]インデニル)2ジルコニウムジメチル、
ジイソプロピルアミドボラン(2-n-プロピル、4-[3’,5’-ビス-トリフルオロメチルフェニル]インデニル)2ジルコニウムジメチル、
ジイソプロピルアミドボラン(2-イソ-プロピル、4-[3’,5’-ビス-トリフルオロメチルフェニル]インデニル)2ジルコニウムジメチル、
ジイソプロピルアミドボラン(2-n-ブチル、4-[3’,5’-ビス-トリフルオロメチルフェニル]インデニル)2ジルコニウムジメチル、
ジイソプロピルアミドボラン(2-イソ-ブチル、4-[3’,5’-ビス-トリフルオロメチルフェニル]インデニル)2ジルコニウムジメチル、
ジイソプロピルアミドボラン(2-sec-ブチル、4-[3’,5’-ビス-トリフルオロメチルフェニル]インデニル)2ジルコニウムジメチル、
ジイソプロピルアミドボラン(2-tert-ブチル、4-[3’,5’-ビス-トリフルオロメチルフェニル]インデニル)2ジルコニウムジメチル、
ジイソプロピルアミドボラン(2-エチル、4-[3’,5’-ジ-イソ-プロピルオロメチルフェニル]インデニル)2ジルコニウムジメチル、
ジイソプロピルアミドボラン(2-n-プロピル、4-[3’,5’-ジ-イソ-プロピルオロメチルフェニル]インデニル)2ジルコニウムジメチル、
ジイソプロピルアミドボラン(2-イソ-プロピル、4-[3’,5’-ジ-イソ-プロピルオロメチルフェニル]インデニル)2ジルコニウムジメチル、
ジイソプロピルアミドボラン(2-n-ブチル、4-[3’,5’-ジ-イソ-プロピルオロメチルフェニル]インデニル)2ジルコニウムジメチル、
ジイソプロピルアミドボラン(2-イソ-ブチル、4-[3’,5’-ジ-イソ-プロピルオロメチルフェニル]インデニル)2ジルコニウムジメチル、
ジイソプロピルアミドボラン(2-sec-ブチル、4-[3’,5’-ジ-イソ-プロピルオロメチルフェニル]インデニル)2ジルコニウムジメチル、
ジイソプロピルアミドボラン(2-tert-ブチル、4-[3’,5’-ジ-イソ-プロピルオロメチルフェニル]インデニル)2ジルコニウムジメチル、
ジイソプロピルアミドボラン(2-メチル、4-[3’,5’-ジ-フェニルフェニル]インデニル)2ジルコニウムジメチル、
ジイソプロピルアミドボラン(2-エチル、4-[3’,5’-ジ-フェニルフェニル]インデニル)2ジルコニウムジメチル、
ジイソプロピルアミドボラン(2-n-プロピル、4-[3’,5’-ジ-フェニルフェニル]インデニル)2ジルコニウムジメチル、
ジイソプロピルアミドボラン(2-イソ-プロピル、4-[3’,5’-ジ-フェニルフェニル]インデニル)2ジルコニウムジメチル、
ジイソプロピルアミドボラン(2-n-ブチル、4-[3’,5’-ジ-フェニルフェニル]インデニル)2ジルコニウムジメチル、
ジイソプロピルアミドボラン(2-イソ-ブチル、4-[3’,5’-ジ-フェニルフェニル]インデニル)2ジルコニウムジメチル、
ジイソプロピルアミドボラン(2-sec-ブチル、4-[3’,5’-ジ-フェニルフェニル]インデニル)2ジルコニウムジメチル、
ジイソプロピルアミドボラン(2-tert-ブチル、4-[3’,5’-ジ-フェニルフェニル]インデニル)2ジルコニウムジメチル、
ビス(トリメチルシリル)アミドボラン(2-メチル、4-[3’,5’-ジ-]インデニル)2ジルコニウムニ塩化物、
ビス(トリメチルシリル)アミドボラン(2-エチル、4-[3’,5’-ジ-]インデニル)2ジルコニウムニ塩化物、
ビス(トリメチルシリル)アミドボラン(2-n-プロピル、4-[3’,5’-ジ-]インデニル)2ジルコニウムニ塩化物、
ビス(トリメチルシリル)アミドボラン(2-イソ-プロピル、4-[3’,5’-ジ-]インデニル)2ジルコニウムニ塩化物、
ビス(トリメチルシリル)アミドボラン(2-n-ブチル、4-[3’,5’-ジ-]インデニル)2ジルコニウムニ塩化物、
ビス(トリメチルシリル)アミドボラン(2-イソ-ブチル、4-[3’,5’-ジ-]インデニル)2ジルコニウムニ塩化物、
ビス(トリメチルシリル)アミドボラン(2-sec-ブチル、4-[3’,5’-ジ-]インデニル)2ジルコニウムニ塩化物、
ビス(トリメチルシリル)アミドボラン(2-tert-ブチル、4-[3’,5’-ジ-]インデニル)2ジルコニウムニ塩化物、
ビス(トリメチルシリル)アミドボラン(2-エチル、4-[3’,5’-ビス-トリフルオロメチルフェニル]インデニル)2ジルコニウムニ塩化物、
ビス(トリメチルシリル)アミドボラン(2-n-プロピル、4-[3’,5’-ビス-トリフルオロメチルフェニル]インデニル)2ジルコニウムニ塩化物、
ビス(トリメチルシリル)アミドボラン(2-イソ-プロピル、4-[3’,5’-ビス-トリフルオロメチルフェニル]インデニル)2ジルコニウムニ塩化物、
ビス(トリメチルシリル)アミドボラン(2-n-ブチル、4-[3’,5’-ビス-トリフルオロメチルフェニル]インデニル)2ジルコニウムニ塩化物、
ビス(トリメチルシリル)アミドボラン(2-イソ-ブチル、4-[3’,5’-ビス-トリフルオロメチルフェニル]インデニル)2ジルコニウムニ塩化物、
ビス(トリメチルシリル)アミドボラン(2-sec-ブチル、4-[3’,5’-ビス-トリフルオロメチルフェニル]インデニル)2ジルコニウムニ塩化物、
ビス(トリメチルシリル)アミドボラン(2-tert-ブチル、4-[3’,5’-ビス-トリフルオロメチルフェニル]インデニル)2ジルコニウムニ塩化物、
ビス(トリメチルシリル)アミドボラン(2-エチル、4-[3’,5’-ジ-イソ-プロピルフェニル]インデニル)2ジルコニウムニ塩化物、
ビス(トリメチルシリル)アミドボラン(2-n-プロピル、4-[3’,5’-ジ-イソ-プロピルフェニル]インデニル)2ジルコニウムニ塩化物、
ビス(トリメチルシリル)アミドボラン(2-イソ-プロピル、4-[3’,5’-ジ-イソ-プロピルフェニル]インデニル)2ジルコニウムニ塩化物、
ビス(トリメチルシリル)アミドボラン(2-n-ブチル、4-[3’,5’-ジ-イソ-プロピルフェニル]インデニル)2ジルコニウムニ塩化物、
ビス(トリメチルシリル)アミドボラン(2-イソ-ブチル、4-[3’,5’-ジ-イソ-プロピルフェニル]インデニル)2ジルコニウムニ塩化物、
ビス(トリメチルシリル)アミドボラン(2-sec-ブチル、4-[3’,5’-ジ-イソ-プロピルフェニル]インデニル)2ジルコニウムニ塩化物、
ビス(トリメチルシリル)アミドボラン(2-tert-ブチル、4-[3’,5’-ジ-イソ-プロピルフェニル]インデニル)2ジルコニウムニ塩化物、
ビス(トリメチルシリル)アミドボラン(2-メチル、4-[3’,5’-ジ-フェニルフェニル]インデニル)2ジルコニウムニ塩化物、
ビス(トリメチルシリル)アミドボラン(2-エチル、4-[3’,5’-ジ-フェニルフェニル]インデニル)2ジルコニウムニ塩化物、
ビス(トリメチルシリル)アミドボラン(2-n-プロピル、4-[3’,5’-ジ-フェニルフェニル]インデニル)2ジルコニウムニ塩化物、
ビス(トリメチルシリル)アミドボラン(2-イソ-プロピル、4-[3’,5’-ジ-フェニルフェニル]インデニル)2ジルコニウムニ塩化物、
ビス(トリメチルシリル)アミドボラン(2-n-ブチル、4-[3’,5’-ジ-フェニルフェニル]インデニル)2ジルコニウムニ塩化物、
ビス(トリメチルシリル)アミドボラン(2-イソ-ブチル、4-[3’,5’-ジ-フェニルフェニル]インデニル)2ジルコニウムニ塩化物、
ビス(トリメチルシリル)アミドボラン(2-sec-ブチル、4-[3’,5’-ジ-フェニルフェニル]インデニル)2ジルコニウムニ塩化物、
ビス(トリメチルシリル)アミドボラン(2-tert-ブチル、4-[3’,5’-ジ-フェニルフェニル]インデニル)2ジルコニウムニ塩化物、
ビス(トリメチルシリル)アミドボラン(2-メチル、4-[3’,5’-ジ-]インデニル)2ジルコニウムジメチル、
ビス(トリメチルシリル)アミドボラン(2-エチル、4-[3’,5’-ジ-]インデニル)2ジルコニウムジメチル、
ビス(トリメチルシリル)アミドボラン(2-n-プロピル、4-[3’,5’-ジ-]インデニル)2ジルコニウムジメチル、
ビス(トリメチルシリル)アミドボラン(2-イソ-プロピル、4-[3’,5’-ジ-]インデニル)2ジルコニウムジメチル、
ビス(トリメチルシリル)アミドボラン(2-n-ブチル、4-[3’,5’-ジ-]インデニル)2ジルコニウムジメチル、
ビス(トリメチルシリル)アミドボラン(2-イソ-ブチル、4-[3’,5’-ジ-]インデニル)2ジルコニウムジメチル、
ビス(トリメチルシリル)アミドボラン(2-sec-ブチル、4-[3’,5’-ジ-]インデニル)2ジルコニウムジメチル、
ビス(トリメチルシリル)アミドボラン(2-tert-ブチル、4-[3’,5’-ジ-]インデニル)2ジルコニウムジメチル、
ビス(トリメチルシリル)アミドボラン(2-エチル、4-[3’,5’-ビス-トリフルオロメチルフェニル]インデニル)2ジルコニウムジメチル、
ビス(トリメチルシリル)アミドボラン(2-n-プロピル、4-[3’,5’-ビス-トリフルオロメチルフェニル]インデニル)2ジルコニウムジメチル、
ビス(トリメチルシリル)アミドボラン(2-イソ-プロピル、4-[3’,5’-ビス-トリフルオロメチルフェニル]インデニル)2ジルコニウムジメチル、
ビス(トリメチルシリル)アミドボラン(2-n-ブチル、4-[3’,5’-ビス-トリフルオロメチルフェニル]インデニル)2ジルコニウムジメチル、
ビス(トリメチルシリル)アミドボラン(2-イソ-ブチル、4-[3’,5’-ビス-トリフルオロメチルフェニル]インデニル)2ジルコニウムジメチル、
ビス(トリメチルシリル)アミドボラン(2-sec-ブチル、4-[3’,5’-ビス-トリフルオロメチルフェニル]インデニル)2ジルコニウムジメチル、
ビス(トリメチルシリル)アミドボラン(2-tert-ブチル、4-[3’,5’-ビス-トリフルオロメチルフェニル]インデニル)2ジルコニウムジメチル、
ビス(トリメチルシリル)アミドボラン(2-エチル、4-[3’,5’-ジ-イソ-プロピルフェニル]インデニル)2ジルコニウムジメチル、
ビス(トリメチルシリル)アミドボラン(2-n-プロピル、4-[3’,5’-ジ-イソ-プロピルフェニル]インデニル)2ジルコニウムジメチル、
ビス(トリメチルシリル)アミドボラン(2-イソ-プロピル、4-[3’,5’-ジ-イソ-プロピルフェニル]インデニル)2ジルコニウムジメチル、
ビス(トリメチルシリル)アミドボラン(2-n-ブチル、4-[3’,5’-ジ-イソ-プロピルフェニル]インデニル)2ジルコニウムジメチル、
ビス(トリメチルシリル)アミドボラン(2-イソ-ブチル、4-[3’,5’-ジ-イソ-プロピルフェニル]インデニル)2ジルコニウムジメチル、
ビス(トリメチルシリル)アミドボラン(2-sec-ブチル、4-[3’,5’-ジ-イソ-プロピルフェニル]インデニル)2ジルコニウムジメチル、
ビス(トリメチルシリル)アミドボラン(2-tert-ブチル、4-[3’,5’-ジ-イソ-プロピルフェニル]インデニル)2ジルコニウムジメチル、
ビス(トリメチルシリル)アミドボラン(2-メチル、4-[3’,5’-ジ-フェニルフェニル]インデニル)2ジルコニウムジメチル、
ビス(トリメチルシリル)アミドボラン(2-エチル、4-[3’,5’-ジ-フェニルフェニル]インデニル)2ジルコニウムジメチル、
ビス(トリメチルシリル)アミドボラン(2-n-プロピル、4-[3’,5’-ジ-フェニルフェニル]インデニル)2ジルコニウムジメチル、
ビス(トリメチルシリル)アミドボラン(2-イソ-プロピル、4-[3’,5’-ジ-フェニルフェニル]インデニル)2ジルコニウムジメチル、
ビス(トリメチルシリル)アミドボラン(2-n-ブチル、4-[3’,5’-ジ-フェニルフェニル]インデニル)2ジルコニウムジメチル、
ビス(トリメチルシリル)アミドボラン(2-イソ-ブチル、4-[3’,5’-ジ-フェニルフェニル]インデニル)2ジルコニウムジメチル、
ビス(トリメチルシリル)アミドボラン(2-sec-ブチル、4-[3’,5’-ジ-フェニルフェニル]インデニル)2ジルコニウムジメチル、
ビス(トリメチルシリル)アミドボラン(2-tert-ブチル、4-[3’,5’-ジ-フェニルフェニル]インデニル)2ジルコニウムジメチル。
【請求項４３】
上記混合物は少なくとも９個、または9個より多くの線状アルファ-オレフィンを含むことを特徴とする、請求項１〜４２のいずれかの項に記載の製造方法。
【請求項４４】
上記混合物は少なくとも１０個、または１０個より多くの線状アルファ-オレフィンを含むことを特徴とする、請求項１〜４３のいずれかの項に記載の製造方法。
【請求項４５】
上記混合物は少なくとも１１個、または１１個より多くの線状アルファ-オレフィンを含むことを特徴とする、請求項１〜４４のいずれかの項に記載の製造方法。
【請求項４６】
上記混合物は少なくとも１２個、または１２個より多くの線状アルファ-オレフィンを含むことを特徴とする、請求項１〜４５のいずれかの項に記載の製造方法。
【請求項４７】
上記混合物は少なくとも１３個、または１３個より多くの線状アルファ-オレフィンを含むことを特徴とする、請求項１〜４６のいずれかの項に記載の製造方法。
【請求項４８】
上記混合物は少なくとも１４個、または１４個より多くの線状アルファ-オレフィンを含むことを特徴とする、請求項１〜４７のいずれかの項に記載の製造方法。
【請求項４９】
上記混合物は少なくとも１５個、または１５個より多くの線状アルファ-オレフィンを含むことを特徴とする、請求項１〜４８のいずれかの項に記載の製造方法。
【請求項５０】
上記混合物は少なくとも１６個、または１６個より多くの線状アルファ-オレフィンを含むことを特徴とする、請求項１〜４９のいずれかの項に記載の製造方法。
【請求項５１】
上記混合物は少なくとも１７個、または１７個より多くの線状アルファ-オレフィンを含むことを特徴とする、請求項１〜５０のいずれかの項に記載の製造方法。
【請求項５２】
上記混合物は８〜１７個の間の線状アルファ-オレフィンを含むことを特徴とする、請求項１〜４１のいずれかの項に記載の製造方法。
【請求項５３】
上記混合物は１０〜１７個の間の線状アルファ-オレフィンを含むことを特徴とする、請求項１〜４１のいずれかの項に記載の製造方法。
【国際調査報告】
2007517961.tif 000007
2007517961.tif 000008
2007517961.tif 000009
2007517961.tif 000010
2007517961.tif 000011